(57)【要約】【課題】ＥＳＤ散逸セラミックを提供する。【解決手段】ＥＳＤ散逸特性を有し、半絶縁性範囲（１０3〜１０11Ω・ｃｍ）で堆積抵抗率及び表面抵抗率を調節可能であり、実質的に気孔がなく、曲げ強さが大きく、色が明るい密なセラミックとする。これは、望ましいＥＳＤ散逸特性、構造的な信頼性、高い視覚認識性、小さい摩耗、及び粒子汚染のために、静電気に対して敏感なマイクロエレクトロニクス、電磁、光電気部品、デバイス、及びシステムの製造及び組立で使用される、ＥＳＤ散逸工具、取付具、耐力部品、加工表面、容器のために望ましい。【選択図】図１
2006199586.tif 000002
【特許請求の範囲】
【請求項１】
正方晶ジルコニア多結晶（ＴＺＰ）及び１又はそれよりも多くの抵抗率改質剤を含む混合物を、理論的密度の少なくとも９９％を達成するのに十分な時間及び十分な温度で焼結することにより生成されるＥＳＤ散逸セラミックであって、
前記抵抗率改質剤が、前記混合物の約５容量％〜６０容量％を構成し、且つ導電性材料、半導電性材料及びそれらの混合物からなる群より選択され；且つ
前記ＥＳＤ散逸セラミックが以下の物性：
（ａ）１０3〜１０11Ｏｈｍ−ｃｍの範囲の体積抵抗率；
（ｂ）少なくとも５００ＭＰａの曲げ強さ；
（ｃ）５００ｍｓ未満の電圧減衰時間；
を有する、
ＥＳＤ散逸セラミック。
【請求項２】
前記ＴＺＰが、イットリア安定化ＴＺＰ（Ｙ−ＴＺＰ）を含み、このイットリアが約２．５〜４．５モル％で存在する、請求項１に記載のＥＳＤ散逸セラミック。
【請求項３】
前記Ｙ−ＴＺＰが２．６モル％のイットリアを含む、請求項２に記載のＥＳＤ散逸セラミック。
【請求項４】
前記Ｙ−ＴＺＰが２．８モル％のイットリアを含む、請求項２に記載のＥＳＤ散逸セラミック。
【請求項５】
前記Ｙ−ＴＺＰが３モル％のイットリアを含む、請求項２に記載のＥＳＤ散逸セラミック。
【請求項６】
前記抵抗率改質剤が、前記混合物の約１０容量％〜５０容量％を構成する、請求項１に記載のＥＳＤ散逸セラミック。
【請求項７】
前記抵抗率改質剤が、前記混合物の約２０容量％〜４０容量％を構成する、請求項１に記載のＥＳＤ散逸セラミック。
【請求項８】
前記抵抗率改質剤が、前記混合物の約２５容量％〜３０容量％を構成する、請求項１に記載のＥＳＤ散逸セラミック。
【請求項９】
前記抵抗率改質剤が、酸化物、炭化物、窒化物、酸炭化物、酸窒化物及び酸炭窒化物からなる群より選択される、請求項１に記載のＥＳＤ散逸セラミック。
【請求項１０】
曲げ強さが少なくとも６００ＭＰａである、請求項１に記載のＥＳＤ散逸セラミック。
【請求項１１】
曲げ強さが少なくとも７００ＭＰａである、請求項１に記載のＥＳＤ散逸セラミック。
【請求項１２】
曲げ強さが少なくとも８００ＭＰａである、請求項１に記載のＥＳＤ散逸セラミック。
【請求項１３】
曲げ強さが少なくとも９００ＭＰａである、請求項１に記載のＥＳＤ散逸セラミック。
【請求項１４】
曲げ強さが少なくとも１０００ＭＰａである、請求項１に記載のＥＳＤ散逸セラミック。
【請求項１５】
粒子生成試験において６００粒子／ｃｍ2未満を有し、３０００Å未満のＲａを有する、請求項１に記載のセラミックから作製されるＥＳＤ散逸物品。
【請求項１６】
表面仕上げがタンブラー磨きによりもたらされる、請求項１５に記載のＥＳＤ散逸物品。
【請求項１７】
セラミックの色が明るい、請求項１５に記載のＥＳＤ散逸物品。
【請求項１８】
セラミックの色が暗い、請求項１５に記載のＥＳＤ散逸物品。
【請求項１９】
正方晶ジルコニア多結晶（ＴＺＰ）及び１又はそれよりも多くの抵抗率改質剤を含む混合物を、理論的密度の少なくとも９９．５％を達成するのに十分な時間及び十分な温度で焼結することにより生成されるＥＳＤ散逸セラミックであって、
前記抵抗率改質剤が、前記混合物の約５容量％〜６０容量％を構成し、且つ導電性材料、半導電性材料及びそれらの混合物からなる群より選択され；且つ
ＥＳＤ散逸セラミックが以下の物性：
（ａ）１０5〜１０9Ｏｈｍ−ｃｍの範囲の体積抵抗率；
（ｂ）少なくとも５００ＭＰａの曲げ強さ；
（ｃ）５００ｍｓ未満の電圧減衰時間；
を有する、
ＥＳＤ散逸セラミック。
【請求項２０】
前記ＴＺＰがイットリア安定化ＴＺＰ（Ｙ−ＴＺＰ）を含み、このイットリアが約２．５〜４．５モル％で存在する、請求項１９に記載のＥＳＤ散逸セラミック。
【請求項２１】
前記Ｙ−ＴＺＰが２．６モル％のイットリアを含む、請求項２０に記載のＥＳＤ散逸セラミック。
【請求項２２】
前記Ｙ−ＴＺＰが２．８モル％のイットリアを含む、請求項２０に記載のＥＳＤ散逸セラミック。
【請求項２３】
前記Ｙ−ＴＺＰが３モル％のイットリアを含む、請求項２０に記載のＥＳＤ散逸セラミック。
【請求項２４】
前記抵抗率改質剤が、前記混合物の約１０容量％〜５０容量％を構成する、請求項１９に記載のＥＳＤ散逸セラミック。
【請求項２５】
前記抵抗率改質剤が、前記混合物の約２０容量％〜４０容量％を構成する、請求項１９に記載のＥＳＤ散逸セラミック。
【請求項２６】
前記抵抗率改質剤が、前記混合物の約２５容量％〜３０容量％を構成する、請求項１９に記載のＥＳＤ散逸セラミック。
【請求項２７】
前記抵抗率改質剤が酸化物、炭化物、窒化物、酸炭化物、酸窒化物及び酸炭窒化物からなる群より選択される、請求項１９に記載のＥＳＤ散逸セラミック。
【請求項２８】
曲げ強さが少なくとも６００ＭＰａである、請求項１９に記載のＥＳＤ散逸セラミック。
【請求項２９】
曲げ強さが少なくとも７００ＭＰａである、請求項１９に記載のＥＳＤ散逸セラミック。
【請求項３０】
曲げ強さが少なくとも８００ＭＰａである、請求項１９に記載のＥＳＤ散逸セラミック。
【請求項３１】
曲げ強さが少なくとも９００ＭＰａである、請求項１９に記載のＥＳＤ散逸セラミック。
【請求項３２】
曲げ強さが少なくとも１０００ＭＰａである、請求項１９に記載のＥＳＤ散逸セラミック。
【請求項３３】
粒子生成試験において６００粒子／ｃｍ2未満を有し、３０００Å未満のＲａを有する、請求項１９に記載のセラミックから作製されるＥＳＤ散逸物品。
【請求項３４】
表面仕上げがタンブラー磨きによりもたらされた、請求項３３に記載のＥＳＤ散逸物品。
【請求項３５】
セラミックの色が明るい、請求項３３に記載のＥＳＤ散逸物品。
【請求項３６】
セラミックの色が暗い、請求項３３に記載のＥＳＤ散逸物品。
【請求項３７】
一次熱処理として焼結することにより理論的密度の少なくとも９５％に密度を高められており、且つ約８５〜６０容量％のＹ−ＴＺＰ及び約１５〜４０容量％ＺｎＯを含む、ＥＳＤ散逸セラミック。
【請求項３８】
二次熱処理が、密度を理論的密度の９９％より上に増大するために用いられた、請求項３７に記載のＥＳＤ散逸セラミック。
【請求項３９】
ＬＫＥ比色計でのＣＩＥ１９７６Ｌ*ａ*ｂ*スケールで、少なくとも５０のＬ*色測定値を有する、請求項３７に記載のＥＳＤ散逸セラミック。
【請求項４０】
一次熱処理として焼結することにより理論的密度の少なくとも９５％に密度を高められており、且つ約９０〜５０容量％のＹ−ＴＺＰ及び約１０〜５０容量％の半導電性ＳｎＯ2を含む、ＥＳＤ散逸セラミック。
【請求項４１】
ＬＫＥ比色計でのＣＩＥ１９７６Ｌ*ａ*ｂ*スケールで、少なくとも５０のＬ*色測定値を有する、請求項４０に記載のＥＳＤ散逸セラミック。
【請求項４２】
一次熱処理として焼結することにより理論的密度の少なくとも９５％に密度を高められており、且つ約８０〜７０容量％のＹ−ＴＺＰ及び約２０〜３０容量％のＬａＭｎＯ3を含む、ＥＳＤ散逸セラミック。
【請求項４３】
一次熱処理として焼結し、その後で二次加熱処理として熱間静水圧圧縮成型することにより理論的密度の少なくとも９９％に密度を高められており、且つ約９０〜６０容量％のＹ−ＴＺＰ及び約１０〜４０容量％のＬａＣｒＯ3を含む、ＥＳＤ散逸セラミック。
【請求項４４】
一次熱処理として焼結し、その後で二次熱処理として熱間静水圧圧縮成型することにより理論的密度の少なくとも９５％に密度を高められており、且つ約９０〜７５容量％のＹ−ＴＺＰ及び約１０〜２５容量％のＺｒＣを含む、ＥＳＤ散逸セラミック。
【請求項４５】
一次熱処理として焼結し、その後で二次熱処理として熱間静水圧圧縮成型することにより理論的密度の少なくとも９５％に密度を高められており、且つ約７５容量％のＹ−ＴＺＰ及び約２５容量％のＢａＯ−６Ｆｅ2Ｏ3を含む、ＥＳＤ散逸セラミック。
【請求項４６】
アルゴン中において１９００℃で加熱処理され、その後で１０℃／分より大きい速度で室温に急冷されたＡｌＮを含む、ＥＳＤ散逸セラミック。
【請求項４７】
ＺｒＯ2及び半導電性ＳｎＯ2を含むＥＳＤ散逸セラミックであって、前記ＥＳＤ散逸セラミックが以下の物性：
（ａ）所定遅延時間；
（ｂ）１０ＧＰａより大きいビッカーズ硬度；及び
（ｃ）理論値の少なくとも９９％の密度；
を有する、ＥＳＤ散逸セラミック。
【請求項４８】
正方晶ジルコニア多結晶（ＴＺＰ）及び１又はそれよりも多くの抵抗率改質剤を含む混合物を焼結することにより生成される、ＥＳＤ散逸セラミックであって、
前記抵抗率改質剤が、前記混合物の約５容量％〜６０容量％を構成し、且つ導電性材料、半導電性材料及びそれらの混合物からなる群より選択され；且つ
前記ＥＳＤ散逸セラミックが以下の物性：
（ａ）１０6〜１０9Ｏｈｍ−ｃｍの範囲の体積抵抗率；
（ｂ）少なくとも４００ＭＰａの曲げ強さ；
（ｃ）５００ｍｓ未満の電圧減衰時間；
を有する、
ＥＳＤ散逸セラミック。
【請求項４９】
前記焼結が空気中で実行される、請求項４８に記載のＥＳＤ散逸セラミック。
【請求項５０】
二次熱処理過程が熱間静水圧圧縮成型を含む、請求項４９に記載のＥＳＤ散逸セラミック。
【請求項５１】
ＺｒＯ2及び半導電性材料ＳｎＯ2を含むＥＳＤ散逸セラミックであって、前記ＥＳＤ散逸セラミックが以下の物性：
（ａ）所定遅延時間；
（ｂ）１０ＧＰａより大きいビッカーズ硬度；及び
（ｃ）ＬＫＥ比色計でのＣＩＥ１９７６Ｌ*ａ*ｂ*スケールで、少なくとも５０のＬ*色測定値：
を有する、ＥＳＤ散逸セラミック。
【請求項５２】
ＳｎＯ2が初期試薬の２０〜８０容量％の範囲で存在する、請求項５１に記載のＥＳＤ散逸セラミック。
【請求項５３】
（ａ）１回又はそれよりも多くの熱処理により２種又はそれよりも多くの粉末を最終密度に圧縮し、そして
（ｂ）最終熱処理を用いて、得られるセラミックの抵抗率を少なくとも２５％変化させる、
ことを含む、ＥＳＤ散逸セラミックの加工処理方法。
【請求項５４】
最終熱処理が、焼結温度の９０％未満の温度において空気中で実行される、請求項５３に記載の方法。
【請求項５５】
最終熱処理が、大気酸素よりも低い分圧で酸素中で実行される、請求項５３に記載の方法。
【請求項５６】
最終熱処理が、得られるセラミックの抵抗率を増大させる、請求項５３に記載の方法。
【請求項５７】
最終熱処理が、得られるセラミックの抵抗率を低減させる、請求項５３に記載の方法。
【請求項５８】
最終熱処理が１０6〜１０9ｏｈｍ−ｃｍの範囲に体積抵抗率を変動させる、請求項５３に記載の方法。
【請求項５９】
（ａ）約８５〜６０容量％のＹ−ＴＺＰ及び約１５〜４０容量％のＺｎＯを含む混合物を生成し、そして
（ｂ）一次熱処理により理論的密度の少なくとも９５％に混合物の密度を高めること、
を含む、明色ＥＳＤ散逸セラミックの生成方法。
【請求項６０】
二次熱処理過程を用いて、密度を理論的密度の９９％より大きく増大させることをさらに含む、請求項５９に記載の方法。
【請求項６１】
（ａ）約９０〜５０容量％のＹ−ＴＺＰ及び約１０〜５０容量％の半導電性ＳｎＯ2を含む混合物を生成し；そして
（ｂ）一次熱処理により理論的密度の少なくとも９５％に混合物の密度を高めること、
を含む、明色ＥＳＤ散逸セラミックの生成方法。
【請求項６２】
二次熱処理工程を用いて、密度を理論的密度の９９％より大きく増大させることをさらに含む、請求項６１に記載の方法。
【請求項６３】
熱及び雰囲気の制御条件下で、前記セラミックを熱間静水圧圧縮成型することを含む、ＥＳＤ散逸セラミックの抵抗率を変更する方法。
【請求項６４】
（ａ）ＥＳＤ散逸セラミックを生成し；
（ｂ）前記セラミックに所望の表面仕上げを行い；そして
（ｃ）前記ＥＳＤ散逸セラミックから、部品の全部又は一部分を形成すること、
を含む、ＥＳＤ散逸目的のためのセラミックに基づく部品の形成方法。
【請求項６５】
表面仕上げをタンブラー磨きにより行う、請求項６４に記載の方法。
【請求項６６】
部品全体をＥＳＤ散逸セラミックから形成する、請求項６４に記載の方法。
【請求項６７】
部品の一部分だけをＥＳＤ散逸セラミックから形成する、請求項６４に記載の方法。
【請求項６８】
ＭＲ（磁気抵抗）ヘッド支持体、磁気ヘッド製造のための移送具、ＨＧＡ（ヘッドジンバルアセンブリー）、ＨＳＡ（ヘッドスタックアセンブリー）、ＨＤＤ（ハードディスクドライブ）アセンブリー用の工具、取付具及び容器、ウェハー取扱い、加工処理及び清浄用の工具、取付具及び容器、ワイヤ結合、トリミング、切断用の工具、取付具及び容器、ＩＣチップ取扱い用のピックアンドプレースノズル、接着剤及びはんだ分配用のノズル、ウェハー取扱い取付具、エンドエフェクター、真空チャック、ＩＣ取扱い及び試験用取付具、ＥＳＤ感受性デバイス用の工具、取付具及び容器、ＩＣ及び磁気ヘッド用のアセンブリー取付具、ピンセット、ねじ回し、鋏、刃、ロボット指用部品、電気光学的コーティングプロセス用の工具、取付具及び容器、レチクル（フォトマスク）用の工具、取付具及び容器から成る群から選択される、請求項６４に記載の方法により形成されるＥＳＤ散逸物品。
【請求項６９】
少なくとも４００ＭＰａの強度を有するジルコニアに基づく構造用セラミックから少なくとも一部分形成された電気的センサー素子であって、前記セラミックが少なくとも１０容量％のＺｒＯ2をさらに含み、セラミックの導電性が非ジルコニウム相添加剤により提供される、電気的センサー素子。
【請求項７０】
室温に適合され又は室温で作用する、請求項６９に記載のセンサー素子。
【請求項７１】
温度、力又は温度と力の両方を測定するために適合されている、請求項６９又は７０に記載のセンサー素子。
【請求項７２】
非ジルコニア相添加剤がＺｎＯを含む、請求項６９又は７０に記載のセンサー素子。
【請求項７３】
感知領域（単数又は複数）が全体の単に一部分であるよう、セラミックの導電率が調整される、請求項６９又は７０に記載のセンサー素子。
【請求項７４】
２つ又はそれよりも多くの感知領域からの応答が別々に検出される、請求項６９又は７０に記載のセンサー素子。
【請求項７５】
正方晶ジルコニア多結晶（ＴＺＰ）及び１又はそれよりも多くの非磁性抵抗率改質剤を含む混合物を焼結することにより生成される非磁性ＥＳＤ散逸セラミックであって、
前記抵抗率改質剤が、前記混合物の約５容量％〜６０容量％を構成し；且つ
前記ＥＳＤ散逸セラミックが以下の物理的特性：
（ａ）１０6〜１０9Ｏｈｍ−ｃｍの範囲の体積抵抗率；
（ｂ）少なくとも４００ＭＰａの曲げ強さ；
（ｃ）約１０ガウス以下の残留束密度；
を有する、
ＥＳＤ散逸セラミック。
【請求項７６】
前記抵抗率改質剤が１０-3ｍｌ／ｍｏｌのモル磁化率を有する、請求項７５に記載の非磁性ＥＳＤ散逸セラミック。
【請求項７７】
前記抵抗率改質剤が、ＺｎＯ、ＳｎＯ2、ＺｒＯ2、Ｙ2Ｏ3、Ａｌ2Ｏ3、ＺｒＣ及びそれらの混合物からなる群より選択される、請求項７６に記載の非磁性ＥＳＤ散逸セラミック。
【発明の詳細な説明】
【技術分野】
【０００１】
静電放電（ＥＳＤ）に関する広範な背景は、インターネットでＥＳＤ  Ａｓｓｏｃｉａｔｉｏｎ，  ７９００  Ｔｕｒｉｎ  Ｒｏａｄ，  Ｂｕｉｌｄｉｎｇ  ３，  Ｓｕｉｔｅ２，  Ｒｏｍｅ，  ＮＹ  １３４４０−２０６９のウエブサイトに見出され得る（この情報に関しては、「ｗｗｗ．ｅｓｄａ．ｏｒｇ」参照）。
【背景技術】
【０００２】
多数のＥＳＤ散逸ツール及び容器が考案され、ＥＳＤ現象の防止及びマイクロエレクトロニックデバイスの保護のために用いられている。ＥＳＤ散逸材料は、完全絶縁性、半導電性又は導電性であるべきではない、ということが既知である。むしろこのような物質は、半絶縁性（１０3〜１０11Ｏｈｍ−ｃｍの範囲の体積抵抗率又は「Ｒｖ」を有する）であるべきである。例えばＥＳＤ散逸材料は、ＭＲ／ＧＭＲヘッドの製造及び試験、並びにディスクドライブの組み立てに関して示唆されてきた1,2。同様に、ＥＳＤ散逸セラミック及び炭素添加ポリマーピンセットは、半導体部品を取り扱う場合に用いられてきた。
【０００３】
半絶縁性セラミックの使用は、いくつかのＥＳＤ制御の用途に関して報告されている。概して、半絶縁性セラミックは、導電性又は半導電性セラミックを絶縁性セラミックと混合することにより調製される。これはＥＳＤ散逸ポリマーの場合の製造方法と同様である。過去において、混合法に基づいて、他の用途のためにいくつかの半絶縁性材料が調製された。例えば特許文献１は、金属酸化物添加安定化ジルコニアが、イオン及び電気の両方に対する伝導性を高温において有する、と報告している。ＬａＣｒＯ3添加安定化ジルコニアも、高温導電体に関して試験された3。
【０００４】
近年、特許文献２は、１０5〜１０10Ｏｈｍの表面抵抗を有する種々のセラミックから作製されたピンセットが、静電気感受性部品を静電放電に対して保護して保持するのに用いられ得ることを報告した。同特許はさらに、部分的又は完全に安定化したジルコニアベースのセラミックが、基材材料として用いられ得る、ということを示した。しかしながら同特許は、製造方法及びその他の物理的特性についてのいかなる情報も開示しなかった。
【０００５】
特許文献３は、安定化ジルコニアの抵抗率は、サーミスタ素子に対して５〜５０モル％の遷移金属酸化物（Ｃｏ2Ｏ3）を付加することにより、６００℃で７×１０2〜５．５×１０5Ｏｈｍ（抵抗値は電極寸法なしでは抵抗率に換算できない）の範囲で制御され得る、ということを報告している。同特許は、他の物理的特性についてのいかなる情報も開示しなかった。
【０００６】
特許文献４は、ＴｉＯ2（５０〜９９重量％）及びＡｌ2Ｏ3の混合物から作製されたセラミックテープガイドが、種々の雰囲気中で１０4〜１０11Ｏｈｍ−ｃｍの体積抵抗率に加熱処理されて、静電放電損傷から磁気テープドライブを保護し得る、と報告した。そのテープガイドは、ステンレススチール製の慣用的テープガイドと比較して、７００〜９００ｋｇ／ｍｍ2というその高い硬度のために、磨耗に対してより耐性である。
【０００７】
特許文献５は、２×１０6〜１０10Ｏｈｍ／ｃｍ2の抵抗率を有するアルミナ及び炭化珪素ベースのセラミックが、帯電除去成分のためにＴｉ、Ｚｒ、Ｈｆ、Ｎｂ及びＴａの窒化物及び炭化物を添加することによって調製され得る、と報告した。
【０００８】
特許文献６は、２５〜７５℃で１×１０7〜１×１０13Ｏｈｍ−ｃｍの体積抵抗率、及び１．８％／℃以下という体積抵抗率の温度計数（ＴＣＲ）の絶対値を有するアルミナ複合セラミックが、ウェハを保持する帯電防止部分、例えばコンベアアーム、取扱ジグ、ピンセットのために、遷移金属酸化物、例えばＴｉＯ2、Ｃｒ2Ｏ3、Ｃｏ3Ｏ4、ＭｎＯ2、ＮｉＯ、Ｆｅ2Ｏ3及びＶ2Ｏ5を含有する添加物を用いて調製され得る、と報告した。
【０００９】
特許文献７は、半絶縁性窒化アルミニウム（ＡｌＮ）焼結体は、Ｔｉ、Ｃｅ、Ｎｉ、Ｔａ、Ｙ、Ｅｒ及びＹｂの少なくとも１つの酸化物から、又はＳｉから粒界相を生成して静電気を除去するための部分を調製することによって、抵抗率を１０4〜１０11にし得る、と報告した。
【００１０】
前記のほとんどの材料は、小さい曲げ強さ及び破壊靱性、並びにそれらの微細構造における残存気孔のために、高性能ＥＳＤ散逸セラミックツールのためには構造的に必ずしも信頼できない。特許文献８は、良好な機械的特性を有する半導体ジルコニアは、１０〜４０重量％のＦｅ、Ｃｏ、Ｎｉ及びＣｒの酸化物を用いて調製され得る、と報告している。
【００１１】
特許文献９は、５×１０7〜１×１０9Ｏｈｍ−ｃｍの体積抵抗率を有するピンセットが、半導体部品を保持するために用いられて、ＥＳＤ問題を回避し得ると報告した。
【００１２】
非特許文献１は、ＥＳＤ散逸ポリマー及びセラミックピンセットが、ＭＲヘッドの製造及び取扱い中に用いられ得る、と報告している。試験結果は、「添加された」ジルコニア（ベンダ所有）製ピンセットが最良の性能を示す、ということを明示した。
【００１３】
特許文献１０は、７００ＭＰａより大きい曲げ強さ及び１０6〜１０9Ｏｈｍ−ｃｍの抵抗率を有する高強度ジルコニアベース複合ピンセットを報告した。さらに当該材料は、１４ガウスまでの残留磁束を示した。
【００１４】
特許文献１１は、いくつかのペロブスカイト型酸化物が安定化ジルコニアと混合されて静電散逸セラミックを調製し得る、と報告した。当該特許は、その他のペロブスカイト型酸化物がジルコニアと反応してジルコン酸塩を生成し、したがって静電散逸セラミックとして不満足である、ということも記載している。にもかかわらず同特許は、重要な特性として体積抵抗率のみを報告している。
【００１５】
特許文献１２は、６０〜９０重量％の安定化剤含有ＺｒＯ2を含む、酸化条件下で生成された半導体ジルコニア体を特許請求している。ここでこのジルコニア体は、２重量％以下のＡｌ2Ｏ3を含有し、導電性付与剤として１０重量％〜４０重量％のＦｅ、Ｃｏ、Ｎｉ及びＣｒのうちの一種類の又はそれ以上の種類の酸化物を含有し、少なくとも５８０ＭＰａの三点曲げ強さを有し、且つ１０6〜１０9Ｏｈｍ−ｃｍの体積比抵抗率を有する。
【００１６】
【特許文献１】米国特許第３，４１０，７２８号
【特許文献２】独国特許第３７４３６３０Ｃ１号（１９８９）４
【特許文献３】特開昭６２−２５４０４Ａ（１９８７）５
【特許文献４】特開平３−５３６３Ａ（１９９１）
【特許文献５】米国特許第５，６１２，１４４号（１９９７）６
【特許文献６】米国特許第５，８３０，８１９号（１９９８）７
【特許文献７】米国特許第５，９５８，８１３号（１９９９）８
【特許文献８】ＰＣＴ国際公開ＷＯ９８／４９１２１（１９９８）
【特許文献９】特開平８−３９４４１（１９９６）
【特許文献１０】特開平１０−２９６６４６Ａ（１９９６）
【特許文献１１】米国特許第６，１３６，２３２号（２０００）
【特許文献１２】米国特許第６，２７４，５２４号（２００１）
【非特許文献１】Ｃ．  Ｌａｍ（１９９６）９
【発明の開示】
【発明が解決しようとする課題】
【００１７】
ＥＳＤの制御での前記の従来技術の試みは、現在のＥＳＤ散逸の要件又はＥＳＤ散逸セラミックに関する予測される将来の要件を満たすには、以下の理由のために十分というわけではなかった：
【００１８】
１．従来技術は十分な高密度を欠く
従来技術のＥＳＤ散逸セラミック組成物は、十分に高い密度（即ち９７〜９９％Ｔ．Ｄ．）を有していない。これは、従来技術において用いられる加工技術のためである。従来の加工技術は、熱間静水圧圧縮成型（以後、「ＨＩＰ」）を含まない。従来技術は典型的に、典型的なＨＩＰ処理中の熱化学的不安定性のために、熱間静水圧圧縮成型された（以後、「ＨＩＰ化」）材料を典型的に作製しなかった。従来技術のＥＳＤ散逸セラミックに用いられた導電率改質剤はしばしば、黒鉛加熱素子を用いたＨＩＰにおいて、高温（１２００〜１５００℃）及び高アルゴン圧（１００〜２５０ＭＰａ）でのＨＩＰ中に熱化学的還元を受ける。ＨＩＰ中の熱化学的反応は、本体から表面に気体（ＣＯ2又はＯ2）を放出させて遷移金属酸化物を酸素欠乏した金属酸化物に還元し、セラミック体に膨れ及び亀裂を生じさせる。
【００１９】
無圧焼結ＥＳＤ散逸セラミックは、本体の表面及び内側に多数の気孔（ピット）を有する。例えば９９％Ｔ．Ｄ．を有する焼結セラミックは、直径０．１〜１０μｍの多数の気孔を有し得る。１ｃｍ×１ｃｍ×０．２５ｃｍの寸法、９９％Ｔ．Ｄ．、及び直径１μｍの単一の寸法の気孔を有する方形焼結プレートを仮定すると、表面上の露出されている気孔の数は１０００万個である。しばしばこれらの気孔は粒状屑及び夾雑物を内側に閉じ込めるので、清浄化するのが難しく、またクリーンルーム環境中でのこのような部品を使用するときに汚染源として作用する。さらに残存気孔を有するセラミックの清浄化は、ＨＩＰによる実質的に気孔を有さないセラミックの場合と比較すると難しい。他方で、同じ寸法で９９．９％Ｔ．Ｄ．のＨＩＰ化セラミックプレートの気孔の数は１００万個であり、欠陥（残存気孔）の数は焼結プレートの１／１０に低減している。
【００２０】
さらに残存気孔は、最終的な形状及び寸法への機械加工中に、研削砥石のダイアモンドグリットと相互作用して、損傷スポットを生じる。これは、このような部品の寿命を通して粒状破砕屑の潜在的な供給源となる。
【００２１】
したがって、慣用的な熱間静水圧圧縮成型（ＨＩＰ）により容易に密度を高められて、十分に緻密な構造的に信頼できるセラミック部品を達成するセラミック組成物を調製することが非常に望ましい。
【００２２】
２．従来技術は十分に高い強度を欠く
ＨＩＰはさらにまた、強度を限定するセラミック体中のキャビティ及び気孔を排除して、構造的により強く且つ信頼できる部品を生じる。セラミック部品の曲げ強さは、ＨＩＰ後に２０％から５０％まで改良され得る、ということが周知である。したがってＨＩＰは、高強度の機械的に信頼できる部品を調製し、またより薄い横断面及び複雑な形状を可能にする好ましい加工過程である。
【００２３】
要するに、ＨＩＰ可能なＥＳＤ散逸セラミックは、残存気孔が存在しないことによって、製造工場における汚染制御改善に関して有益である。
【００２４】
３．従来技術は色の選択を欠く
現代の製造技法は、多数の自動加工工程を含む。このような自動製造システムにおけるビジョンシステムの効率は、重要である。ビジョンシステムの高生産性は、色及びコントラストにおける差異に基づく迅速な光学的認識により達成され得る。磁気記録ヘッドの色は、スライダー材料（ＡｌＴｉＣ、炭化チタン及びアルミナの複合材料）の色のために、実質的に黒色である。したがって「非黒色」のＥＳＤ散逸材料は、ビジョンシステムにおける高生産性を保証するために、非常に好ましい。その他のマイクロ電子部品の色は、様々であり得る。したがって、ＥＳＤ散逸セラミックツール及び取付具に、種々の色を有する能力を与えることは望ましい。今日までに商品化されたほとんどの従来技術のＥＳＤ散逸セラミックは、黒色であるか又は実質的に暗色であった。
【００２５】
４．従来技術は調整可能性を欠く
特定の用途のための適正なＥＳＤ散逸は、特定の体積／表面抵抗率を有する材料により得られる。しかしながら、報告されているように、広範囲の表面抵抗率を要する多数の異なる用途が存在する。従来技術では、容積及び表面抵抗率の制御は、主としてＥＳＤ散逸材料における組成変化により得られていた。したがって、様々な抵抗率を要し得る種々の用途の要求を満たすためには、様々な組成の材料を調製しなければならなかった。さらに、複合材料の生成に用いられる抵抗率改質剤の量はしばしば、材料の他の特性に有意の変化をもたらす傾向がある。したがって設計技師は、各用途のために抵抗率規格を試験結果に基づいて変更する傾向にある。したがって、調整可能な抵抗率を有する材料に対する必要性が存在する。
【００２６】
５．従来技術は十分な非磁性特性を欠く
いくつかの用途、特にＧＭＲヘッドの製造では、ＥＳＤ散逸材料は最低の磁化率を有することが望ましい。マイクロ電子デバイスの電磁性能の測定を行うその他の用途では、取付具からの干渉がないことを要する。ほとんどの遷移金属ベースの抵抗率改質剤は、実質的な磁化率を示す。１６ガウスまでの残留磁束密度は一般的なＥＳＤ散逸の用途のために申し分ない、ということがＰＣＴ国際公開ＷＯ９８／４９１２１号に報告されている。しかしながら、電磁測定のためのツールに用いられる実質的に非磁性の材料に対する必要性が存在する。したがっていくつかの用途では、１又はそれよりも多くの実質的に非磁性の抵抗率改質剤で作製されるＥＳＤ散逸材料を得ることが好ましい。
【００２７】
表面抵抗率は、ＥＳＤ散逸材料の性能を決定するための唯一の測定値ではない。概して、表面での接触によって静電荷を迅速に散逸させることは非常に望ましい。より精確な測定値は、文献中に記載されているように、ｍｓ単位での電荷減衰である。
【００２８】
１０００Ｖから１００Ｖへの許容可能な減衰時間は０．１〜２０秒である、とＰＣＴ国際公開ＷＯ９８／４９１２１号は報告している。さらに、その範囲外の材料はＥＳＤ散逸セラミックに適していない、とここでは報告している。しかしながら、０．１秒未満の減衰時間は、ほとんどのＥＳＤ散逸用途のために好ましい、ということが注目されている10。
【００２９】
本発明の１つの目的は、多機能性であり、且つ感受性マイクロ電子デバイスの製造中に接触して静電気を散逸し得るＥＳＤ散逸セラミックを提供すること、及びその使用である。このようなＥＳＤ散逸材料は、中間の抵抗率を有さねばならない、ということは既知である。例えば表面抵抗率は、１０3〜１０11Ｏｈｍ−ｃｍ、好ましくは１０4〜１０10Ｏｈｍ−ｃｍ、さらに好ましくは１０5〜１０9Ｏｈｍ−ｃｍ、最も好ましくは１０6〜１０9Ｏｈｍ−ｃｍの範囲であるべきである。これらの値は、静電荷を散逸するために望ましい。第二の要件は、散逸特徴である。例えば電荷は、部品の全体を通して十分迅速に散逸されねばならない。さらに、当該材料は、熱スポットを回避するために一様に電荷を散逸するのに十分に均質でなければならない。
【００３０】
本発明の別の目的は、多数の用途に関する種々の抵抗率の要求を満たすために、材料における調整可能な抵抗率を提供することである。
【００３１】
本発明のさらなる目的は、種々の色のＥＳＤ散逸セラミック、特に実質的に明色のセラミックを提供することである。
【００３２】
本発明のさらに別の目的は、高い機械的信頼性、低汚染及び良好な機械加工性のために、無圧焼結セラミックと比較した場合に、実質的により低い残留多孔性を有するＨＩＰ可能ＥＳＤ散逸セラミックを提供することである。
【００３３】
本発明の特別な目的は、電磁測定の種々の用途のためにより安全に使用される実質的に非磁性のＥＳＤ散逸セラミックを提供することである。
【課題を解決するための手段】
【００３４】
したがって本発明は、ＥＳＤ散逸用途に適した高密度セラミック（即ち、理論的密度又は「ＴＤ」の９９％より高い密度）を意図している。より好ましい実施態様では、セラミックの密度は、理論的密度の９９．５％より高い。このようなセラミックは、１０5〜１０10Ｏｈｍ−ｃｍの範囲の体積抵抗率を有し、且つ大きい強度（即ち、５００ＭＰａより大きい強度）も有する。これらのセラミックは、空気中で焼結し、そして次に、必要な場合又は望ましい場合には、熱間静水圧圧縮成型（「ＨＩＰ」又は「ＨＩＰ処理」）することにより生成される。この場合、ＨＩＰ環境は好ましくは酸化雰囲気ではない。二次加熱処理（焼結及び／又はＨＩＰ）は、以下の結果のうちの１つを生じるように行う：
すなわち、体積抵抗率が１０6〜１０9Ｏｈｍ−ｃｍの範囲にシフトする（あるいはより高く又はより低くなる）ように、
（１）抵抗を上げること；又は
（２）抵抗を下げること、
ができる。
【００３５】
ある種の好ましい実施態様では、セラミックは、安定化ＺｒＯ2から、有益には金属酸化物、金属炭化物、金属窒化物又はそれらの組合せから選択される１又はそれよりも多くの導電性又は半導電性添加剤を伴って調製される。有益には、これらのセラミックを用いて作製される構成部品は、２秒未満の減衰時間を有する。
【００３６】
ある種の好ましい実施態様では、セラミックは８．５ＧＰａよりも大きいビッカーズ硬度を有し；４ＭＰａ・ｍ-1/2よりも大きいＫ１ｃを有し、且つＺｎＯを、好ましくは１５〜２５％（初期試薬の容量％）の範囲で含有することによって「明」色セラミックを生成している。いくつかの好ましい実施態様では、ＺｎＯ及び約１０％（容量）までの遷移金属酸化物を含有する。例えば酸化マグネシウム（１〜８容量％）は、「暗」色セラミックを生じさせるのに良好に作用する。
【００３７】
いくつかの好ましい実施態様では、ＳｎＯ2を、好ましくは２０〜８０％（初期試薬の容量％）の範囲で含有する。他の好ましい実施態様では、ＺｒＣ又はバリウムヘキサフェライトを１５〜３５容量％の範囲で含有する。
【００３８】
ある種の好ましい実施態様では、セラミックは、平衡分圧下の２００〜２５０℃で水中での加熱処理後に、５０％よりも大きいＭＯＲを保持する。
【００３９】
別の好ましい実施態様では、明色ＥＳＤ散逸セラミックのための、Ｙ−ＴＺＰ生成物に基づき、１５〜４０％のＺｎＯ又は１５〜６０％のＳｎＯ2を添加した粒状複合材料を提供する。「明色」という用語は、セラミック材料が、黒色又は別の暗色でないことを意味する。好ましい明色材料は、白色、オフホワイト、明灰色、黄褐色等である。
【００４０】
ほとんどの導電性金属とは異なり、セラミックは広範囲の導電率及び抵抗率を示す。セラミックは、バルク特性において、絶縁性、半導電性及び導電性である。電気抵抗率は、絶縁相中に導電性又は半導電性相を添加することにより適合され得る。したがって抵抗率改質剤は、材料の導電特性を適合するために広範に用いられてきた。このような適合可能性に関して、多数の周知の導電性セラミック類が存在する。改質剤は、基材材料と反応性又は非反応性であり得る。
【００４１】
ＥＳＤ散逸に関する特性の長年の願望を完全に満たす単一のセラミック材料は存在しないが、ジルコニアセラミックは電気的特性を除くかなりの数の要件を満たし得ることが既知である。多数の絶縁性Ｙ−ＴＺＰ（イットリア部分安定化−正方晶ジルコニア多結晶）部品が、その信頼できる機械的特性のために、磁気記録ヘッドを製造するための種々のツール用に、今日まで受容されそして用いられてきた。その他の既知の安定剤、例えば希土類酸化物、ＭｇＯ、ＣａＯ及びそれらの混合物により安定化したその他のＴＺＰは、マトリクス材料として用いられ得る。
【００４２】
ジルコニアは、室温で絶縁性（Ｒｖ＝１０13Ｏｈｍ−ｃｍ）である。導電性ジルコニア複合材料は、導電性粒子を分散させて放電機械加工可能（又はＥＤＭ可能）組成物を生成することにより作製され得る、ということが周知である。典型的には、金属導電率の粒状分散質、例えば炭化物、ホウ化物、ケイ化物が非常に有効であることが既知である。これらは１Ｏｈｍ−ｃｍ未満の典型的な抵抗率を生じる。この抵抗率は、最適なＥＳＤ散逸のためには低すぎる抵抗率である。
【００４３】
導電性酸化物、例えば遷移金属酸化物、Ｆｅ2Ｏ3、Ｃｏ2Ｏ3、ＮｉＯ、Ｃｒ2Ｏ3等も、ジルコニアの電気的抵抗率を最適化するために試験された。３〜１５モル％の鉄酸化物はイットリア安定化セラミックに添加されて、２５０℃で〜１０5Ｏｈｍ−ｃｍの電気抵抗率を提供し得る、ということが報告されている11（前記引用の日本国特許出願（京セラ）も参照）。しかしながらいくつかの酸化物添加剤は、Ｙ−ＴＺＰの変成性を変えて、破壊靱性を悪化させる。遷移金属酸化物は、ジルコニアにおいて着色剤として作用して、特徴的な暗色を生じる。したがってこれらの添加剤は、白色／明色材料に関しては満足すべきものではない。
【００４４】
さらにこれらの遷移金属酸化物は、焼結及びＨＩＰのような高温過程中に、熱化学的酸化還元反応を受ける。例えばジルコニア中のＦｅ2Ｏ3は、Ａｒのような不活性気体中でのＨＩＰ中に熱化学的還元を受けて、気体発生反応によって気孔又は亀裂を生じる。酸素含有気体中でのＨＩＰは、このような有害反応を妨止するが、プラチナ加熱素子及び特殊な炉備品が高価であるため、費用対効果が高くない。
【００４５】
導電性及び半導電性相はともに、抵抗率及び散逸特性を適合するための抵抗率改質剤として用いられ得る。いくつかの抵抗率改質剤は、Ｙ−ＴＺＰと反応して新規の相を形成し、それによって絶縁特性を生じ及び／又はＹ−ＴＺＰの変成性を変更し得る。このような改質剤は、避けられねばならない。さらに抵抗率改質剤は、種々の用途に首尾よく用いられるように、以下に列挙するような多数の要件を可能な限り満たす必要がある：
無圧焼結性及び焼結−ＨＩＰ性、良好な機械加工性並びに構造的信頼性；
種々の色、好ましくは明色；
最小の粒子生成性；
調整可能なＥＳＤ特性；
加工環境中での最小の腐食性；
実質的な非磁性又は強磁性。
【００４６】
明色ＥＳＤ散逸セラミックは、Ｙ−ＴＺＰマトリクス中にＺｎＯ粒を分散させることにより調製され得る、ということが判明している。さらに、Ｙ−ＴＺＰ中に添加されたＳｎＯ2も、所望の抵抗率を有する明色材料を達成するのに有効である。２〜３の暗色（又は黒色）ＥＳＤ散逸セラミックも、Ｙ−ＴＺＰ中にＬａＭｎＯ3、ＬａＣｒＯ3、ＺｒＣ及びＢａＦｅ12Ｏ19を添加することにより調製された。
【００４７】
抵抗率改質剤の磁化率は様々である（磁化率は、材料中に誘導された磁気の強度と、材料に与えられる磁化力又は磁場の強度との比として定義される）。ＺｎＯ、ＳｎＯ2、ＺｒＯ2、Ｙ2Ｏ3、Ａｌ2Ｏ3、ＺｒＣ及びＳｉＣは、１０-4ｍｌ／ｍｏｌ未満という非常に小さいモル磁化率を有する。他方、Ｆｅ2Ｏ3及びＢａＦｅ12Ｏ19は、１０-2ｍｌ／ｍｏｌよりも大きい高モル磁化率を示す。ＬａＭｎＯ3及びＬａＣｒＯ3のようないくらかの材料は、中間のモル磁化率を示す。低磁化率を有する改質剤は、低電磁干渉を要する用途には良好である。他方、高磁化率を有する改質剤は、磁性機能を要する用途に用いられ得る。
【００４８】
いくつかの材料の抵抗率は、ＨＩＰ後に有意に変わる、ということが判明している。さらにＨＩＰ処理セラミックの抵抗率は、空気又は制御雰囲気での制御された加熱処理によって、所望の値に制御され得る。
【００４９】
最後に、本明細書中に開示された成分の容量パーセンテージ（容量％）は、現在入手可能な商用的な材料を基礎にしている。これらの数値は、他の材料が用いられる場合には、変更され得る。例えばナノサイズの粒子は、より小さい容量％で使用される。
【００５０】
前記のように、本発明は、従来技術のＥＳＤ散逸材料における前記の問題を解決しようとしている。したがって本発明では、好ましくはＨＩＰにより生成される高密度の強いＥＳＤ散逸材料を提供し、色の選択、特に黒色より明るい色の選択を可能にする。本発明のＥＳＤ散逸材料はさらに、「調整可能」な抵抗率、即ち調製中に選択可能である抵抗率を有し、部品の機械的信頼性、低汚染表面、及び低磁化率を有する。
【００５１】
好ましくは本発明のセラミック組成物は、ＥＳＤ散逸特性、並びに半絶縁性の範囲で調整可能な容積及び表面抵抗率を有する。
【００５２】
好ましくは本発明のセラミック組成物は、ＣａＯ、ＭｇＯ、ＳｒＯ、ＢａＯ、Ａｌ2Ｏ3、Ｆｅ2Ｏ3、ＮｉＯ、ＣｕＯ、ＳｉＯ2、ＴｉＯ2、Ｎａ2Ｏ、Ｋ2Ｏ、ＣｅＯ2、Ｙ2Ｏ3及びそれらの混合物からなる群より選択される少量（例えば約２重量％未満）の１又はそれよりも多くの焼結助剤又は添加剤も含み得る。添加剤の量は、ＥＳＤ散逸セラミックに関する望ましい特性を変えないよう十分に少量でなければならない。いくつかの場合、限られた量のこれらの酸化物は、粉末加工中に、原料及び／又は夾雑物から混入され得る。
【００５３】
好ましくは本発明のセラミック組成物は、実質的に気孔を有さず、特に相対数で例えば、０．５μｍより大きい気孔サイズに基づいて、９０％以上無気孔である。本明細書中で用いる場合、「無気孔」及び「実質的に無気孔」であるという用語は、９９％超、最も好ましくは９９．５％超の相対密度と定義され得る。
【００５４】
好ましくは本発明のセラミック組成物は、大きい曲げ強さを有する。ＺｎＯ、ＳｎＯ2、ＬａＭｎＯ3及びＬａＣｒＯ3を含有する焼結−ＨＩＰ処理ＴＺＰ材料は比較的強く、それぞれ１，０００、６５０、７１６及び１，００５ＭＰａである。
【００５５】
好ましくは本発明のセラミック組成物は、黒色よりも明るい色を有する。本明細書中で用いる場合、好ましい「明」色は、ＩＳＯにより定義される１６グレースケールの中点より明るいものであると定義される。色は、より定量的測定のために、測色計を用いても測定され得る。ＺｎＯ及びＳｎＯ2組成物を含有するセラミック組成物は明色を示し、ほとんどの他のものは黒色又は非常に暗い色を示す。
【００５６】
好ましくは本発明のセラミック組成物は、５００ｍｓ未満、最も好ましくは１００ｍｓ未満の電圧減衰時間（ＥＳＤ散逸セラミックの性能の測定値）を有する。
【００５７】
好ましくは本発明のセラミック組成物は、例えば１００ｍＡ未満、最も好ましくは５０ｍＡ未満の小さい過渡電流を有する。
【００５８】
前記のように本発明の一局面は、本発明のセラミック組成物を用いたＥＳＤ散逸ツールの形成である。
【００５９】
本発明の高密度生成物は、基礎成分としてのＴＺＰ、並びに導電性又は半導電性の酸化物、炭化物、窒化物、酸炭化物、酸窒化物及び酸炭窒化物等からなる群より選択される少なくとも１つを含む粒状分散質を含む。いくつかの抵抗率改質剤は、添加剤を添加され、あるいは予め合金化されて、所望の結晶形態及び／又は抵抗率にされている。抵抗率改質剤の量が６０容量％より多い場合、ＴＺＰの高破壊靱性及び曲げ強さを利用することは難しい。導電率改質剤の量が１０容量％未満である場合、所望の散逸特性を達成するのは難しい。したがって抵抗率改質剤の適切な範囲は例えば、１５〜５０、２０〜４０及び２５〜３０容量％であり、これらの値と重複する範囲を含む。
【００６０】
すべてのセラミック粉末の平均粒子サイズは、均質な微細構造及び均一な電気的特性並びに所望の散逸特徴を達成するためには１μｍより小さかった。いくつかの予備合金化粉末は、Ｙ−ＴＺＰ微粉砕媒質とともにプラスチックジャー中で微粉砕して、所望の粒子サイズを得た。粉末は、Ｙ−ＴＺＰ微粉砕媒質とともにプラスチックジャーミル中で湿式微粉砕し、その後、乾燥及び造粒することにより混合された。
【００６１】
本発明の高密度生成品は、任意の成形方法、例えばドライ加圧成形、スリップ注型、テープ注型、注入成形、押出し及びゲル注型により、Ｙ−ＴＺＰ粉末及び導電率改質剤粉末の混合物を任意の所望の形状に成形することによって調製される。有機結合剤系を、粉末混合物中に付加して、取り扱い及び未焼成品の機械加工性のための大きい未焼成品強度を達成し、且つ圧縮中に形状を維持することができる。
【００６２】
成形セラミック製品は、空気中で、あるいは所望の反応性又は不活性雰囲気中で、９５％Ｔ．Ｄ．超まで、好ましくは９７％Ｔ．Ｄ．超まで、脱結合剤化及び焼結される。焼結セラミック製品は、不活性気体又は酸素含有不活性気体中で熱間静水圧圧縮成型することによって、密度をさらに高められ得る。このようにして得られた焼結又は焼結−ＨＩＰ処理セラミック製品は、絶縁体と半導体との間の周囲温度抵抗率である１×１０3〜１×１０12Ｏｈｍ−ｃｍの体積抵抗率を示す。
【００６３】
いくつかの抵抗率改質剤は、焼結及び／又はＨＩＰ処理中にＹ−ＴＺＰと反応して、しばしば、非常に異なる電気的特性を有するジルコン酸化合物を生成し得る。このような反応は熱で活性化されるので、高温で非常に迅速である。したがって、圧縮温度及び時間を低減することによりこのような有害反応を制限することは、非常に望ましい場合がある。焼結中の別の厄介な反応は、導電率改質剤がジルコニウム粒の変成性に影響を及ぼして、Ｙ−ＴＺＰ粒をさらに安定化し、又はＹ−ＴＺＰ粒を不安定化し得る反応である。この場合、ジルコニア中のイットリア含量を制御して変成性を最適化し、あるいは異なる安定剤を伴う他のＴＺＰ系を用い得る。焼結中の反応の程度は、粒子サイズ、粒子サイズ分布及び圧縮温度によって有意に変化する。Ｘ線回析を用いて、焼結中の任意の検出可能な化学反応を測定した。
【００６４】
ジルコニアのＨＩＰ処理は、強度を制限する気孔又はキャビティを排除するための十分に確立された方法である。焼結セラミックの曲げ強さはしばしば、無圧焼結セラミックの場合と比較して５０％まで改良されて、それらの構造的信頼性及び機械加工性を有意に改良する。その他の抵抗率改質剤は、Ｙ−ＴＺＰとの制限された反応を行う。しかしながら改質剤は、黒鉛加熱素子を用いると、不活性気体、例えばアルゴン等の中での典型的なＨＩＰ処理中に熱化学的に還元され得る。このようなＨＩＰ処理は、気体生成物を放出しながら、このような化合物を熱化学的に還元し得る、ということは周知である。このような気体発生反応は、膨張、膨れ及び／又は亀裂によって、圧縮を制限する。例えばほとんどの遷移金属酸化物、例えばＦｅ2Ｏ3、Ｃｏ2Ｏ3、ＮｉＯ及びＴｉＯ2は、このような反応を蒙る。したがって、このような問題を回避するために、熱化学的に安定な導電性改質剤を見出すことが非常に望ましい。あるいは酸素ＨＩＰ処理を用いて、このような負の反応を回避し得る。しかしながら酸素ＨＩＰ処理の経費の高さは、費用対効果が良好な製品の製造のためにはしばしば望ましくない。
【００６５】
多数の異なるＥＳＤ散逸用途は、１０3〜１０11Ｏｈｍ−ｃｍの範囲の種々の抵抗率を要する。セラミックの導電率は、導電率改質剤の量を調整することにより及び／又は基材物質に対して様々な比率の粒子サイズの導電率改質剤を用いることにより、制御され得る。したがって種々のセラミック組成物が、種々の範囲の導電率を包括するよう調製され得る。したがって、空気又は気体雰囲気中でのセラミックの単純な加熱処理（又は焼きなまし）により、組成物の抵抗率を調整（又は適合）させる方法を確立することが非常に望ましい。ほとんどのセラミック系において、格子間陽イオン又は空格子点のような電荷キャリアの密度に依存して、抵抗率は変わり得る。
【００６６】
既知の雰囲気における高温でのセラミックの異なる加熱処理は、それらの熱履歴（圧縮の温度及び雰囲気）から、セラミック体中の電荷キャリアの平衡密度を変えて異なる抵抗率を生じ得る、ということは既知である。所定の系における変化の程度は、ほとんどのセラミック系に関して研究されていなかった。さらに系中の種々の少量不純物は、このような変化に有意に影響し得る。さらに、いくつかのセラミック系中では、活性ないくつかの異なる電荷キャリアが存在し得る。したがって、実験により抵抗率の制御を確立することは非常に重要である。
【００６７】
ほとんどのＥＳＤ散逸セラミックツールは、正確な形状及び寸法に機械加工することを要する。したがって、セラミック体の表面に組成勾配が存在する場合、ＥＳＤ散逸特性は変わり得る。
【００６８】
１つの試料について、容積及び表面抵抗率は互いに１桁の範囲内である、ということが判明した。さらに電圧減衰時間は、均質材料では表面抵抗率とかなりよく相関する。例えば低表面抵抗率（例えばＲｓ＝１０6Ｏｈｍ／ｓｑ．）を有する試料は、短い電圧減衰時間、即ち約５０ｍｓの電圧減衰時間を示す。複合材料中に巨視的組成分離が認められる場合、材料の散逸挙動は、組成変動によって変わり得る。
【００６９】
特性化方法：
セラミックの密度は、温度及び大気圧補正を伴う水置換法により測定した12。
【００７０】
セラミックの微細構造は、標準研磨手法により調製された試料の研磨横断面で光学走査電子顕微鏡により観察した。
【００７１】
セラミック片の色は、４５°／０°光学配置及び７．６ｍｍ開口を用いて、Ｈｕｎｔｅｒ  Ａｓｓｏｃｉａｔｅｓ  Ｌａｂｏｒａｔｏｒｙ，  Ｉｎｃ．，  Ｒｅｓｔｏｎ，  ＶＡから入手可能なミニスキャンＸＥプラス（Ｍｉｎｉｓｃａｎ  ＸＥ  Ｐｌｕｓ）により測定した。
【００７２】
Ｘ線回析（ＸＲＤ）法を用いて、粉末及び圧縮セラミックの結晶相を分析した。
【００７３】
超音波変換器を用いたパルスエコー法によって、セラミックのヤング率、剪断弾性率及びポアソン比を測定した。
【００７４】
５〜２０ｋｇｆの負荷でのビッカース硬度法により、セラミックの硬度を測定した。
【００７５】
３×４×５０ｍｍのＢ型検体を用いて、ＡＳＴＭ  Ｃ１１６０−９０に明記された方法により、セラミックの４点曲げ強さを測定した。約１０のワイブル率と仮定すると、この方法は、ＪＩＳ  Ｒ１６０１−８１（３０ｍｍスパンを用いた３点曲げ試験）を用いて判明したものより約２０％低い曲げ強さを報告すると概算される。５〜１５バールの平均強さが報告された。
【００７６】
１０〜４０ｋｇｆの負荷でビッカース圧子を用いた圧痕亀裂長法により、セラミックの破壊靱性を測定した。圧痕亀裂強さ法も、いくつかの場合に用いた。
【００７７】
１０又は１００Ｖで、ＡＳＴＭ及び他のものにより明記された方法にしたがって、体積及び表面抵抗率（ＤＣ）を測定した。抵抗率測定前に、ダイヤモンドホイールによりセラミックの表面を研削し、超音波浴中で洗浄化した。電極として、約０．５５ｍｍ厚の１２１５銀被覆導電性ゴムシート（Ｃｈｏｍｅｒｉｃｓ  Ｉｎｃ．，  Ｗｏｂｕｒｎ，ｍＡ）を用いた。
【００７８】
電極減衰時間は、電荷散逸の測定値であり、文献14、15、16、17に記載された方法により測定される。
【００７９】
半絶縁性ＥＳＤ散逸材料の使用：
以下は、本発明のＥＳＤ散逸材料の多数の考え得る用途の一部を示している。これらの示唆される用途としては、以下のものが挙げられる：
ＭＲ（磁気抵抗）ヘッド支持体、
磁気ヘッド製造（ラップ仕上げ、研磨、清浄化）用の、移送具、
ＨＧＡ（ヘッドジンバルアセンブリー）、ＨＳＡ（ヘッド積重ねアセンブリー）、ＨＤＤ（ハードディスクドライブ）アセンブリー用の、工具、取付具及び容器、
ウェハーの、取扱い、加工処理、及び水、溶媒中での並びに二酸化炭素を用いた清浄用の、工具、取付具及び容器、
ワイヤ結合、トリミング、切断用の工具、取付具及び容器、
ＩＣチップ取扱い用のピックアンドプレースノズル、
接着剤及びはんだ分配用のノズル、
ウェハー取扱い用の取付具、エンドエフェクター、真空チャック、
ＩＣ取扱い及び試験用の取付具、
ＥＳＤ感受性デバイス、例えばＣＭＯＳ、ＧａＡｓ、ＳｉＧｅ、ＩｎＰ及びＭＲＡＭ、ＭＥＭＳ用のツール、取付具及び容器、
ＩＣ及び磁気ヘッド用のアセンブリー取付具、
個人的な工具：ピンセット、ねじ回し、鋏、刃、
ロボットの指用の部品、
電気光学的コーティングプロセス用のツール、取付具及び容器、
レチクル（フォトマスク）用のツール、取付具及び容器等。
【００８０】
前記の構成部品（限定的なものではない）の製造に際して、本発明のＥＳＤ散逸材料は、全構成部品として、又はその一部分として用いられ得る。例えばＥＳＤ散逸材料は、研削、機械加工等により種々の部品に造形され、それによってＥＳＤ散逸材料から全体が生成される構成部品にされ得る。他方、構成部品の小部分にのみ、ＥＳＤ散逸材料を用いることが必要である場合もあり得る。その場合、本発明のＥＳＤ散逸材料の１又はそれよりも多くの小さい機械加工又は研削された（又は他の方法で生成された）セグメント（注：２つ又はそれ以上の材料が、所望により、組合され得る）は、ＥＳＤ保護を要する重要な領域における構成部品に付加される（恒久的に又は取り外し可能な方式で）。それぞれの部品業界の当業者は、本発明のＥＳＤ散逸材料を、本明細書中に列挙された各部品並びに上で列挙されなかった他のものの特定の要求に容易に適用し得る。
【実施例】
【００８１】
以下の実施例を参照しながら本発明をさらに例証するが、これらの実施例は本発明の理解を助けるものであって、本発明を限定するものではない。
【００８２】
実施例１  「ＺｎＯ」
Ｓａｉｎｔ−Ｇｏｂａｉｎ  Ｃｅｒａｍｉｃｓ  ＆  Ｐｌａｓｔｉｃｓ（ＳＧＣ＆Ｐ）から入手可能な約２．８モル％のイットリアを含有するＹ−ＴＺＰ粉末（ＹＺ１１０）を、Ｙ−ＴＺＰ微粉砕媒質を伴うジャーミルにおいて、Ｚｉｎｃ  Ｃｏｒｐｏｒａｔｉｏｎ  ｏｆ  Ａｍｅｒｉｃａから入手可能な種々の量の酸化亜鉛と水中で混合した。ＹＺ１１０及びＺｎＯ粉末の表面積は、微粉砕前はそれぞれ７及び２０ｍ2／ｇであった。実験室的な方法により微粉砕粉末を粒状化して、加圧可能粉末にした。粉末を４０ＭＰａでスチール金型中において一軸加圧して、次に２０７ＭＰａで冷間静水圧圧縮成型（又は「ＣＩＰ処理」」して、未焼成体を生成した。
【００８３】
未焼成体を２℃／分で所望の焼結温度（１３５０〜１５００℃）に１時間焼結して、約９７％Ｔ．Ｄ．（理論的密度）よりも大きい焼結密度を達成した。焼結中の２相間の反応はないと仮定して、成分の容量％に基づいた混合規則により、理論的密度を算定した。いくつかの焼結体を、１３００℃で４５分間にわたってＡｒ中でＨＩＰ処理して、完全密度を達成した。全試料を、９９．５％Ｔ．Ｄ．超、ほとんどを９９．８％Ｔ．Ｄ．超までＨＩＰ処理した。
【００８４】
焼結により生じた圧縮体及び焼結−ＨＩＰにより生じた圧縮体を、表５及び６に要約したように、密度、ヤング率、硬度、強度、破壊靱性、相微細構造、体積及び表面抵抗率、並びにＥＳＤ散逸（電圧減衰）に関して測定した。
【００８５】
ＺｎＯ含量及び粒サイズの作用：
表５は、無圧焼結試料におけるＹ−ＴＺＰ中のＺｎＯの容量％の関数として、体積抵抗率を要約する。ＥＳＤ散逸に関する抵抗率（１０3＜Ｒｖ＜１０12Ｏｈｍ−ｃｍ）は、１５〜３５容量％のＺｎＯ及び８５〜６５容量％のＹ−ＴＺＰを含有する複合材料により達成され得る、ということが注目される。これらの焼結材料は、空気中において１４００〜１４５０℃で１〜２時間で、９９％Ｔ．Ｄ．超に調製され得る。
【００８６】
３モル％のイットリアを含有するＹ−ＴＺＰ粉末を用いて、試料番号１６を調製し、他のものより１５０℃低い１２５０℃で焼結して、ＺｎＯの粒成長を最小限にした。この試料の体積抵抗率は、試料番号２の試料の体積抵抗率よりも５桁小さい、ということが注目される。本結果は、低温焼結による導電性相（ＺｎＯ）の微細粒サイズが、低抵抗率を達成するのに好都合であることを示す。さらに、低温焼結及び粒成長低減によって、少ない改質剤の量で同一のＥＳＤ散逸抵抗率を達成し得る、と考えられる。
【００８７】
焼きなまし温度及び雰囲気の作用：
意外にも、１３５０℃／２０７ＭＰａで４５分間のＨＩＰ処理後の試料番号８の試料の抵抗率は、７×１０11から５×１０3Ｏｈｍ−ｃｍに有意に低減している。試料番号９〜１４は、ＨＩＰ処理された２０容量％ＺｎＯ／ＹＺ１１０複合材料の抵抗率に及ぼす空気中での加熱処理（焼きなまし）の作用を示している。これは、単純熱処理による抵抗率の調整可能性を示している。これらの結果はさらに、種々のＥＳＤ散逸用途に関する広範囲の抵抗率を網羅するために種々の組成物を調製する必要がないことを示す。異なる雰囲気での焼きなまし（試料番号１５）も、この組成物を用いて調整可能な抵抗率を達成するための付加的手段を提供する。
【００８８】
５×１０11Ｏｈｍ−ｃｍのＲｖを有する過剰に焼きなましした試料を、２％Ｈ2／Ｎ2雰囲気中で５時間にわたって８９０℃で焼きなますと、５×１０6Ｏｈｍ−ｃｍの抵抗率を生じた。この結果は、この材料の抵抗率制御が可逆的であることを示す。したがって、所望の抵抗率は、組成物を、空気中で焼きなますか及び／又は制御された雰囲気で焼きなますことによって達成され得る、と考えられる。
【００８９】
【表１】
2006199586.tif 000003
【００９０】
過渡電流及び電圧減衰時間：
２０％及び２５％ＺｎＯ／ＹＺ１１０の組成の試料を調製し、６００〜６５０℃の温度で空気中において加熱処理して、以下に示す抵抗率値を得た。図１に示した装置を用いて、過渡電流の測定を行なった。
【００９１】
測定を実施するために、プレート（荷電プレートモニターの一部）に一定電圧を荷電する。これは、約３５０Ｖで約７ｎＣの電荷をプレートに与える。次にこの電荷を、可動接触で試料に接触することによって、アースに散逸させる。ナノ秒毎の電圧を記録するオシロスコープにより電流プローブで観察されるピーク電圧から、ピーク過渡電流を測定する。
【００９２】
時間の関数として、デジタルオシロスコープで荷電プレートモニターの電圧出力を読み取ることにより、減衰時間を測定する。電圧が９００Ｖから１００Ｖに低下する時間を、１，０００Ｖに初期荷電した後で、オシロスコープから測定する。電子計器は、最短測定可能減衰時間として２５ｍｓの限界を設定する。以下の結果を得た：
【００９３】
【表２】
2006199586.tif 000004
【００９４】
表７は、ＨＩＰ処理後の２０容量％ＺｎＯ／ＹＺ１１０組成物の特性を要約している。材料は非常に高密度で、相対密度は９９．５％Ｔ．Ｄ．よりも高く、明黄色（１６グレースケールの５０％より明るい）で、機械的に強く、１ＧＰａという材料の曲げ強さを有し、低過渡電流で実質的に安全であり、そして高散逸性で、１，０００Ｖから１００Ｖへの減衰時間は典型的には５０ｍｓ未満である。したがって本材料は、ＥＳＤ散逸セラミックのために良好であると思われる。さらにこの材料の残留磁束は、組成物中にＦｅ、Ｃｏ、Ｎｉ及びＣｒ酸化物が存在しないので、実質的にごくわずかである。
【００９５】
【表３】
2006199586.tif 000005
【００９６】
実施例２  「ＳｎＯ2」
Ｚｉｒｃｏｎｉａ  Ｓａｌｅｓ  ｏｆ  Ａｍｅｒｉｃａから入手可能な約３モル％のイットリアを含有するＹ−ＴＺＰ粉末（ＨＳＹ３．０）を、Ｙ−ＴＺＰ微粉砕媒質を有するジャーミル中で、ＳＧＣ＆Ｐから入手可能な種々の量の酸化スズ（ＳｎＯ2、Ｔ１１８６）と混合した。粉末は、導電率改良のために公称１％のＳｂ2Ｏ3及び０．５％のＣｕＯの添加剤を有する。混合前に、添加を行った酸化スズを微粉砕して、表面積を約１５ｍ2／ｇとした。Ｙ−ＴＺＰの表面積は、微粉砕前は７ｍ2／ｇであった。１２ｍ2／ｇの表面積に微粉砕された別の市販の酸化スズ粉末（Ａｌｆａ  Ａｅｓａｒ，  Ｗａｒｄ  Ｈｉｌｌ，  ＭＡ）も用いた。実験室的方法により微粉砕粉末を粒状化して、加圧可能粉末にした。粉末を４０ＭＰａでスチール金型中に一軸加圧して、次に２０７ＭＰａでＣＩＰ処理して、未焼成体を生成した。未焼成体を２℃／分で所望の焼結温度（１４００〜１５００℃）に１時間焼結して、約９５％Ｔ．Ｄ．よりも高い焼結密度を達成した。焼結中の２相間に反応はないと仮定して、組成に基づいた混合規則により、理論的密度を算定した。いくつかの焼結体を、１４００℃で４５分間にわたってＡｒ中においてＨＩＰ処理して、完全密度を達成した。
【００９７】
焼結により生じた圧縮体及び焼結−ＨＩＰ処理により生じた圧縮体を、密度、ヤング率、硬度、強度、破壊靱性、相微細構造、体積及び表面抵抗率、並びにＥＳＤ散逸（電圧減衰）に関して測定した。
【００９８】
純ＳｎＯ2は、絶縁物質である。表４に示したように、１０〜５０％ＳｎＯ2／Ｙ−ＴＺＰの組成物は絶縁性であり、Ｒｖ＝１０13Ｏｈｍ−ｃｍであるということが確証された。管炉内のＡｒ及びＮ2中での限定加熱処理は、抵抗率の有意の低減を示さなかった。色は、１６グレースケールの５０％より明るい明灰色として維持された。Ａｒ中で１４００℃／２０７ＭＰａ／６０分でＨＩＰ処理した試料は、中等度灰色に変色し、約１０7Ｏｈｍ−ｃｍの抵抗率を示した。
【００９９】
【表４】
2006199586.tif 000006
【０１００】
ＨＩＰ処理した５０％添加ＳｎＯ2／ＨＳＹ３．０の特性を測定し、以下の表１０に要約している。当該物質は、明ないし中等度灰色を示す。当該物質は、典型的Ｙ−ＴＺＰの場合と同様である２０容量％ＺｎＯ／ＹＺ１１０の場合よりも剛性で、より硬い。さらに当該物質は、実質的に非磁性でもある。
【０１０１】
【表５】
2006199586.tif 000007
【０１０２】
実施例３  「ＬａＭｎＯ3」
空気中において１４００℃で２時間にわたって、Ｌａ2Ｏ3及びＭｎ2Ｏ3の等モル粉末混合物を固体状態反応させることによって、ＬａＭｎＯ3のバッチを調製した。反応生成粉末のＸＲＤは、良好に発達したＬａＭｎＯ3（ペロブスカイト類）を示した。反応生成粉末を、Ｙ−ＴＺＰ微粉砕媒質を有するプラスチックジャーミル中で微粉砕して、ＢＥＴ表面積を１５ｍ2／ｇとした。３０容量％ＬａＭｎＯ3／３Ｙ−ＴＺＰのバッチを、ＬａＭｎＯ3及びＹ−ＴＺＰ（ＹＺ１１０、ＳＧＣ＆Ｐ，  Ｗｏｒｃｅｓｔｅｒ，  ＭＡ）の混合物を用いて、実施例１に記載したのと同様な調製方法で製造した。
【０１０３】
試料を１２５０〜１３５０℃で焼結して、９８％Ｔ．Ｄ．超とした。低温（１２２５℃）焼結試料の密度は、９７％Ｔ．Ｄ．より大きかった。焼結試料を１１７５℃及び１３５０℃で２０７ＭＰａのアルゴン中でＨＩＰ処理して、完全密度とした。高温（１３５０℃）焼結−ＨＩＰ処理試料は、有意の粒成長、反応相の形成、ジルコン酸ランタン（Ｌａ2Ｚｒ2Ｏ7）及び２〜３の小表面亀裂を示す。低温ＨＩＰ処理試料は、かなりより小さい粒サイズを示し、膨張又は亀裂を示さない。焼結した試料及びＨＩＰした試料はともに、黒色であった。いくつかのペロブスカイト型化合物、例えばＬａＭｎＯ3及びＬａＦｅＯ3は、部分的安定化ジルコニアとの組合せにおいて化学的に安定でなく、且つ典型的な焼結温度で、二次ジルコニア化合物、例えばＬａ2Ｚｒ2Ｏ7を生成し、したがって残存するジルコニア合金の相安定性に影響を及ぼす、ということが特許文献１１で報告されている。本結果は、ＬａＭｎＯ3を首尾よく用いて、低温焼結によりＹ−ＴＺＰとの複合材料を調製し得る、ということを示す。
【０１０４】
低温焼結試料の研磨横断切片のＳＥＭによる微細構造観察は、当該物質の粒サイズが１μｍ未満である、ということを示す。研磨横断切片のＸＲＤも、大多数の正方晶系ジルコニアが保持されて、絶縁体であるジルコン酸ランタン（Ｌａ2Ｚｒ2Ｏ7）を生成する反応がごくわずかである、ということを示した。本結果は、低温焼結でＹ−ＴＺＰ中にＬａＭｎＯ3を混合することにより、靱性の黒色ＥＳＤ散逸ジルコニアが調製され得ることを示す。
【０１０５】
【表６】
2006199586.tif 000008
【０１０６】
【表７】
2006199586.tif 000009
【０１０７】
本結果は、他のものとは異なる。例えば京セラの日本国特許出願は、Ｍｎ2Ｏ3の量は、良好なジルコニアセラミックを達成するためには、２重量％未満に限定されねばならない、ということを示す。
【０１０８】
体積抵抗率に及ぼすＨＩＰ処理の作用も測定した。実施例１及び２に記載した他の物質とは異なって、当該物質の体積抵抗率は、焼結の前後で変化しなかった。種々の添加されたＬａＭｎＯ3及びＬａＢＯ3（Ｂ＝Ａｌ、Ｍｎ又はＣｏ）19,20群は、ジルコニア中の半導電性分散質として用いられ得る、と考えられる。
【０１０９】
実施例４  「ＬａＣｒＯ3」
空気中で１４００℃で４時間にわたって、Ｌａ2Ｏ3及びＣｒ2Ｏ3の等モル粉末混合物を固体状態反応させることによって、ＬａＣｒＯ3のバッチを調製した。反応生成粉末のＸＲＤは、良好に発達したＬａＣｒＯ3を示した。反応生成粉末を、Ｙ−ＴＺＰ微粉砕媒質を有するプラスチックジャーミル中で微粉砕して、ＢＥＴ表面積を１５ｍ2／ｇにした。３０容量％ＬａＣｒＯ3／３Ｙ−ＴＺＰのバッチを、ＬａＭｎＯ3及びＹ−ＴＺＰ（ＨＳＹ−３．０、Ｚｉｒｃｏｎｉａ  Ｓａｌｅｓ  ｏｆ  Ａｍｅｒｉｃａ，  Ａｔｌａｎｔａ，  ＧＡ）の混合物を用いて、実施例１に記載したのと同様な調製方法で加工した。試料を空気において１４５０〜１５００℃で焼結して、９７％Ｔ．Ｄ．超とすると、暗緑色を示し、体積抵抗率は９×１０3Ｏｈｍ−ｃｍであった。焼結試料を１４５０℃で２０７ＭＰａのアルゴン中でＨＩＰ処理して、完全密度とした。ＨＩＰ処理した試料の色は、焼結のみのものよりわずかに明るくなった。
【０１１０】
研磨横断切片のＳＥＭによる微細構造観察は、当該物質の粒サイズが約１μｍである、ということを示す。研磨横断切片のＸＲＤはまた、大多数の正方晶系ジルコニアが維持され、ジルコン酸ランタンを生成する反応が測定不可能な程度である、ということを示した。本結果は、焼結−ＨＩＰ処理によりＹ−ＴＺＰ中にＬａＣｒＯ3を混合することによって、高密度で靱性の暗色ＥＳＤ散逸ジルコニウムが調製され得ることを示す。
【０１１１】
【表８】
2006199586.tif 000010
【０１１２】
【表９】
2006199586.tif 000011
【０１１３】
抵抗率を、ＨＩＰ処理の前後に測定した。意外にも、ＨＩＰ処理後に抵抗率が３桁まで有意に増大することをわれわれは見出した。空気中での１４００℃／６０分での熱焼きなましは、表１３に要約したように、抵抗率を焼結の値に再現可能的に戻す。可逆的な抵抗率に関する本知見は、文献中には報告されていない。特許文献１１は、複合クロム酸塩ＡxＢyＣｒＯ3を用いて静電散逸セラミックを調製し得る、と報告している。さらに、当該物質を高密度にするためにＨＩＰ処理し得る、と記述している。しかしながら、このような物質の抵抗率がＨＩＰ処理に伴って劇的に変化すること、及び制御された加熱処理による抵抗率の調整の必要性は、開示されなかった。
【０１１４】
種々の量のＹ2Ｏ3を有するバッチ：２Ｙ、２．５Ｙ及び３Ｙ（モル％）を、ＨＳＹ３．０及びＤＫ−１（０％Ｙ2Ｏ3−ＺｒＯ2、Ｚｉｒｃｏｎｉａ  Ｓａｌｅｓ  ｏｆ  Ａｍｅｒｉｃａ）の混合物を用いて調製して、ジルコニアの最適安定化を確定した。これらの組成物の破壊靱性を、表８に列挙する。この表８は、２Ｙ−ＴＺＰ含有複合材料が、９ＭＰａ・ｍ0.5までの比較的大きいＫICを有することを示している。
【０１１５】
実施例５  「炭化ジルコニウム（ＺｒＣ）」
同様に、ＺｒＣをＹ−ＴＺＰと混合して、表１６に列挙したような高密度の半絶縁性ＥＳＤ散逸セラミックを調製し得る。Ｙ−ＹＺＰ（ＨＳＹ３．０）中に１０〜２０容量％のＺｒＣを混合することにより、半絶縁性組成物を調製した。ＺｒＣは、黒鉛ダイを用いたアルゴン中における１５５０℃／２０ＭＰａでの加熱プレス中に、ＺｒＯ2と反応しない。熱加圧されたＺｒＣの色は黒色であった。その結果生じた複合材料は、ＺｒＯ2より剛性で硬い。したがって、Ｙ−ＴＺＰよりわずかに剛性で且つ硬いＺｒＣを含有する半絶縁性物質は、ＺｒＣを用いて調製され得る。
【０１１６】
【表１０】
2006199586.tif 000012
【０１１７】
実施例６  「窒化アルミニウム（ＡｌＮ）」
本実施例は、静電散逸に適するよう加熱処理され得る別のセラミック材料である窒化アルミニウムを示す。１２×１２×１ｍｍ正方形の窒化アルミニウムを、ＳＧＣＰ（カーボランダム）から得た。表面抵抗を測定すると、１０10Ｏｈｍよりも大きかった。これは大きすぎて、電荷を有効に散逸できない。次に試料をアルゴン中で１９００℃で２０分間加熱処理して、１０℃／分より大きい速度で室温に急冷した。表面抵抗を、両面で再び測定した。測定された表面抵抗は約２×１０9Ｏｈｍであり、静電気を散逸するのに適した範囲である。
【０１１８】
実施例７  「複合酸化物−ＢａＯ・６Ｆｅ2Ｏ3」
複合酸化物化合物、例えばバリウムヘキサフェライト（ＢａＯ・６Ｆｅ2Ｏ3）も、高密度半絶縁性ＥＳＤ散逸セラミックを調製するために、Ｙ−ＴＺＰ（ＹＺ１１０）と混合され得る。Ｙ−ＹＺＰ（ＹＺ１１０）に２５容量％のＢａＯ・６Ｆｅ2Ｏ3（ＢａＦｅ12Ｏ19）を混合することにより、半絶縁性組成物を調製した。組成物を１３００〜１４００℃で１時間、空気中で焼結して、９８％Ｔ．Ｄ．よりも高密化することができる。焼結円板の体積抵抗率は２×１０7Ｏｈｍ−ｃｍであった。バリウムヘキサフェライトは、強磁性物質として既知である。焼結複合材料は永久磁石により容易にひきつけられた。これは、微細ジルコニウムマトリクス中のＢａＯ・６Ｆｅ2Ｏ3相の良好な保持能力を示す。要するに、潜在的な用途のために、強磁性ＥＳＤ散逸ジルコニアセラミックも調製し得る。
【０１１９】
実施例８  「導電率への摂動の作用」
ＺｒＯ2−２．６％Ｙ2Ｏ3及びＺｎＯの粉末を混合し、前記実施例の場合と同様に、それらを一緒に微粉砕し、焼結し、そして次に熱間静水圧圧縮成型することによって、組成物ＺｒＯ2−２０％ＺｎＯの５０ｍｍ×４ｍｍ×３ｍｍ棒状体を調製した。
【０１２０】
図３は、ここで用いた試験装置を示す。棒状体を空気中において６００〜７００℃の範囲で加熱処理すると、棒状体の表面抵抗率は、ＰＲＦ−９１２プローブ（ＰｒｏＳｔａｔ
Ｃｏｒｐｏｒａｔｉｏｎ，  Ｂｅｎｓｏｎｖｉｌｌｅ，  ＩＬ）で測定した場合、１００ＭΩ超であることが判明した。棒状体の一側を研削した。これは、同一プローブを用いて測定した場合、表面抵抗率を１ＭΩより低い値に下げた。次に電極を、棒状体の長さに沿って約７ｍｍ離れた棒状体の研削面上の２つの位置に、銀塗料を用いて取り付けた。
【０１２１】
電極を有する棒状体を、圧縮側の電極とともに、標準４点曲げ具（引張側で４０ｍｍ、圧縮側で２０ｍｍ離れた支持体を有する）に載せた。
【０１２２】
負荷を棒状体に適用し、電極間の抵抗を測定した。圧縮歪みｅへの抵抗Ｒの依存性は、方程式δｌｎＲ／δｅ＝１００に従うことが判明した。この値は、非常に大きい。尚、ほとんどの導体に関してδｌｎＲ／δｅは５未満である。本発明は理論により限定されないが、この挙動は、絶縁性ジルコニアセラミックを導電性にするのにちょうど十分な導体だけが、絶縁性ジルコニウムセラミックに付加されたという事実、及び当該物質に対する小摂動が、導電率に非常に大きな影響を及ぼすという事実に起因すると考えられる。
【０１２３】
いくつかの用途は、それ自体を示唆する。この分類の物質から作製される部品の抵抗の監視は、当該物質の応力の指標を提供する。重度負荷部品に関しては、これは初期故障の早期検出をもたらし得る。当該物質における振動は、導電率の発振を生じ、したがって便利に検出され得る。
【０１２４】
本実施例では、非均一な導電率を有するように試料を慎重に加工した。これは、電流が、試料の最も高度に応力を受ける領域を強制的に通るようにし、それにより応答を最大限にするので、有益であった。その他の状況、例えば純張力下の棒状体では、応力はより均一であるので、導電率を不均一にする必要はない。
【０１２５】
本実施例では、試料表面の研削を用いて、局所的な領域における試料の導電率を促進した。これは、化学的手段、例えば原子水素により導電性相を局所的に還元することによって、又は導電性相の導電率を促進する添加剤（例えば酸化亜鉛中のアルミナ）を拡散させることによって、又は導電率阻害剤の濃度を局所的に下げる（酸化亜鉛中の酸化リチウムは導電率を低減し、そしてリチウム添加試料中のリチウム濃度は、ＨＣｌ雰囲気中での加熱処理により低減され得る）ことによっても、成し遂げられ得る。
【０１２６】
導電率に影響する別の因子は、検体の温度である。これが変化する場合、２つの位置（１つは応力下、他方は非応力下）での検体の抵抗を測定し、非応力下領域からの結果を用いて、温度の影響に関して補正するのが有益であり得る（図２参照）。屈曲状態の梁の場合は、わずかに異なるアプローチを可能にする。
【０１２７】
すなわち、梁の対向する面の材料の導電率を局所的に増大することによって、２つの抵抗センサーを作る。２つの抵抗センサーが同一である場合には、それらの抵抗の比は温度とは無関係であり、梁の曲げ応力に比例する。
【０１２８】
実施例９  「低温劣化（ＬＴＤ）耐性ＥＳＤ安全セラミック」
Ｙ−ＴＺＰは、ほとんどのその他のセラミックより靱性で、より強いとして、長い間既知であった。しかしながらその低温劣化（ＬＴＤ）挙動は、低温状態（１５０〜３００℃）でのいくつかの磨耗耐性用途に関して、有意の制限を行う。正方晶系ジルコニア多結晶（ＴＺＰ）は、単斜晶系ジルコニア多結晶に転化して、低温状態で体積膨張及び微小亀裂を生じる。このような転化は、水分の存在下、特に平衡蒸気圧下では最悪である。加速試験は、米国特許第６，０６９，１０３号（この記載内容は、参照により本明細書中に含まれる）に記載されているように、Ｙ−ＴＺＰのＬＴＤ挙動を測定するために用いられてきた。
【０１２９】
ＭＯＲ評価のための棒状体を、オートクレーブ中で平衡蒸気圧下において２００〜２５０℃で４８時間にわたって、オートクレーブ処理し、その後、４点曲げ強さを測定した。表１１は、オートクレーブ処理後の２０容量％ＺｎＯ／ＹＺ１１０の曲げ強さを示す。結果は、２０ＺｎＯ／ＹＺ１１０のＬＴＤに対する耐性が、典型的なＹ−ＴＺＰ（ＴＺ−３Ｙ、Ｔｏｓｏｈ，  Ｊａｐａｎ）より有意に良好である、ということを示す。劣化環境においてＥＳＤ散逸ジルコニアセラミックを用いる場合、Ｙ−ＴＺＰを上回る改良されたＬＴＤ耐性が望ましい。
【０１３０】
【表１１】
2006199586.tif 000013
【０１３１】
実施例１０  「低粒子生成」
ＥＳＤ安全セラミックはしばしば、磁気ヘッド、半導体部品及びＩＣ製造のクリーンルーム加工環境において用いられる。ＥＳＤ安全セラミックがそれらの使用中に粒子を落とした場合、敏感な電子部品は損傷され得る。さらにそれらの夾雑粒子は清浄化しなければならず、従って高価な加工設備の無駄なダウン時間を生じさせる。さらに夾雑粒子は完成品の潜在的又は遅発性損傷に関与し、高くつく保証修理に関与する。したがって粒子生成を劇的に低減させる物質を開発することは、非常に望ましい。さらにこのような物質の表面仕上げ過程の改良は、低粒子生成のために非常に望ましい。
【０１３２】
１０面ミル中で７２時間にわたって、石英又は炭化ケイ素媒体を用いてローリングすることにより、円板及び方形の２０ＺｎＯ／ＹＺ１１０試料を、タンブラー磨き仕上げした。いくつかの試料をラップ仕上げ又は研磨して、より平滑な表面仕上げをし、粒子生成に及ぼす表面仕上げの影響を測定した。白色光干渉顕微鏡Ｚｙｇｏ  Ｎｅｗ  Ｖｉｅｗ  １００を用いて、このタンブラー磨き仕上げ処理後の表面粗さ（Ｒａ）を測定した。
【０１３３】
種々の表面仕上げをされた２０ＺｎＯ／ＹＺ１１０の試料を、液体粒子計数器（ＬＰＣ）を用いて試験した。３×４×２５ｍｍの寸法（機械加工したＭＯＲ評価のための棒状体）及び３８００Åの表面仕上げの試料を、基準として用いた。磁気ディスク媒体に関する艶出し／滑動ヘッドを清浄化するために用いられる標準的な手法を用いて、試料を清浄化した。Ｃｒｅｓｔ超音波浴を用いて、試料からの粒子を水中に移動させた（６８ｋＨｚで３０秒間）。ＬＳ−２００  ＰＭＳを用いて、この水の液体粒子計数を行った。試験試料の表面積により結果を標準化し、粒子／ｃｍ2の値として報告した。
【０１３４】
３０００Åより大きいＲａを有する基準試料は、約６００粒子／ｃｍ2より大きい値を示した。処理試料は、表１８に示したように、表面仕上げの関数としての粒子数を有意に低減した。表面及び用いた物質の研磨性のために、滑り摩擦又は物理的衝撃用途において、表面が粗いほど、典型的にはより多くの粒子を生成する。タンブラー磨き仕上げ、微細研削、ラップ仕上げ又は研磨により２０ＺｎＯ／ＹＺ１１０の表面の粗さが低減すると、その粒子生成の可能性は低減する。
【０１３５】
【表１２】
2006199586.tif 000014
【０１３６】
タンブラー磨きは、凸凹やバリをきれいにするための低価格の工業的方法である。セラミックスレッドガイドは、１００ÅのＲａにタンブラー磨き仕上げされる。本結果は、ＨＩＰ処理及び最適表面仕上げにより、ＥＳＤ散逸セラミックが極低ＬＰＣに調製され得る、ということを示す。例えばＥＳＤ散逸セラミックピンセットの先端は、低ＬＰＣにタンブラー磨き仕上げされる。
【０１３７】
実施例１１  「色測定」
２つの別個の方法を用いて、色測定を実行した。第一に、白色から黒色までの範囲の１６段階グレースケールで、色の明度を判定した。ハンターラブミニスキャン（Ｈｕｎｔｅｒｌａｂ  Ｍｉｎｉｓｃａｎ）ＸＬＥ測色計（Ｈｕｎｔｅｒ  Ａｓｓｏｃｉａｔｅｓ  Ｌａｂｏｒａｔｏｒｙ，  Ｒｅｓｔｏｎ、ＶＡ）でも、測定を行なった。当該計器で、対象試料を拡散照明で照らして、４００〜７００ｎｍの範囲の分光測光器を用いて８°の角度で反射光を観察する。測色計からの出力は、ＣＩＥ１９７６Ｌ*ａ*ｂ*スケールで表された：
Ｌ*  ：明度を測定。０〜１００で変化する（１００は白色／１は黒色）；
ａ*  ：正の値である場合は赤色度を、ゼロの場合は灰色を、そして負の値の場合は緑色度を測定する；
ｂ*  ：正の値である場合は黄色度を、ゼロの場合は灰色を、そして負の値の場合は青色度を測定する。
グレースケールでの５０％点は、５０より高いＬ*値に対応することに留意したい。
【０１３８】
【表１３】
2006199586.tif 000015
【０１３９】
最初の２つの試料（Ａ及びＢ）はＨＳＹ３．０ジルコニア源から、そして試料ＣはＹＺ１１０から作製した。京セラの試料は、市販試料であった。
【０１４０】
参考文献：
以下の参考文献は、背景情報として本明細書中に引用されている。本発明を十分に理解するのに必要な程度に、これらの参考文献の記載内容は、参照により本明細書中に含まれる。
【０１４１】
１．  Ａ．Ｊ．  Ｗａｌｌａｓｈの“Ｅｌｅｃｔｒｏｓｔａｔｉｃ  Ｄｉｓｃｈａｒｇｅ  （ＥＳＤ）  ｉｎ  Ｍａｇｎｅｔｉｃ  Ｒｅｃｏｒｄｉｎｇ：  Ｐａｓｔ，  Ｐｒｅｓｅｎｔ  ａｎｄ  Ｆｕｔｕｒｅ，”、Ｐｒｏｃ．  Ｏｆ  Ｕｎｄｅｒｓｔａｎｄｉｎｇ
ＥＳＤ  ｉｎ  Ｍａｇｎｅｔｉｃ  Ｒｅｃｏｒｄｉｎｇ、ＩＤＥＭＡ、ｐｐ．３〜２０、２０００年。
２．  Ａ．Ｊ．  Ｗａｌｌａｓｈ、Ｔ．Ｓ．  Ｈｕｇｈｂａｍｋｓ及びＳ．Ｈ．  Ｖｏｌｄｍａｎの“ＥＳＤ  Ｆａｉｌｕｒｅ  Ｍｅｃｈａｎｉｓｍｓ  ｏｆ  Ｉｎｄｕｃｔｉｖｅ  ａｎｄ  Ｍａｇｎｉｔｏｒｅｓｉｓｔｉｖｅ  Ｒｅｃｏｒｄｉｎｇ  Ｈｅａｄｓ，”、ＥＯＤ／ＥＳＤ  Ｓｙｍｐｏｓｉｕｍ  ９５、３２２〜３３０  （１９９５年）。
３．  Ｊ．  Ｅｌｓｔｏｎ；  Ｚ．  Ｍｉｈａｉｌｏｖｉｃ、Ｍ．  Ｒｏｕｘの“Ｓｔｕｄｙ  ｏｆ  Ｈｉｇｈ−ｔｅｍｐｅｒａｔｕｒｅ  Ｅｌｅｃｔｒｉｃａｌ  Ｐｒｏｐｅｒｔｉｅｓ  ｏｆ  Ｚｉｒｃｏｎｉａ  ａｎｄ  Ｌａｎｔｈａｎｕｍ  Ｃｈｒｏｍｉｔｅ  Ｓｉｎｔｅｒｓ，”Ｐｒｏｃｅｅｄｉｎｇｓ  ｏｆ  ａ  Ｓｙｍｐｏｓｉｕｍ  ｏｎ  Ｍａｇｎｅｔｏｈｙｄｒｏｄｙｎａｍｉｃ  Ｅｌｅｃｔｒｉｃａｌ  Ｐｏｗｅｒ  Ｇｅｎｅｒａｔｉｏｎ、ｐ．１０６１、３８９〜４０３、１９６６年。
４．  Ｐｏｐｐ；  Ｖ．  Ｗｕｅｒｔｔｅｎｂｅの“Ｔｗｅｅｚｅｒｓ  ｐｒｏｔｅｃｔｉｎｇ  ｃｏｍｐｏｎｅｎｔｓ  ａｇａｉｎｓｔ  ｅｌｅｃｔｒｏｓｔａｔｉｃ  ｄｉｓｃｈａｒｇｅ−ｈａｓ  ｈａｎｄｌｉｎｇ  ｓｕｒｆａｃｅｓ  ｏｆ  ｎｏｎ−ｃｈａｆｉｎｇ  ｃｅｒａｍｉｃ  ｏｆ  ｈｉｇｈ  ｓｐｅｃｉｆｉｃ  ｓｕｒｆａｃｅ  ｒｅｓｉｓｔａｎｃｅ”、ＤＥ  ３７４３６３０  Ｃ、１９８９年３月１６日。
５．  “Ｔａｐｅ  Ｇｕｉｄｅｓ  ａｎｄ  Ｍｅｔｈｏｄ  ｏｆ  Ｍａｎｕｆａｃｔｕｒｉｎｇ”、特開平３−５３６３、１９９９年１月１１日、京セラ。
６．  Ｎ．  Ｓｈｉｎｏｈａｒａ及びＯ．  Ｋｉｔａの“Ｅｌｅｃｔｒｉｆｉｃａｔｉｏｎ  Ｒｅｍｏｖｉｎｇ  Ｃｏｍｐｏｎｅｎｔｓ”、米国特許第５，６１２，１４４号、１９９７年３月１８日。
７．  Ｋ．  Ｓｈｉｋａｄａ等、“Ａｌｕｍｉｎａ  Ｓｉｎｔｅｒｅｄ  Ｐｒｏｄｕｃｔ”、米国特許第５，８３０，８１９号、１９９８年１１月３日。
８．  Ｈ．  Ａｉｄａ、Ｙ．  Ｉｔｏ、Ｔ．  Ｆｕｋｕｔｏｍｅ及びＫ．  Ｍｉｋａｍｉの“Ｓｅｍｉ−ｉｎｓｕｌａｔｉｎｇ  Ａｌｕｍｉｎｕｍ  Ｎｉｔｒｉｄｅ  Ｓｉｎｔｅｒｅｄ  Ｂｏｄｙ”、米国特許第５，９５８，８１３号、１９９９年９月２８日、京セラ。
９．  Ｃ．  Ｌａｍの“Ｃｈａｒａｃｔｅｒｉｚａｔｉｏｎ  ｏｆ  ＥＳＤ  Ｔｗｅｅｚｅｒｓ  ｆｏｒ  Ｕｓｅ  ｗｉｔｈ  Ｍａｇｎｅｔｏｒｅｓｉｓｔｉｖｅ  Ｒｅｃｏｒｄｉｎｇ  Ｈｅａｄｓ，”、ＥＯＳ／ＥＳＤ  Ｓｙｍｐｏｓｉｕｍ−１９９６、１４〜２１（１９９６年）。
１０．  Ｋ．Ｊ．  Ｋｉｍ等の“Ａｄｖａｎｃｅｍｅｎｔｓ  ｉｎ  Ｉｎｈｅｒｅｎｔｌｙ  Ｄｉｓｓｉｐａｔｉｖｅ  Ｐｏｌｙｍｅｒ  （ＩＤＰ）  Ａｌｌｏｙｓ  Ｐｒｏｖｉｄｅ  Ｎｅｗ  Ｌｅｖｅｌｓ  ｏｆ  Ｃｌｅａｎ，  Ｃｏｎｓｉｓｔｅｎｔ  ＥＳＤ  Ｐｒｏｔｅｃｔｉｏｎ，”、ＥＯＳ／ＥＳＤ  Ｓｙｍｐｏｓｉｕｍ  ２０００、ｐｐ．１３２〜３８、２０００年。
１１．  Ｒ．Ｖ．  Ｗｉｌｈｅｌｍ、Ｄ．Ｓ．  Ｈｏｗａｒｔｈの“Ｉｒｏｎ  Ｏｘｉｄｅ−ｄｏｐｅｄ  Ｙｔｔｒｉａ−Ｓｔａｂｉｌｉｚｅｄ  Ｚｉｒｃｏｎｉａ  Ｃｅｒａｍｉｃ：  Ｉｒｏｎ  Ｓｏｌｕｂｉｌｉｔｙ  ａｎｄ  Ｅｌｅｃｔｒｉｃａｌ  Ｃｏｎｄｕｃｔｉｖｉｔｙ，”、Ａｍ．  Ｃｅｒａｍ．  Ｓｏｃ．  Ｂｕｌｌ、５８  （２）  ２２８〜３２（１９７９年）。
１２．  Ｎ．Ａ．  Ｐｒａｔｔｅｎの“Ｒｅｖｉｅｗ，  Ｔｈｅ  Ｐｒｅｃｉｓｅ  Ｍｅａｓｕｒｅｍｅｎｔ  ｏｆ  ｔｈｅ  Ｄｅｎｓｉｔｙ  ｏｆ  Ｓｍａｌｌ  Ｓａｍｐｌｅｓ，”、Ｊ．  Ｍａｔｅｒ．  Ｓｃｉ、１６、１９３７〜４７（１９８１年）。
１３．  ＡＳＴＭ：  Ｄ２５７−９３、“Ｓｔａｎｄａｒｄ  Ｔｅｓｔ  Ｍｅｔｈｏｄ  ｆｏｒ  ＤＣ  Ｒｅｓｉｓｔａｎｃｅ  ｏｒ  Ｃｏｎｄｕｃｔａｎｃｅ  ｏｆ  Ｉｎｓｕｌａｔｉｎｇ  Ｍａｔｅｒｉａｌｓ”。
１４．  ＦＥＤ．  Ｔｅｓｔ  Ｍｅｔｈｏｄ  Ｓｔｄ．  Ｎｏ．  １０１、“Ｅｌｅｃｔｒｏｓｔａｔｉｃ  Ｐｒｏｐｅｒｔｉｅｓ  ｏｆ  Ｍａｔｅｒｉａｌｓ，”、Ｒｅｖ．  Ｂ、Ｍｅｔｈｏｄ  ４０４６、１９６９年１月；Ｒｅｖ．  Ｃ，  Ｍｅｔｈｏｄ  ４０４６．１、１９８２年１０月、Ｃｈａｎｇｅ  Ｎｏｔｉｃｅ  １。
１５．  Ｎ．  Ｊｏｎａｓｓｅｎの“Ｓｔａｔｉｃ−Ｅｌｅｃｔｒｉｃ  Ｃｈａｒａｃｔｅｒｉｚａｔｉｏｎ  ｏｆ  Ｓｅｍｉ−ｉｎｓｕｌａｔｉｎｇ  Ｍａｔｅｒｉａｌｓ，”、ＥＯＳ／ＥＳＤ  Ｓｙｍｐｏｓｉｕｍ  ＥＯＳ−６、１９８４年。
１６．  Ｇ．  Ｂａｕｍｇａｒｔｎｅｒの“Ｅｌｅｃｔｒｏｓｔａｔｉｃ  Ｄｅｃａｙ  Ｍｅａｓｕｒｅｍｅｎｔ，  Ｔｈｅｏｒｙ  ａｎｄ  Ａｐｐｌｉｃａｔｉｏｎｓ，”、ＥＯＳ／ＥＳＤ  Ｓｙｍｐｏｓｉｕｍ  ９５、ｐｐ．２６５〜７２、１９９５年。
１７．  Ｃ．Ｆ．  Ｌａｍ、Ｃ．  Ｃｈａｎｇの“Ｄｅｃａｙ−Ｔｉｍｅ  Ｃｈａｒａｃｔｅｒｉｚａｔｉｏｎ  ｏｆ  ＥＳＤ  Ｍａｔｅｒｉａｌｓ  ｆｏｒ  Ｕｓｅ  ｗｉｔｈ  Ｍａｇｎｅｔｏｒｅｓｉｓｔｉｖｅ  Ｒｅｃｏｒｄｉｎｇ  Ｈｅａｄｓ，”、ＥＯＳ／ＥＳＤ  Ｓｙｍｐｏｓｉｕｍ  ９７、ｐｐ．３７３〜８１、１９９７年。
１８．  Ｅ．Ａ．  Ｂｕｓｈの米国特許第３，５０２，５９７号、１９７０年３月２４日、“Ｍｅｔｈｏｄ  ｏｆ  Ｉｍｐｒｏｖｉｎｇ  ｔｈｅ  Ｅｌｅｃｔｒｉｃａｌ  Ｃｏｎｄｕｃｔｉｖｉｔｙ  ｏｆ  Ｓｉｎｔｅｒｅｄ  Ｔｉｎ  Ｏｘｉｄｅ  Ｅｌｅｃｔｒｏｄｅｓ”。
１９．  Ｍ．Ｊ．  ＤｅＢａｒｒ等の“Ｃｏｎｄｕｃｔｉｏｎ  Ｍｅｃｈａｎｉｓｍ  ｉｎ  ｔｈｅ  Ｌａ  （Ａｌ，  Ｍｎ）3  Ｓｙｓｔｅｍ，”、Ｐｏｉｎｔ  Ｄｅｆｅｃｔｓ  ａｎｄ  Ｒｅｌａｔｅｄ  Ｐｒｏｐｅｒｔｉｅｓ  ｏｆ  Ｃｅｒａｍｉｃｓ、Ｔ．Ｏ．  Ｍａｓｏｎ等編、Ｃｅｒａｍｉｃ  Ｔｒａｎｓ．  Ｖｏｌ  ２４、Ａｍ．  Ｃｅｒａｍ．  Ｓｏｃ、ｐｐ．２２９〜２３８、１９９１年。
２０．  Ｍ．Ｓ．  Ｉｓｌａｍ、Ｍ．  Ｃｈｅｒｒｙ及びＬ．Ｊ．  Ｗｉｎｃｈの“Ｄｅｆｅｃｔ  Ｃｈｅｍｉｓｔｒｙ  ｏｆ  ＬａＢＯ3  （Ｂ＝Ｌａ，  Ｍｎ  ｏｒ  Ｃｏ）  Ｐｅｒｏｖｓｋｉｔｅ−ｔｙｐｅ  Ｏｘｉｄｅｓ，”、Ｊ．  Ｃｈｅｍ．  Ｓｏｃ、Ｆａｒａｄａｙ  Ｔｒａｎｓ、９２９３０  ４７９〜４８２（１９９６年）。
【０１４２】
その好ましい実施態様を含めて、本発明を詳細に記載してきた。しかしながら、当業者は、本発明の開示を考察すれば、本発明に関する修飾及び／又は改良をなし得るし、そしてそれらは以下の特許請求の範囲に記述されるように本発明の範囲及び本質に含まれると理解される。
【図面の簡単な説明】
【０１４３】
【図１】図１は、試料材料の過渡電流の測定値を得るために、実施例で用いられる装置を示す。
【図２】図２は、２つの位置（即ち、１つは応力下そして１つは非応力下）での試料材料の抵抗を測定するために、実施例で用いられる装置を示す。
【図３】図３は、試料材料の導電率に及ぼす摂動の作用を測定するために、実施例で用いられる装置を示す。
【図１】
2006199586.tif 000016
【図２】
2006199586.tif 000017
【図３】
2006199586.tif 000018
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
正方晶ジルコニアと、ＺｎＯ、添加ＳｎＯ２、ＬａＭｎＯ３、ＢａＯ・６Ｆｅ２Ｏ３及びそれらの混合物からなる群より選択される抵抗率改質剤とを含む焼結混合物を含有し、且つ理論密度の９９％以上の密度、及び１０３〜１０１１Ｏｈｍ−ｃｍの範囲の体積抵抗率を有する、ＥＳＤ散逸セラミック。
【請求項２】
正方晶ジルコニアと、ＺｎＯ、添加ＳｎＯ２、ＬａＭｎＯ３、ＢａＯ・６Ｆｅ２Ｏ３及びそれらの混合物からなる群より選択される抵抗率改質剤とを含む焼結混合物を含有し、且つ１０３〜１０１１Ｏｈｍ−ｃｍの範囲の体積抵抗率、少なくとも４００ＭＰａの曲げ強さ及び５００ｍｓ未満の電圧減衰時間を有する、ＥＳＤ散逸セラミック。
【請求項３】
正方晶ジルコニアと、ＺｎＯ、添加ＳｎＯ２、ＬａＭｎＯ３、ＢａＯ・６Ｆｅ２Ｏ３及びそれらの混合物からなる群より選択される抵抗率改質剤とを含む焼結混合物を含有し、且つ理論密度の９５％以上の密度、１０３〜１０１１Ｏｈｍ−ｃｍの範囲の体積抵抗率、６００粒子／ｃｍ２未満の粒子生成試験結果を有する、ＥＳＤ散逸セラミック。
【請求項４】
正方晶ジルコニアと、導電性材料、半導電性材料及びそれらの混合物からなる群より選択される抵抗率改質剤とを含む焼結混合物を含有し、且つ理論密度の９５％以上の密度、１０３〜１０１１Ｏｈｍ−ｃｍの範囲の体積抵抗率、及びＬＫＥ比色計でのＣＩＥ１９７６Ｌ＊ａ＊ｂ＊スケールにおいて少なくとも５０のＬ＊色測定値を有する、ＥＳＤ散逸セラミック。
【請求項５】
正方晶ジルコニアと、ＺｎＯ、添加ＳｎＯ２、ＬａＭｎＯ３、ＢａＯ・６Ｆｅ２Ｏ３及びそれらの混合物からなる群より選択される抵抗率改質剤とを含む焼結混合物を含有し、且つ１０３〜１０１１Ｏｈｍ−ｃｍの範囲の体積抵抗率、少なくとも４００ＭＰａの曲げ強さ、及び１０ガウス以下の残留束密度を有する、ＥＳＤ散逸セラミック。
【請求項６】
正方晶ジルコニア多結晶（ＴＺＰ）と１又はそれよりも多くの抵抗率改質剤とを含む混合物を、理論的密度の少なくとも９９％の密度を達成するのに十分な時間及び十分な温度で焼結することにより生成される、ＥＳＤ散逸セラミックであって、
前記抵抗率改質剤が、前記混合物の５容量％〜６０容量％を構成し、且つＺｎＯ、添加ＳｎＯ２、ＬａＭｎＯ３、ＢａＯ・６Ｆｅ２Ｏ３及びそれらの混合物からなる群より選択され；且つ
前記ＥＳＤ散逸セラミックが以下の物性を有する：
（ａ）１０３〜１０１１Ｏｈｍ−ｃｍの範囲の体積抵抗率；
（ｂ）少なくとも５００ＭＰａの曲げ強さ；
（ｃ）５００ｍｓ未満の電圧減衰時間、
ＥＳＤ散逸セラミック。
【請求項７】
正方晶ジルコニア多結晶（ＴＺＰ）と１又はそれよりも多くの抵抗率改質剤とを含む混合物を、理論的密度の少なくとも９９．５％の密度を達成するのに十分な時間及び十分な温度で焼結することにより生成される、ＥＳＤ散逸セラミックであって、
前記抵抗率改質剤が、前記混合物の５容量％〜６０容量％を構成し、且つＺｎＯ、添加ＳｎＯ２、ＬａＭｎＯ３、ＢａＯ・６Ｆｅ２Ｏ３及びそれらの混合物からなる群より選択され；且つ
前記ＥＳＤ散逸セラミックが以下の物性を有する：
（ａ）１０５〜１０９Ｏｈｍ−ｃｍの範囲の体積抵抗率；
（ｂ）少なくとも５００ＭＰａの曲げ強さ；
（ｃ）５００ｍｓ未満の電圧減衰時間、
ＥＳＤ散逸セラミック。
【請求項８】
正方晶ジルコニア多結晶（ＴＺＰ）と１又はそれよりも多くの抵抗率改質剤とを含む混合物を焼結することにより生成される、ＥＳＤ散逸セラミックであって、
前記抵抗率改質剤が、前記混合物の５容量％〜６０容量％を構成し、且つＺｎＯ、添加ＳｎＯ２、ＬａＭｎＯ３、ＢａＯ・６Ｆｅ２Ｏ３及びそれらの混合物からなる群より選択され；且つ
前記ＥＳＤ散逸セラミックが以下の物性を有する：
（ａ）１０５〜１０９Ｏｈｍ−ｃｍの範囲の体積抵抗率；
（ｂ）少なくとも４００ＭＰａの曲げ強さ；
（ｃ）５００ｍｓ未満の電圧減衰時間、
ＥＳＤ散逸セラミック。
【請求項９】
正方晶ジルコニア多結晶（ＴＺＰ）と１又はそれよりも多くの抵抗率改質剤とを含む混合物を焼結することにより生成される、非磁性ＥＳＤ散逸セラミックであって、
前記抵抗率改質剤が、前記混合物の５容量％〜６０容量％を構成し、且つＺｎＯ、添加ＳｎＯ２、ＬａＭｎＯ３、ＢａＯ・６Ｆｅ２Ｏ３及びそれらの混合物からなる群より選択され；且つ
前記ＥＳＤ散逸セラミックが以下の物性を有する：
（ａ）１０５〜１０９Ｏｈｍ−ｃｍの範囲の体積抵抗率；
（ｂ）少なくとも４００ＭＰａの曲げ強さ；
（ｃ）１０ガウス以下の残留束密度、
ＥＳＤ散逸セラミック。
【請求項１０】
理論密度の９９％以上の密度を有する、請求項２〜５、８及び９のいずれかに記載のＥＳＤ散逸セラミック。
【請求項１１】
少なくとも４００ＭＰａの曲げ強さを有する、請求項１、３及び４のいずれかに記載のＥＳＤ散逸セラミック。
【請求項１２】
少なくとも５００ＭＰａの曲げ強さを有する、請求項１〜５、８及び９のいずれかに記載のＥＳＤ散逸セラミック。
【請求項１３】
少なくとも６００ＭＰａの曲げ強さを有する、請求項１〜９のいずれかに記載のＥＳＤ散逸セラミック。
【請求項１４】
５００ｍｓ未満の電圧減衰時間を有する、請求項１、３〜５及び９のいずれかに記載のＥＳＤ散逸セラミック。
【請求項１５】
１０５〜１０９Ｏｈｍ−ｃｍの範囲の体積抵抗率を有する、請求項１〜６のいずれかに記載のＥＳＤ散逸セラミック。
【請求項１６】
１０６〜１０９Ｏｈｍ−ｃｍの範囲の体積抵抗率を有する、請求項１〜９のいずれかに記載のＥＳＤ散逸セラミック。
【請求項１７】
前記抵抗率改質剤が、前記焼結混合物の５容量％以上を構成する、請求項１〜５のいずれかに記載のＥＳＤ散逸セラミック。
【請求項１８】
前記抵抗率改質剤が、前記焼結混合物の１０容量％以上を構成する、請求項１〜９のいずれかに記載のＥＳＤ散逸セラミック。
【請求項１９】
前記抵抗率改質剤が、前記焼結混合物の６０容量％以下を構成する、請求項１〜５のいずれかに記載のＥＳＤ散逸セラミック。
【請求項２０】
前記正方晶ジルコニアが安定化されている、請求項１〜９のいずれかに記載のＥＳＤ散逸セラミック。
【請求項２１】
前記正方晶ジルコニアがイットリアで安定化されている、請求項２０に記載のＥＳＤ散逸セラミック。
【請求項２２】
３０００Å未満のＲａを有する、請求項１〜９のいずれかに記載のＥＳＤ散逸セラミック。
【請求項２３】
前記抵抗率改質剤が、酸化物、炭化物、窒化物、酸炭化物、酸窒化物、及び酸炭窒化物からなる群より選択される、請求項４に記載のＥＳＤ散逸セラミック。
【請求項２４】
前記抵抗率改質剤が、ＺｎＯ、添加ＳｎＯ２、ＬａＭｎＯ３、及びＢａＯ・６Ｆｅ２Ｏ３からなる群より選択される、請求項２３に記載のＥＳＤ散逸セラミック。
【請求項２５】
前記抵抗率改質剤が、ＺｎＯ及び添加ＳｎＯ２からなる群より選択される、請求項１〜９のいずれかに記載のＥＳＤ散逸セラミック。
【請求項２６】
タンブラー磨きにより表面処理されており、且つ６００粒子／ｃｍ２未満の粒子生成試験結果を有する、請求項１〜９のいずれかに記載のＥＳＤ散逸セラミック。
【請求項２７】
６８ｋＨｚの周波数で３０秒間にわたって前記ＥＳＤ散逸セラミックを超音波浴で処理して、粒子を水中に移動させることによって粒子生成試験を行ったときに、６００粒子／ｃｍ２未満の粒子生成試験結果を示す、請求項１〜９のいずれかに記載のＥＳＤ散逸セラミック。
【請求項２８】
１０ＧＰａより大きいビッカーズ硬度を有する、請求項１〜９のいずれかに記載のＥＳＤ散逸セラミック。
【請求項２９】
無圧焼結されている、請求項１〜９のいずれかに記載のＥＳＤ散逸セラミック。
【請求項３０】
前記無圧焼結の後で、熱間静水圧プレスされている、請求項２９に記載のＥＳＤ散逸セラミック。
【請求項３１】
ＭＲ（磁気抵抗）ヘッド支持体；磁気ヘッド製造のための移送具；ＨＧＡ（ヘッドジンバルアセンブリー）、ＨＳＡ（ヘッドスタックアセンブリー）、ＨＤＤ（ハードディスクドライブ）アセンブリー用の工具、取付具及び容器；ウェハー取扱い、加工処理及び清浄用の工具、取付具及び容器；ワイヤ結合、トリミング、切断用の工具、取付具及び容器；ＩＣチップ取扱い用のピックアンドプレースノズル；接着剤及びはんだ分配用のノズル；ウェハー取扱い取付具；エンドエフェクター；真空チャック；ＩＣ取扱い及び試験用取付具；ＥＳＤ感受性デバイス用の工具、取付具及び容器；ＩＣ及び磁気ヘッド用のアセンブリー取付具；ピンセット；ねじ回し；鋏；刃；ロボット指用部品；電気光学的コーティングプロセス用の工具、取付具及び容器；レチクル（フォトマスク）用の工具、取付具及び容器からなる群より選択される用途のために使用される、請求項１〜９のいずれかに記載のＥＳＤ散逸セラミック。
【請求項３２】
前記ＥＳＤ散逸セラミックが、集積回路取付具である、請求項１〜９のいずれかに記載のＥＳＤ散逸セラミック。
【請求項３３】
前記抵抗率改質剤が、１０−３ｍｌ／ｍｏｌのモル磁化率を有する、請求項１〜９のいずれかに記載のＥＳＤ散逸セラミック。
【請求項３４】
一次熱処理として焼結することにより理論的密度の少なくとも９５％まで密度を高められており、且つ８５〜６０容量％のＹ−ＴＺＰ及び１５〜４０容量％ＺｎＯを含む、ＥＳＤ散逸セラミック。
【請求項３５】
一次熱処理として焼結することにより理論的密度の少なくとも９５％まで密度を高められており、９０〜５０容量％のＹ−ＴＺＰ及び１０〜５０容量％の半導電性添加ＳｎＯ２を含み、且つ体積抵抗率が１０３〜１０１１Ｏｈｍ−ｃｍの範囲である、ＥＳＤ散逸セラミック。
【請求項３６】
一次熱処理として焼結し、その後で二次熱処理として熱間静水圧圧縮成型することにより理論的密度の少なくとも９５％まで密度を高められており、且つ７５容量％のＹ−ＴＺＰ及び２５容量％のＢａＯ・６Ｆｅ２Ｏ３を含む、ＥＳＤ散逸セラミック。
【請求項３７】
ＺｒＯ２及び半導電性添加ＳｎＯ２を含むＥＳＤ散逸セラミックであって、以下の物性を有する、ＥＳＤ散逸セラミック：
（ａ）１０ＧＰａより大きいビッカーズ硬度；及び
（ｂ）理論値の少なくとも９９％の密度。
【請求項３８】
ＺｒＯ２及び半導電性添加ＳｎＯ２を含むＥＳＤ散逸セラミックであって、以下の物性を有する、ＥＳＤ散逸セラミック：
（ａ）１０ＧＰａより大きいビッカーズ硬度；及び
（ｂ）ＬＫＥ比色計でのＣＩＥ１９７６Ｌ＊ａ＊ｂ＊スケールで、少なくとも５０のＬ＊色測定値。
【請求項３９】
請求項１〜９のいずれかに記載のＥＳＤ散逸セラミックを含む、ウェハー処理のための工具を提供すること、及び
前記工具を用いて、前記ウェハーを処理すること、
を含む、ウェハーの処理方法。
【請求項４０】
（ａ）８５〜６０容量％のＹ−ＴＺＰ及び１５〜４０容量％のＺｎＯを含む混合物を生成し、そして
（ｂ）一次熱処理により理論的密度の少なくとも９５％まで前記混合物の密度を高めること、
を含む、明色ＥＳＤ散逸セラミックの製造方法。
【請求項４１】
（ａ）９０〜５０容量％のＹ−ＴＺＰ及び１０〜５０容量％の半導電性添加ＳｎＯ２を含む混合物を生成し；そして
（ｂ）一次熱処理により理論的密度の少なくとも９５％まで前記混合物の密度を高めること、
を含む、１０３〜１０１１Ｏｈｍ−ｃｍの範囲の体積抵抗率を有する明色ＥＳＤ散逸セラミックの製造方法。
【手続補正２】
【補正対象書類名】明細書
【補正対象項目名】全文
【補正方法】変更
【補正の内容】
【発明の詳細な説明】
【技術分野】
【０００１】
静電放電（ＥＳＤ）に関する広範な背景は、インターネットでＥＳＤ  Ａｓｓｏｃｉａｔｉｏｎ，  ７９００  Ｔｕｒｉｎ  Ｒｏａｄ，  Ｂｕｉｌｄｉｎｇ  ３，  Ｓｕｉｔｅ２，  Ｒｏｍｅ，  ＮＹ  １３４４０−２０６９のウエブサイトに見出され得る（この情報に関しては、「ｗｗｗ．ｅｓｄａ．ｏｒｇ」参照）。
【背景技術】
【０００２】
多数のＥＳＤ散逸ツール及び容器が考案され、ＥＳＤ現象の防止及びマイクロエレクトロニックデバイスの保護のために用いられている。ＥＳＤ散逸材料は、完全絶縁性、半導電性又は導電性であるべきではない、ということが既知である。むしろこのような物質は、半絶縁性（１０３〜１０１１Ｏｈｍ−ｃｍの範囲の体積抵抗率又は「Ｒｖ」を有する）であるべきである。例えばＥＳＤ散逸材料は、ＭＲ／ＧＭＲヘッドの製造及び試験、並びにディスクドライブの組み立てに関して示唆されてきた１，２。同様に、ＥＳＤ散逸セラミック及び炭素添加ポリマーピンセットは、半導体部品を取り扱う場合に用いられてきた。
【０００３】
半絶縁性セラミックの使用は、いくつかのＥＳＤ制御の用途に関して報告されている。概して、半絶縁性セラミックは、導電性又は半導電性セラミックを絶縁性セラミックと混合することにより調製される。これはＥＳＤ散逸ポリマーの場合の製造方法と同様である。過去において、混合法に基づいて、他の用途のためにいくつかの半絶縁性材料が調製された。例えば特許文献１は、金属酸化物添加安定化ジルコニアが、イオン及び電気の両方に対する伝導性を高温において有する、と報告している。ＬａＣｒＯ３添加安定化ジルコニアも、高温導電体に関して試験された３。
【０００４】
近年、特許文献２は、１０５〜１０１０Ｏｈｍの表面抵抗を有する種々のセラミックから作製されたピンセットが、静電気感受性部品を静電放電に対して保護して保持するのに用いられ得ることを報告した。同特許はさらに、部分的又は完全に安定化したジルコニアベースのセラミックが、基材材料として用いられ得る、ということを示した。しかしながら同特許は、製造方法及びその他の物理的特性についてのいかなる情報も開示しなかった。
【０００５】
特許文献３は、安定化ジルコニアの抵抗率は、サーミスタ素子に対して５〜５０モル％の遷移金属酸化物（Ｃｏ２Ｏ３）を付加することにより、６００℃で７×１０２〜５．５×１０５Ｏｈｍ（抵抗値は電極寸法なしでは抵抗率に換算できない）の範囲で制御され得る、ということを報告している。同特許は、他の物理的特性についてのいかなる情報も開示しなかった。
【０００６】
特許文献４は、ＴｉＯ２（５０〜９９重量％）及びＡｌ２Ｏ３の混合物から作製されたセラミックテープガイドが、種々の雰囲気中で１０４〜１０１１Ｏｈｍ−ｃｍの体積抵抗率に加熱処理されて、静電放電損傷から磁気テープドライブを保護し得る、と報告した。そのテープガイドは、ステンレススチール製の慣用的テープガイドと比較して、７００〜９００ｋｇ／ｍｍ２というその高い硬度のために、磨耗に対してより耐性である。
【０００７】
特許文献５は、２×１０６〜１０１０Ｏｈｍ／ｃｍ２の抵抗率を有するアルミナ及び炭化珪素ベースのセラミックが、帯電除去成分のためにＴｉ、Ｚｒ、Ｈｆ、Ｎｂ及びＴａの窒化物及び炭化物を添加することによって調製され得る、と報告した。
【０００８】
特許文献６は、２５〜７５℃で１×１０７〜１×１０１３Ｏｈｍ−ｃｍの体積抵抗率、及び１．８％／℃以下という体積抵抗率の温度計数（ＴＣＲ）の絶対値を有するアルミナ複合セラミックが、ウェハを保持する帯電防止部分、例えばコンベアアーム、取扱ジグ、ピンセットのために、遷移金属酸化物、例えばＴｉＯ２、Ｃｒ２Ｏ３、Ｃｏ３Ｏ４、ＭｎＯ２、ＮｉＯ、Ｆｅ２Ｏ３及びＶ２Ｏ５を含有する添加物を用いて調製され得る、と報告した。
【０００９】
特許文献７は、半絶縁性窒化アルミニウム（ＡｌＮ）焼結体は、Ｔｉ、Ｃｅ、Ｎｉ、Ｔａ、Ｙ、Ｅｒ及びＹｂの少なくとも１つの酸化物から、又はＳｉから粒界相を生成して静電気を除去するための部分を調製することによって、抵抗率を１０４〜１０１１にし得る、と報告した。
【００１０】
前記のほとんどの材料は、小さい曲げ強さ及び破壊靱性、並びにそれらの微細構造における残存気孔のために、高性能ＥＳＤ散逸セラミックツールのためには構造的に必ずしも信頼できない。特許文献８は、良好な機械的特性を有する半導体ジルコニアは、１０〜４０重量％のＦｅ、Ｃｏ、Ｎｉ及びＣｒの酸化物を用いて調製され得る、と報告している。
【００１１】
特許文献９は、５×１０７〜１×１０９Ｏｈｍ−ｃｍの体積抵抗率を有するピンセットが、半導体部品を保持するために用いられて、ＥＳＤ問題を回避し得ると報告した。
【００１２】
非特許文献１は、ＥＳＤ散逸ポリマー及びセラミックピンセットが、ＭＲヘッドの製造及び取扱い中に用いられ得る、と報告している。試験結果は、「添加された」ジルコニア（ベンダ所有）製ピンセットが最良の性能を示す、ということを明示した。
【００１３】
特許文献１０は、７００ＭＰａより大きい曲げ強さ及び１０６〜１０９Ｏｈｍ−ｃｍの抵抗率を有する高強度ジルコニアベース複合ピンセットを報告した。さらに当該材料は、１４ガウスまでの残留磁束を示した。
【００１４】
特許文献１１は、いくつかのペロブスカイト型酸化物が安定化ジルコニアと混合されて静電散逸セラミックを調製し得る、と報告した。当該特許は、その他のペロブスカイト型酸化物がジルコニアと反応してジルコン酸塩を生成し、したがって静電散逸セラミックとして不満足である、ということも記載している。にもかかわらず同特許は、重要な特性として体積抵抗率のみを報告している。
【００１５】
特許文献１２は、６０〜９０重量％の安定化剤含有ＺｒＯ２を含む、酸化条件下で生成された半導体ジルコニア体を特許請求している。ここでこのジルコニア体は、２重量％以下のＡｌ２Ｏ３を含有し、導電性付与剤として１０重量％〜４０重量％のＦｅ、Ｃｏ、Ｎｉ及びＣｒのうちの一種類の又はそれ以上の種類の酸化物を含有し、少なくとも５８０ＭＰａの三点曲げ強さを有し、且つ１０６〜１０９Ｏｈｍ−ｃｍの体積比抵抗率を有する。
【００１６】
【特許文献１】米国特許第３，４１０，７２８号
【特許文献２】独国特許第３７４３６３０Ｃ１号（１９８９）４
【特許文献３】特開昭６２−２５４０４Ａ（１９８７）５
【特許文献４】特開平３−５３６３Ａ（１９９１）
【特許文献５】米国特許第５，６１２，１４４号（１９９７）６
【特許文献６】米国特許第５，８３０，８１９号（１９９８）７
【特許文献７】米国特許第５，９５８，８１３号（１９９９）８
【特許文献８】ＰＣＴ国際公開ＷＯ９８／４９１２１（１９９８）
【特許文献９】特開平８−３９４４１（１９９６）
【特許文献１０】特開平１０−２９６６４６Ａ（１９９６）
【特許文献１１】米国特許第６，１３６，２３２号（２０００）
【特許文献１２】米国特許第６，２７４，５２４号（２００１）
【非特許文献１】Ｃ．  Ｌａｍ（１９９６）９
【発明の開示】
【発明が解決しようとする課題】
【００１７】
ＥＳＤの制御での前記の従来技術の試みは、現在のＥＳＤ散逸の要件又はＥＳＤ散逸セラミックに関する予測される将来の要件を満たすには、以下の理由のために十分というわけではなかった：
【００１８】
１．従来技術は十分な高密度を欠く
従来技術のＥＳＤ散逸セラミック組成物は、十分に高い密度（即ち９７〜９９％Ｔ．Ｄ．）を有していない。これは、従来技術において用いられる加工技術のためである。従来の加工技術は、熱間静水圧圧縮成型（以後、「ＨＩＰ」）を含まない。従来技術は典型的に、典型的なＨＩＰ処理中の熱化学的不安定性のために、熱間静水圧圧縮成型された（以後、「ＨＩＰ化」）材料を典型的に作製しなかった。従来技術のＥＳＤ散逸セラミックに用いられた導電率改質剤はしばしば、黒鉛加熱素子を用いたＨＩＰにおいて、高温（１２００〜１５００℃）及び高アルゴン圧（１００〜２５０ＭＰａ）でのＨＩＰ中に熱化学的還元を受ける。ＨＩＰ中の熱化学的反応は、本体から表面に気体（ＣＯ２又はＯ２）を放出させて遷移金属酸化物を酸素欠乏した金属酸化物に還元し、セラミック体に膨れ及び亀裂を生じさせる。
【００１９】
無圧焼結ＥＳＤ散逸セラミックは、本体の表面及び内側に多数の気孔（ピット）を有する。例えば９９％Ｔ．Ｄ．を有する焼結セラミックは、直径０．１〜１０μｍの多数の気孔を有し得る。１ｃｍ×１ｃｍ×０．２５ｃｍの寸法、９９％Ｔ．Ｄ．、及び直径１μｍの単一の寸法の気孔を有する方形焼結プレートを仮定すると、表面上の露出されている気孔の数は１０００万個である。しばしばこれらの気孔は粒状屑及び夾雑物を内側に閉じ込めるので、清浄化するのが難しく、またクリーンルーム環境中でのこのような部品を使用するときに汚染源として作用する。さらに残存気孔を有するセラミックの清浄化は、ＨＩＰによる実質的に気孔を有さないセラミックの場合と比較すると難しい。他方で、同じ寸法で９９．９％Ｔ．Ｄ．のＨＩＰ化セラミックプレートの気孔の数は１００万個であり、欠陥（残存気孔）の数は焼結プレートの１／１０に低減している。
【００２０】
さらに残存気孔は、最終的な形状及び寸法への機械加工中に、研削砥石のダイアモンドグリットと相互作用して、損傷スポットを生じる。これは、このような部品の寿命を通して粒状破砕屑の潜在的な供給源となる。
【００２１】
したがって、慣用的な熱間静水圧圧縮成型（ＨＩＰ）により容易に密度を高められて、十分に緻密な構造的に信頼できるセラミック部品を達成するセラミック組成物を調製することが非常に望ましい。
【００２２】
２．従来技術は十分に高い強度を欠く
ＨＩＰはさらにまた、強度を限定するセラミック体中のキャビティ及び気孔を排除して、構造的により強く且つ信頼できる部品を生じる。セラミック部品の曲げ強さは、ＨＩＰ後に２０％から５０％まで改良され得る、ということが周知である。したがってＨＩＰは、高強度の機械的に信頼できる部品を調製し、またより薄い横断面及び複雑な形状を可能にする好ましい加工過程である。
【００２３】
要するに、ＨＩＰ可能なＥＳＤ散逸セラミックは、残存気孔が存在しないことによって、製造工場における汚染制御改善に関して有益である。
【００２４】
３．従来技術は色の選択を欠く
現代の製造技法は、多数の自動加工工程を含む。このような自動製造システムにおけるビジョンシステムの効率は、重要である。ビジョンシステムの高生産性は、色及びコントラストにおける差異に基づく迅速な光学的認識により達成され得る。磁気記録ヘッドの色は、スライダー材料（ＡｌＴｉＣ、炭化チタン及びアルミナの複合材料）の色のために、実質的に黒色である。したがって「非黒色」のＥＳＤ散逸材料は、ビジョンシステムにおける高生産性を保証するために、非常に好ましい。その他のマイクロ電子部品の色は、様々であり得る。したがって、ＥＳＤ散逸セラミックツール及び取付具に、種々の色を有する能力を与えることは望ましい。今日までに商品化されたほとんどの従来技術のＥＳＤ散逸セラミックは、黒色であるか又は実質的に暗色であった。
【００２５】
４．従来技術は調整可能性を欠く
特定の用途のための適正なＥＳＤ散逸は、特定の体積／表面抵抗率を有する材料により得られる。しかしながら、報告されているように、広範囲の表面抵抗率を要する多数の異なる用途が存在する。従来技術では、容積及び表面抵抗率の制御は、主としてＥＳＤ散逸材料における組成変化により得られていた。したがって、様々な抵抗率を要し得る種々の用途の要求を満たすためには、様々な組成の材料を調製しなければならなかった。さらに、複合材料の生成に用いられる抵抗率改質剤の量はしばしば、材料の他の特性に有意の変化をもたらす傾向がある。したがって設計技師は、各用途のために抵抗率規格を試験結果に基づいて変更する傾向にある。したがって、調整可能な抵抗率を有する材料に対する必要性が存在する。
【００２６】
５．従来技術は十分な非磁性特性を欠く
いくつかの用途、特にＧＭＲヘッドの製造では、ＥＳＤ散逸材料は最低の磁化率を有することが望ましい。マイクロ電子デバイスの電磁性能の測定を行うその他の用途では、取付具からの干渉がないことを要する。ほとんどの遷移金属ベースの抵抗率改質剤は、実質的な磁化率を示す。１６ガウスまでの残留磁束密度は一般的なＥＳＤ散逸の用途のために申し分ない、ということがＰＣＴ国際公開ＷＯ９８／４９１２１号に報告されている。しかしながら、電磁測定のためのツールに用いられる実質的に非磁性の材料に対する必要性が存在する。したがっていくつかの用途では、１又はそれよりも多くの実質的に非磁性の抵抗率改質剤で作製されるＥＳＤ散逸材料を得ることが好ましい。
【００２７】
表面抵抗率は、ＥＳＤ散逸材料の性能を決定するための唯一の測定値ではない。概して、表面での接触によって静電荷を迅速に散逸させることは非常に望ましい。より精確な測定値は、文献中に記載されているように、ｍｓ単位での電荷減衰である。
【００２８】
１０００Ｖから１００Ｖへの許容可能な減衰時間は０．１〜２０秒である、とＰＣＴ国際公開ＷＯ９８／４９１２１号は報告している。さらに、その範囲外の材料はＥＳＤ散逸セラミックに適していない、とここでは報告している。しかしながら、０．１秒未満の減衰時間は、ほとんどのＥＳＤ散逸用途のために好ましい、ということが注目されている１０。
【００２９】
本発明の１つの目的は、多機能性であり、且つ感受性マイクロ電子デバイスの製造中に接触して静電気を散逸し得るＥＳＤ散逸セラミックを提供すること、及びその使用である。このようなＥＳＤ散逸材料は、中間の抵抗率を有さねばならない、ということは既知である。例えば表面抵抗率は、１０３〜１０１１Ｏｈｍ−ｃｍ、好ましくは１０４〜１０１０Ｏｈｍ−ｃｍ、さらに好ましくは１０５〜１０９Ｏｈｍ−ｃｍ、最も好ましくは１０６〜１０９Ｏｈｍ−ｃｍの範囲であるべきである。これらの値は、静電荷を散逸するために望ましい。第二の要件は、散逸特徴である。例えば電荷は、部品の全体を通して十分迅速に散逸されねばならない。さらに、当該材料は、熱スポットを回避するために一様に電荷を散逸するのに十分に均質でなければならない。
【００３０】
本発明の別の目的は、多数の用途に関する種々の抵抗率の要求を満たすために、材料における調整可能な抵抗率を提供することである。
【００３１】
本発明のさらなる目的は、種々の色のＥＳＤ散逸セラミック、特に実質的に明色のセラミックを提供することである。
【００３２】
本発明のさらに別の目的は、高い機械的信頼性、低汚染及び良好な機械加工性のために、無圧焼結セラミックと比較した場合に、実質的により低い残留多孔性を有するＨＩＰ可能ＥＳＤ散逸セラミックを提供することである。
【００３３】
本発明の特別な目的は、電磁測定の種々の用途のためにより安全に使用される実質的に非磁性のＥＳＤ散逸セラミックを提供することである。
【課題を解決するための手段】
【００３４】
したがって本発明は、ＥＳＤ散逸用途に適した高密度セラミック（即ち、理論的密度又は「ＴＤ」の９９％より高い密度）を意図している。より好ましい実施態様では、セラミックの密度は、理論的密度の９９．５％より高い。このようなセラミックは、１０５〜１０１０Ｏｈｍ−ｃｍの範囲の体積抵抗率を有し、且つ大きい強度（即ち、５００ＭＰａより大きい強度）も有する。これらのセラミックは、空気中で焼結し、そして次に、必要な場合又は望ましい場合には、熱間静水圧圧縮成型（「ＨＩＰ」又は「ＨＩＰ処理」）することにより生成される。この場合、ＨＩＰ環境は好ましくは酸化雰囲気ではない。二次加熱処理（焼結及び／又はＨＩＰ）は、以下の結果のうちの１つを生じるように行う：
すなわち、体積抵抗率が１０６〜１０９Ｏｈｍ−ｃｍの範囲にシフトする（あるいはより高く又はより低くなる）ように、
（１）抵抗を上げること；又は
（２）抵抗を下げること、
ができる。
【００３５】
ある種の好ましい実施態様では、セラミックは、安定化ＺｒＯ２から、有益には金属酸化物、金属炭化物、金属窒化物又はそれらの組合せから選択される１又はそれよりも多くの導電性又は半導電性添加剤を伴って調製される。有益には、これらのセラミックを用いて作製される構成部品は、２秒未満の減衰時間を有する。
【００３６】
ある種の好ましい実施態様では、セラミックは８．５ＧＰａよりも大きいビッカーズ硬度を有し；４ＭＰａ・ｍ−１／２よりも大きいＫ１ｃを有し、且つＺｎＯを、好ましくは１５〜２５％（初期試薬の容量％）の範囲で含有することによって「明」色セラミックを生成している。いくつかの好ましい実施態様では、ＺｎＯ及び約１０％（容量）までの遷移金属酸化物を含有する。例えば酸化マグネシウム（１〜８容量％）は、「暗」色セラミックを生じさせるのに良好に作用する。
【００３７】
いくつかの好ましい実施態様では、ＳｎＯ２を、好ましくは２０〜８０％（初期試薬の容量％）の範囲で含有する。他の好ましい実施態様では、ＺｒＣ又はバリウムヘキサフェライトを１５〜３５容量％の範囲で含有する。
【００３８】
ある種の好ましい実施態様では、セラミックは、平衡分圧下の２００〜２５０℃で水中での加熱処理後に、５０％よりも大きいＭＯＲ（Ｍｏｄｕｌｕｓ  Ｏｆ  Ｒｕｐｔｕｒｅ：曲げ強さ）を保持する。
【００３９】
別の好ましい実施態様では、明色ＥＳＤ散逸セラミックのための、Ｙ−ＴＺＰ生成物に基づき、１５〜４０％のＺｎＯ又は１５〜６０％のＳｎＯ２を添加した粒状複合材料を提供する。「明色」という用語は、セラミック材料が、黒色又は別の暗色でないことを意味する。好ましい明色材料は、白色、オフホワイト、明灰色、黄褐色等である。
【００４０】
ほとんどの導電性金属とは異なり、セラミックは広範囲の導電率及び抵抗率を示す。セラミックは、バルク特性において、絶縁性、半導電性及び導電性である。電気抵抗率は、絶縁相中に導電性又は半導電性相を添加することにより適合され得る。したがって抵抗率改質剤は、材料の導電特性を適合するために広範に用いられてきた。このような適合可能性に関して、多数の周知の導電性セラミック類が存在する。改質剤は、基材材料と反応性又は非反応性であり得る。
【００４１】
ＥＳＤ散逸に関する特性の長年の願望を完全に満たす単一のセラミック材料は存在しないが、ジルコニアセラミックは電気的特性を除くかなりの数の要件を満たし得ることが既知である。多数の絶縁性Ｙ−ＴＺＰ（イットリア部分安定化−正方晶ジルコニア多結晶）部品が、その信頼できる機械的特性のために、磁気記録ヘッドを製造するための種々のツール用に、今日まで受容されそして用いられてきた。その他の既知の安定剤、例えば希土類酸化物、ＭｇＯ、ＣａＯ及びそれらの混合物により安定化したその他のＴＺＰは、マトリクス材料として用いられ得る。
【００４２】
ジルコニアは、室温で絶縁性（Ｒｖ＝１０１３Ｏｈｍ−ｃｍ）である。導電性ジルコニア複合材料は、導電性粒子を分散させて放電機械加工可能（又はＥＤＭ可能）組成物を生成することにより作製され得る、ということが周知である。典型的には、金属導電率の粒状分散質、例えば炭化物、ホウ化物、ケイ化物が非常に有効であることが既知である。これらは１Ｏｈｍ−ｃｍ未満の典型的な抵抗率を生じる。この抵抗率は、最適なＥＳＤ散逸のためには低すぎる抵抗率である。
【００４３】
導電性酸化物、例えば遷移金属酸化物、Ｆｅ２Ｏ３、Ｃｏ２Ｏ３、ＮｉＯ、Ｃｒ２Ｏ３等も、ジルコニアの電気的抵抗率を最適化するために試験された。３〜１５モル％の鉄酸化物はイットリア安定化セラミックに添加されて、２５０℃で〜１０５Ｏｈｍ−ｃｍの電気抵抗率を提供し得る、ということが報告されている１１（前記引用の日本国特許出願（京セラ）も参照）。しかしながらいくつかの酸化物添加剤は、Ｙ−ＴＺＰの変成性を変えて、破壊靱性を悪化させる。遷移金属酸化物は、ジルコニアにおいて着色剤として作用して、特徴的な暗色を生じる。したがってこれらの添加剤は、白色／明色材料に関しては満足すべきものではない。
【００４４】
さらにこれらの遷移金属酸化物は、焼結及びＨＩＰのような高温過程中に、熱化学的酸化還元反応を受ける。例えばジルコニア中のＦｅ２Ｏ３は、Ａｒのような不活性気体中でのＨＩＰ中に熱化学的還元を受けて、気体発生反応によって気孔又は亀裂を生じる。酸素含有気体中でのＨＩＰは、このような有害反応を妨止するが、プラチナ加熱素子及び特殊な炉備品が高価であるため、費用対効果が高くない。
【００４５】
導電性及び半導電性相はともに、抵抗率及び散逸特性を適合するための抵抗率改質剤として用いられ得る。いくつかの抵抗率改質剤は、Ｙ−ＴＺＰと反応して新規の相を形成し、それによって絶縁特性を生じ及び／又はＹ−ＴＺＰの変成性を変更し得る。このような改質剤は、避けられねばならない。さらに抵抗率改質剤は、種々の用途に首尾よく用いられるように、以下に列挙するような多数の要件を可能な限り満たす必要がある：
無圧焼結性及び焼結−ＨＩＰ性、良好な機械加工性並びに構造的信頼性；
種々の色、好ましくは明色；
最小の粒子生成性；
調整可能なＥＳＤ特性；
加工環境中での最小の腐食性；
実質的な非磁性又は強磁性。
【００４６】
明色ＥＳＤ散逸セラミックは、Ｙ−ＴＺＰマトリクス中にＺｎＯ粒を分散させることにより調製され得る、ということが判明している。さらに、Ｙ−ＴＺＰ中に添加されたＳｎＯ２も、所望の抵抗率を有する明色材料を達成するのに有効である。２〜３の暗色（又は黒色）ＥＳＤ散逸セラミックも、Ｙ−ＴＺＰ中にＬａＭｎＯ３、ＬａＣｒＯ３、ＺｒＣ及びＢａＦｅ１２Ｏ１９を添加することにより調製された。
【００４７】
抵抗率改質剤の磁化率は様々である（磁化率は、材料中に誘導された磁気の強度と、材料に与えられる磁化力又は磁場の強度との比として定義される）。ＺｎＯ、ＳｎＯ２、ＺｒＯ２、Ｙ２Ｏ３、Ａｌ２Ｏ３、ＺｒＣ及びＳｉＣは、１０−４ｍｌ／ｍｏｌ未満という非常に小さいモル磁化率を有する。他方、Ｆｅ２Ｏ３及びＢａＦｅ１２Ｏ１９は、１０−２ｍｌ／ｍｏｌよりも大きい高モル磁化率を示す。ＬａＭｎＯ３及びＬａＣｒＯ３のようないくらかの材料は、中間のモル磁化率を示す。低磁化率を有する改質剤は、低電磁干渉を要する用途には良好である。他方、高磁化率を有する改質剤は、磁性機能を要する用途に用いられ得る。
【００４８】
いくつかの材料の抵抗率は、ＨＩＰ後に有意に変わる、ということが判明している。さらにＨＩＰ処理セラミックの抵抗率は、空気又は制御雰囲気での制御された加熱処理によって、所望の値に制御され得る。
【００４９】
最後に、本明細書中に開示された成分の容量パーセンテージ（容量％）は、現在入手可能な商用的な材料を基礎にしている。これらの数値は、他の材料が用いられる場合には、変更され得る。例えばナノサイズの粒子は、より小さい容量％で使用される。
【００５０】
前記のように、本発明は、従来技術のＥＳＤ散逸材料における前記の問題を解決しようとしている。したがって本発明では、好ましくはＨＩＰにより生成される高密度の強いＥＳＤ散逸材料を提供し、色の選択、特に黒色より明るい色の選択を可能にする。本発明のＥＳＤ散逸材料はさらに、「調整可能」な抵抗率、即ち調製中に選択可能である抵抗率を有し、部品の機械的信頼性、低汚染表面、及び低磁化率を有する。
【００５１】
好ましくは本発明のセラミック組成物は、ＥＳＤ散逸特性、並びに半絶縁性の範囲で調整可能な容積及び表面抵抗率を有する。
【００５２】
好ましくは本発明のセラミック組成物は、ＣａＯ、ＭｇＯ、ＳｒＯ、ＢａＯ、Ａｌ２Ｏ３、Ｆｅ２Ｏ３、ＮｉＯ、ＣｕＯ、ＳｉＯ２、ＴｉＯ２、Ｎａ２Ｏ、Ｋ２Ｏ、ＣｅＯ２、Ｙ２Ｏ３及びそれらの混合物からなる群より選択される少量（例えば約２重量％未満）の１又はそれよりも多くの焼結助剤又は添加剤も含み得る。添加剤の量は、ＥＳＤ散逸セラミックに関する望ましい特性を変えないよう十分に少量でなければならない。いくつかの場合、限られた量のこれらの酸化物は、粉末加工中に、原料及び／又は夾雑物から混入され得る。
【００５３】
好ましくは本発明のセラミック組成物は、実質的に気孔を有さず、特に相対数で例えば、０．５μｍより大きい気孔サイズに基づいて、９０％以上無気孔である。本明細書中で用いる場合、「無気孔」及び「実質的に無気孔」であるという用語は、９９％超、最も好ましくは９９．５％超の相対密度と定義され得る。
【００５４】
好ましくは本発明のセラミック組成物は、大きい曲げ強さを有する。ＺｎＯ、ＳｎＯ２、ＬａＭｎＯ３及びＬａＣｒＯ３を含有する焼結−ＨＩＰ処理ＴＺＰ材料は比較的強く、それぞれ１，０００、６５０、７１６及び１，００５ＭＰａである。
【００５５】
好ましくは本発明のセラミック組成物は、黒色よりも明るい色を有する。本明細書中で用いる場合、好ましい「明」色は、ＩＳＯにより定義される１６グレースケールの中点より明るいものであると定義される。色は、より定量的測定のために、測色計を用いても測定され得る。ＺｎＯ及びＳｎＯ２組成物を含有するセラミック組成物は明色を示し、ほとんどの他のものは黒色又は非常に暗い色を示す。
【００５６】
好ましくは本発明のセラミック組成物は、５００ｍｓ未満、最も好ましくは１００ｍｓ未満の電圧減衰時間（ＥＳＤ散逸セラミックの性能の測定値）を有する。
【００５７】
好ましくは本発明のセラミック組成物は、例えば１００ｍＡ未満、最も好ましくは５０ｍＡ未満の小さい過渡電流を有する。
【００５８】
前記のように本発明の一局面は、本発明のセラミック組成物を用いたＥＳＤ散逸ツールの形成である。
【００５９】
本発明の高密度生成物は、基礎成分としてのＴＺＰ、並びに導電性又は半導電性の酸化物、炭化物、窒化物、酸炭化物、酸窒化物及び酸炭窒化物等からなる群より選択される少なくとも１つを含む粒状分散質を含む。いくつかの抵抗率改質剤は、添加剤を添加され、あるいは予め合金化されて、所望の結晶形態及び／又は抵抗率にされている。抵抗率改質剤の量が６０容量％より多い場合、ＴＺＰの高破壊靱性及び曲げ強さを利用することは難しい。導電率改質剤の量が１０容量％未満である場合、所望の散逸特性を達成するのは難しい。したがって抵抗率改質剤の適切な範囲は例えば、１５〜５０、２０〜４０及び２５〜３０容量％であり、これらの値と重複する範囲を含む。
【００６０】
すべてのセラミック粉末の平均粒子サイズは、均質な微細構造及び均一な電気的特性並びに所望の散逸特徴を達成するためには１μｍより小さかった。いくつかの予備合金化粉末は、Ｙ−ＴＺＰ微粉砕媒質とともにプラスチックジャー中で微粉砕して、所望の粒子サイズを得た。粉末は、Ｙ−ＴＺＰ微粉砕媒質とともにプラスチックジャーミル中で湿式微粉砕し、その後、乾燥及び造粒することにより混合された。
【００６１】
本発明の高密度生成品は、任意の成形方法、例えばドライ加圧成形、スリップ注型、テープ注型、注入成形、押出し及びゲル注型により、Ｙ−ＴＺＰ粉末及び導電率改質剤粉末の混合物を任意の所望の形状に成形することによって調製される。有機結合剤系を、粉末混合物中に付加して、取り扱い及び未焼成品の機械加工性のための大きい未焼成品強度を達成し、且つ圧縮中に形状を維持することができる。
【００６２】
成形セラミック製品は、空気中で、あるいは所望の反応性又は不活性雰囲気中で、９５％Ｔ．Ｄ．超まで、好ましくは９７％Ｔ．Ｄ．超まで、脱結合剤化及び焼結される。焼結セラミック製品は、不活性気体又は酸素含有不活性気体中で熱間静水圧圧縮成型することによって、密度をさらに高められ得る。このようにして得られた焼結又は焼結−ＨＩＰ処理セラミック製品は、絶縁体と半導体との間の周囲温度抵抗率である１×１０３〜１×１０１２Ｏｈｍ−ｃｍの体積抵抗率を示す。
【００６３】
いくつかの抵抗率改質剤は、焼結及び／又はＨＩＰ処理中にＹ−ＴＺＰと反応して、しばしば、非常に異なる電気的特性を有するジルコン酸化合物を生成し得る。このような反応は熱で活性化されるので、高温で非常に迅速である。したがって、圧縮温度及び時間を低減することによりこのような有害反応を制限することは、非常に望ましい場合がある。焼結中の別の厄介な反応は、導電率改質剤がジルコニウム粒の変成性に影響を及ぼして、Ｙ−ＴＺＰ粒をさらに安定化し、又はＹ−ＴＺＰ粒を不安定化し得る反応である。この場合、ジルコニア中のイットリア含量を制御して変成性を最適化し、あるいは異なる安定剤を伴う他のＴＺＰ系を用い得る。焼結中の反応の程度は、粒子サイズ、粒子サイズ分布及び圧縮温度によって有意に変化する。Ｘ線回析を用いて、焼結中の任意の検出可能な化学反応を測定した。
【００６４】
ジルコニアのＨＩＰ処理は、強度を制限する気孔又はキャビティを排除するための十分に確立された方法である。焼結セラミックの曲げ強さはしばしば、無圧焼結セラミックの場合と比較して５０％まで改良されて、それらの構造的信頼性及び機械加工性を有意に改良する。その他の抵抗率改質剤は、Ｙ−ＴＺＰとの制限された反応を行う。しかしながら改質剤は、黒鉛加熱素子を用いると、不活性気体、例えばアルゴン等の中での典型的なＨＩＰ処理中に熱化学的に還元され得る。このようなＨＩＰ処理は、気体生成物を放出しながら、このような化合物を熱化学的に還元し得る、ということは周知である。このような気体発生反応は、膨張、膨れ及び／又は亀裂によって、圧縮を制限する。例えばほとんどの遷移金属酸化物、例えばＦｅ２Ｏ３、Ｃｏ２Ｏ３、ＮｉＯ及びＴｉＯ２は、このような反応を蒙る。したがって、このような問題を回避するために、熱化学的に安定な導電性改質剤を見出すことが非常に望ましい。あるいは酸素ＨＩＰ処理を用いて、このような負の反応を回避し得る。しかしながら酸素ＨＩＰ処理の経費の高さは、費用対効果が良好な製品の製造のためにはしばしば望ましくない。
【００６５】
多数の異なるＥＳＤ散逸用途は、１０３〜１０１１Ｏｈｍ−ｃｍの範囲の種々の抵抗率を要する。セラミックの導電率は、導電率改質剤の量を調整することにより及び／又は基材物質に対して様々な比率の粒子サイズの導電率改質剤を用いることにより、制御され得る。したがって種々のセラミック組成物が、種々の範囲の導電率を包括するよう調製され得る。したがって、空気又は気体雰囲気中でのセラミックの単純な加熱処理（又は焼きなまし）により、組成物の抵抗率を調整（又は適合）させる方法を確立することが非常に望ましい。ほとんどのセラミック系において、格子間陽イオン又は空格子点のような電荷キャリアの密度に依存して、抵抗率は変わり得る。
【００６６】
既知の雰囲気における高温でのセラミックの異なる加熱処理は、それらの熱履歴（圧縮の温度及び雰囲気）から、セラミック体中の電荷キャリアの平衡密度を変えて異なる抵抗率を生じ得る、ということは既知である。所定の系における変化の程度は、ほとんどのセラミック系に関して研究されていなかった。さらに系中の種々の少量不純物は、このような変化に有意に影響し得る。さらに、いくつかのセラミック系中では、活性ないくつかの異なる電荷キャリアが存在し得る。したがって、実験により抵抗率の制御を確立することは非常に重要である。
【００６７】
ほとんどのＥＳＤ散逸セラミックツールは、正確な形状及び寸法に機械加工することを要する。したがって、セラミック体の表面に組成勾配が存在する場合、ＥＳＤ散逸特性は変わり得る。
【００６８】
１つの試料について、容積及び表面抵抗率は互いに１桁の範囲内である、ということが判明した。さらに電圧減衰時間は、均質材料では表面抵抗率とかなりよく相関する。例えば低表面抵抗率（例えばＲｓ＝１０６Ｏｈｍ／ｓｑ．）を有する試料は、短い電圧減衰時間、即ち約５０ｍｓの電圧減衰時間を示す。複合材料中に巨視的組成分離が認められる場合、材料の散逸挙動は、組成変動によって変わり得る。
【００６９】
特性化方法：
セラミックの密度は、温度及び大気圧補正を伴う水置換法により測定した１２。
【００７０】
セラミックの微細構造は、標準研磨手法により調製された試料の研磨横断面で光学走査電子顕微鏡により観察した。
【００７１】
セラミック片の色は、４５°／０°光学配置及び７．６ｍｍ開口を用いて、Ｈｕｎｔｅｒ  Ａｓｓｏｃｉａｔｅｓ  Ｌａｂｏｒａｔｏｒｙ，  Ｉｎｃ．，  Ｒｅｓｔｏｎ，  ＶＡから入手可能なミニスキャンＸＥプラス（Ｍｉｎｉｓｃａｎ  ＸＥ  Ｐｌｕｓ）により測定した。
【００７２】
Ｘ線回析（ＸＲＤ）法を用いて、粉末及び圧縮セラミックの結晶相を分析した。
【００７３】
超音波変換器を用いたパルスエコー法によって、セラミックのヤング率、剪断弾性率及びポアソン比を測定した。
【００７４】
５〜２０ｋｇｆの負荷でのビッカース硬度法により、セラミックの硬度を測定した。
【００７５】
３×４×５０ｍｍのＢ型検体を用いて、ＡＳＴＭ  Ｃ１１６０−９０に明記された方法により、セラミックの４点曲げ強さを測定した。約１０のワイブル率と仮定すると、この方法は、ＪＩＳ  Ｒ１６０１−８１（３０ｍｍスパンを用いた３点曲げ試験）を用いて判明したものより約２０％低い曲げ強さを報告すると概算される。５〜１５バールの平均強さが報告された。
【００７６】
１０〜４０ｋｇｆの負荷でビッカース圧子を用いた圧痕亀裂長法により、セラミックの破壊靱性を測定した。圧痕亀裂強さ法も、いくつかの場合に用いた。
【００７７】
１０又は１００Ｖで、ＡＳＴＭ及び他のものにより明記された方法にしたがって、体積及び表面抵抗率（ＤＣ）を測定した。抵抗率測定前に、ダイヤモンドホイールによりセラミックの表面を研削し、超音波浴中で洗浄化した。電極として、約０．５５ｍｍ厚の１２１５銀被覆導電性ゴムシート（Ｃｈｏｍｅｒｉｃｓ  Ｉｎｃ．，  Ｗｏｂｕｒｎ，ｍＡ）を用いた。
【００７８】
電極減衰時間は、電荷散逸の測定値であり、文献１４、１５、１６、１７に記載された方法により測定される。
【００７９】
半絶縁性ＥＳＤ散逸材料の使用：
以下は、本発明のＥＳＤ散逸材料の多数の考え得る用途の一部を示している。これらの示唆される用途としては、以下のものが挙げられる：
ＭＲ（磁気抵抗）ヘッド支持体、
磁気ヘッド製造（ラップ仕上げ、研磨、清浄化）用の、移送具、
ＨＧＡ（ヘッドジンバルアセンブリー）、ＨＳＡ（ヘッド積重ねアセンブリー）、ＨＤＤ（ハードディスクドライブ）アセンブリー用の、工具、取付具及び容器、
ウェハーの、取扱い、加工処理、及び水、溶媒中での並びに二酸化炭素を用いた清浄用の、工具、取付具及び容器、
ワイヤ結合、トリミング、切断用の工具、取付具及び容器、
ＩＣチップ取扱い用のピックアンドプレースノズル、
接着剤及びはんだ分配用のノズル、
ウェハー取扱い用の取付具、エンドエフェクター、真空チャック、
ＩＣ取扱い及び試験用の取付具、
ＥＳＤ感受性デバイス、例えばＣＭＯＳ、ＧａＡｓ、ＳｉＧｅ、ＩｎＰ及びＭＲＡＭ、ＭＥＭＳ用のツール、取付具及び容器、
ＩＣ及び磁気ヘッド用のアセンブリー取付具、
個人的な工具：ピンセット、ねじ回し、鋏、刃、
ロボットの指用の部品、
電気光学的コーティングプロセス用のツール、取付具及び容器、
レチクル（フォトマスク）用のツール、取付具及び容器等。
【００８０】
前記の構成部品（限定的なものではない）の製造に際して、本発明のＥＳＤ散逸材料は、全構成部品として、又はその一部分として用いられ得る。例えばＥＳＤ散逸材料は、研削、機械加工等により種々の部品に造形され、それによってＥＳＤ散逸材料から全体が生成される構成部品にされ得る。他方、構成部品の小部分にのみ、ＥＳＤ散逸材料を用いることが必要である場合もあり得る。その場合、本発明のＥＳＤ散逸材料の１又はそれよりも多くの小さい機械加工又は研削された（又は他の方法で生成された）セグメント（注：２つ又はそれ以上の材料が、所望により、組合され得る）は、ＥＳＤ保護を要する重要な領域における構成部品に付加される（恒久的に又は取り外し可能な方式で）。それぞれの部品業界の当業者は、本発明のＥＳＤ散逸材料を、本明細書中に列挙された各部品並びに上で列挙されなかった他のものの特定の要求に容易に適用し得る。
【実施例】
【００８１】
以下の実施例を参照しながら本発明をさらに例証するが、これらの実施例は本発明の理解を助けるものであって、本発明を限定するものではない。
【００８２】
実施例１  「ＺｎＯ」
Ｓａｉｎｔ−Ｇｏｂａｉｎ  Ｃｅｒａｍｉｃｓ  ＆  Ｐｌａｓｔｉｃｓ（ＳＧＣ＆Ｐ）から入手可能な約２．８モル％のイットリアを含有するＹ−ＴＺＰ粉末（ＹＺ１１０）を、Ｙ−ＴＺＰ微粉砕媒質を伴うジャーミルにおいて、Ｚｉｎｃ  Ｃｏｒｐｏｒａｔｉｏｎ  ｏｆ  Ａｍｅｒｉｃａから入手可能な種々の量の酸化亜鉛と水中で混合した。ＹＺ１１０及びＺｎＯ粉末の表面積は、微粉砕前はそれぞれ７及び２０ｍ２／ｇであった。実験室的な方法により微粉砕粉末を粒状化して、加圧可能粉末にした。粉末を４０ＭＰａでスチール金型中において一軸加圧して、次に２０７ＭＰａで冷間静水圧圧縮成型（又は「ＣＩＰ処理」）して、未焼成体を生成した。
【００８３】
未焼成体を２℃／分で所望の焼結温度（１３５０〜１５００℃）に１時間焼結して、約９７％Ｔ．Ｄ．（理論的密度）よりも大きい焼結密度を達成した。焼結中の２相間の反応はないと仮定して、成分の容量％に基づいた混合規則により、理論的密度を算定した。いくつかの焼結体を、４５分間にわたってＡｒ中でＨＩＰ処理して、完全密度を達成した。全試料を、９９．５％Ｔ．Ｄ．超、ほとんどを９９．８％Ｔ．Ｄ．超までＨＩＰ処理した。
【００８４】
焼結により生じた圧縮体及び焼結−ＨＩＰにより生じた圧縮体を、表１及び２に要約したように、密度、ヤング率、硬度、強度、破壊靱性、相微細構造、体積及び表面抵抗率、並びにＥＳＤ散逸（電圧減衰）に関して測定した。
【００８５】
ＺｎＯ含量及び粒サイズの作用：
表１は、無圧焼結試料におけるＹ−ＴＺＰ中のＺｎＯの容量％の関数として、体積抵抗率を要約する。ＥＳＤ散逸に関する抵抗率（１０３＜Ｒｖ＜１０１２Ｏｈｍ−ｃｍ）は、１５〜３５容量％のＺｎＯ及び８５〜６５容量％のＹ−ＴＺＰを含有する複合材料により達成され得る、ということが注目される。これらの焼結材料は、空気中において１４００〜１４５０℃で１〜２時間で、９９％Ｔ．Ｄ．超に調製され得る。
【００８６】
３モル％のイットリアを含有するＹ−ＴＺＰ粉末を用いて、試料番号１６を調製し、他のものより１５０℃低い１２５０℃で焼結して、ＺｎＯの粒成長を最小限にした。この試料の体積抵抗率は、試料番号２の試料の体積抵抗率よりも５桁小さい、ということが注目される。本結果は、低温焼結による導電性相（ＺｎＯ）の微細粒サイズが、低抵抗率を達成するのに好都合であることを示す。さらに、低温焼結及び粒成長低減によって、少ない改質剤の量で同一のＥＳＤ散逸抵抗率を達成し得る、と考えられる。
【００８７】
焼きなまし温度及び雰囲気の作用：
意外にも、１３５０℃／２０７ＭＰａで４５分間のＨＩＰ処理後の試料番号８の試料の抵抗率は、７×１０１１から５×１０３Ｏｈｍ−ｃｍに有意に低減している。試料番号９〜１４は、ＨＩＰ処理された２０容量％ＺｎＯ／ＹＺ１１０複合材料の抵抗率に及ぼす空気中での加熱処理（焼きなまし）の作用を示している。これは、単純熱処理による抵抗率の調整可能性を示している。これらの結果はさらに、種々のＥＳＤ散逸用途に関する広範囲の抵抗率を網羅するために種々の組成物を調製する必要がないことを示す。異なる雰囲気での焼きなまし（試料番号１５）も、この組成物を用いて調整可能な抵抗率を達成するための付加的手段を提供する。
【００８８】
５×１０１１Ｏｈｍ−ｃｍのＲｖを有する過剰に焼きなましした試料を、２％Ｈ２／Ｎ２雰囲気中で５時間にわたって８９０℃で焼きなますと、５×１０６Ｏｈｍ−ｃｍの抵抗率を生じた。この結果は、この材料の抵抗率制御が可逆的であることを示す。したがって、所望の抵抗率は、組成物を、空気中で焼きなますか及び／又は制御された雰囲気で焼きなますことによって達成され得る、と考えられる。
【００８９】
【表１】
2006199586.tif 000019
【００９０】
過渡電流及び電圧減衰時間：
２０％及び２５％ＺｎＯ／ＹＺ１１０の組成の試料を調製し、６００〜６５０℃の温度で空気中において加熱処理して、以下に示す抵抗率値を得た。図１に示した装置を用いて、過渡電流の測定を行なった。
【００９１】
測定を実施するために、プレート（荷電プレートモニターの一部）に一定電圧を荷電する。これは、約３５０Ｖで約７ｎＣの電荷をプレートに与える。次にこの電荷を、可動接触で試料に接触することによって、アースに散逸させる。ナノ秒毎の電圧を記録するオシロスコープにより電流プローブで観察されるピーク電圧から、ピーク過渡電流を測定する。
【００９２】
時間の関数として、デジタルオシロスコープで荷電プレートモニターの電圧出力を読み取ることにより、減衰時間を測定する。電圧が９００Ｖから１００Ｖに低下する時間を、１，０００Ｖに初期荷電した後で、オシロスコープから測定する。電子計器は、最短測定可能減衰時間として２５ｍｓの限界を設定する。以下の結果を得た：
【００９３】
【表２】
2006199586.tif 000020
【００９４】
表３は、ＨＩＰ処理後の２０容量％ＺｎＯ／ＹＺ１１０組成物の特性を要約している。材料は非常に高密度で、相対密度は９９．５％Ｔ．Ｄ．よりも高く、明黄色（１６グレースケールの５０％より明るい）で、機械的に強く、１ＧＰａという材料の曲げ強さを有し、低過渡電流で実質的に安全であり、そして高散逸性で、１，０００Ｖから１００Ｖへの減衰時間は典型的には５０ｍｓ未満である。したがって本材料は、ＥＳＤ散逸セラミックのために良好であると思われる。さらにこの材料の残留磁束は、組成物中にＦｅ、Ｃｏ、Ｎｉ及びＣｒ酸化物が存在しないので、実質的にごくわずかである。
【００９５】
【表３】
2006199586.tif 000021
【００９６】
実施例２  「ＳｎＯ２」
Ｚｉｒｃｏｎｉａ  Ｓａｌｅｓ  ｏｆ  Ａｍｅｒｉｃａから入手可能な約３モル％のイットリアを含有するＹ−ＴＺＰ粉末（ＨＳＹ３．０）を、Ｙ−ＴＺＰ微粉砕媒質を有するジャーミル中で、ＳＧＣ＆Ｐから入手可能な種々の量の酸化スズ（ＳｎＯ２、Ｔ１１８６）と混合した。粉末は、導電率改良のために公称１％のＳｂ２Ｏ３及び０．５％のＣｕＯの添加剤を有する。混合前に、添加を行った酸化スズを微粉砕して、表面積を約１５ｍ２／ｇとした。Ｙ−ＴＺＰの表面積は、微粉砕前は７ｍ２／ｇであった。１２ｍ２／ｇの表面積に微粉砕された別の市販の酸化スズ粉末（Ａｌｆａ  Ａｅｓａｒ，  Ｗａｒｄ  Ｈｉｌｌ，  ＭＡ）も用いた。実験室的方法により微粉砕粉末を粒状化して、加圧可能粉末にした。粉末を４０ＭＰａでスチール金型中に一軸加圧して、次に２０７ＭＰａでＣＩＰ処理して、未焼成体を生成した。未焼成体を２℃／分で所望の焼結温度（１４００〜１５００℃）に１時間焼結して、約９５％Ｔ．Ｄ．よりも高い焼結密度を達成した。焼結中の２相間に反応はないと仮定して、組成に基づいた混合規則により、理論的密度を算定した。いくつかの焼結体を、４５分間にわたってＡｒ中においてＨＩＰ処理して、完全密度を達成した。
【００９７】
焼結により生じた圧縮体及び焼結−ＨＩＰ処理により生じた圧縮体を、密度、ヤング率、硬度、強度、破壊靱性、相微細構造、体積及び表面抵抗率、並びにＥＳＤ散逸（電圧減衰）に関して測定した。
【００９８】
純ＳｎＯ２は、絶縁物質である。表４に示したように、１０〜５０％ＳｎＯ２／Ｙ−ＴＺＰの組成物は絶縁性であり、Ｒｖ＝１０１３Ｏｈｍ−ｃｍであるということが確証された。管炉内のＡｒ及びＮ２中での限定加熱処理は、抵抗率の有意の低減を示さなかった。色は、１６グレースケールの５０％より明るい明灰色として維持された。Ａｒ中で１４００℃／２０７ＭＰａ／６０分でＨＩＰ処理した試料は、中等度灰色に変色し、約１０７Ｏｈｍ−ｃｍの抵抗率を示した。
【００９９】
【表４】
2006199586.tif 000022
【０１００】
ＨＩＰ処理した５０％添加ＳｎＯ２／ＨＳＹ３．０の特性を測定し、以下の表５に要約している。当該物質は、明ないし中等度灰色を示す。当該物質は、典型的Ｙ−ＴＺＰの場合と同様である２０容量％ＺｎＯ／ＹＺ１１０の場合よりも剛性で、より硬い。さらに当該物質は、実質的に非磁性でもある。
【０１０１】
【表５】
2006199586.tif 000023
【０１０２】
実施例３  「ＬａＭｎＯ３」
空気中において１４００℃で２時間にわたって、Ｌａ２Ｏ３及びＭｎ２Ｏ３の等モル粉末混合物を固体状態反応させることによって、ＬａＭｎＯ３のバッチを調製した。反応生成粉末のＸＲＤは、良好に発達したＬａＭｎＯ３（ペロブスカイト類）を示した。反応生成粉末を、Ｙ−ＴＺＰ微粉砕媒質を有するプラスチックジャーミル中で微粉砕して、ＢＥＴ表面積を１５ｍ２／ｇとした。３０容量％ＬａＭｎＯ３／３Ｙ−ＴＺＰのバッチを、ＬａＭｎＯ３及びＹ−ＴＺＰ（ＹＺ１１０、ＳＧＣ＆Ｐ，  Ｗｏｒｃｅｓｔｅｒ，  ＭＡ）の混合物を用いて、実施例１に記載したのと同様な調製方法で製造した。
【０１０３】
試料を１２５０〜１３５０℃で焼結して、９８％Ｔ．Ｄ．超とした。低温（１２２５℃）焼結試料の密度は、９７％Ｔ．Ｄ．より大きかった。焼結試料を１１７５℃及び１３５０℃で２０７ＭＰａのアルゴン中でＨＩＰ処理して、完全密度とした。高温（１３５０℃）焼結−ＨＩＰ処理試料は、有意の粒成長、反応相の形成、ジルコン酸ランタン（Ｌａ２Ｚｒ２Ｏ７）及び２〜３の小表面亀裂を示す。低温ＨＩＰ処理試料は、かなりより小さい粒サイズを示し、膨張又は亀裂を示さない。焼結した試料及びＨＩＰした試料はともに、黒色であった。いくつかのペロブスカイト型化合物、例えばＬａＭｎＯ３及びＬａＦｅＯ３は、部分的安定化ジルコニアとの組合せにおいて化学的に安定でなく、且つ典型的な焼結温度で、二次ジルコニア化合物、例えばＬａ２Ｚｒ２Ｏ７を生成し、したがって残存するジルコニア合金の相安定性に影響を及ぼす、ということが特許文献１１で報告されている。本結果は、ＬａＭｎＯ３を首尾よく用いて、低温焼結によりＹ−ＴＺＰとの複合材料を調製し得る、ということを示す。
【０１０４】
低温焼結試料の研磨横断切片のＳＥＭによる微細構造観察は、当該物質の粒サイズが１μｍ未満である、ということを示す。研磨横断切片のＸＲＤも、大多数の正方晶系ジルコニアが保持されて、絶縁体であるジルコン酸ランタン（Ｌａ２Ｚｒ２Ｏ７）を生成する反応がごくわずかである、ということを示した。本結果は、低温焼結でＹ−ＴＺＰ中にＬａＭｎＯ３を混合することにより、靱性の黒色ＥＳＤ散逸ジルコニアが調製され得ることを示す。
【０１０５】
【表６】
2006199586.tif 000024
【０１０６】
【表７】
2006199586.tif 000025
【０１０７】
本結果は、他のものとは異なる。例えば京セラの日本国特許出願は、Ｍｎ２Ｏ３の量は、良好なジルコニアセラミックを達成するためには、２重量％未満に限定されねばならない、ということを示す。
【０１０８】
体積抵抗率に及ぼすＨＩＰ処理の作用も測定した。実施例１及び２に記載した他の物質とは異なって、当該物質の体積抵抗率は、焼結の前後で変化しなかった。種々の添加されたＬａＭｎＯ３及びＬａＢＯ３（Ｂ＝Ａｌ、Ｍｎ又はＣｏ）１９，２０群は、ジルコニア中の半導電性分散質として用いられ得る、と考えられる。
【０１０９】
実施例４  「ＬａＣｒＯ３」
空気中で１４００℃で４時間にわたって、Ｌａ２Ｏ３及びＣｒ２Ｏ３の等モル粉末混合物を固体状態反応させることによって、ＬａＣｒＯ３のバッチを調製した。反応生成粉末のＸＲＤは、良好に発達したＬａＣｒＯ３を示した。反応生成粉末を、Ｙ−ＴＺＰ微粉砕媒質を有するプラスチックジャーミル中で微粉砕して、ＢＥＴ表面積を１５ｍ２／ｇにした。３０容量％ＬａＣｒＯ３／３Ｙ−ＴＺＰのバッチを、ＬａＭｎＯ３及びＹ−ＴＺＰ（ＨＳＹ−３．０、Ｚｉｒｃｏｎｉａ  Ｓａｌｅｓ  ｏｆ  Ａｍｅｒｉｃａ，  Ａｔｌａｎｔａ，  ＧＡ）の混合物を用いて、実施例１に記載したのと同様な調製方法で加工した。試料を空気において焼結して、９７％Ｔ．Ｄ．超とすると、暗緑色を示し、体積抵抗率は９×１０３Ｏｈｍ−ｃｍであった。焼結試料を２０７ＭＰａのアルゴン中でＨＩＰ処理して、完全密度とした。ＨＩＰ処理した試料の色は、焼結のみのものよりわずかに明るくなった。
【０１１０】
研磨横断切片のＳＥＭによる微細構造観察は、当該物質の粒サイズが約１μｍである、ということを示す。研磨横断切片のＸＲＤはまた、大多数の正方晶系ジルコニアが維持され、ジルコン酸ランタンを生成する反応が測定不可能な程度である、ということを示した。本結果は、焼結−ＨＩＰ処理によりＹ−ＴＺＰ中にＬａＣｒＯ３を混合することによって、高密度で靱性の暗色ＥＳＤ散逸ジルコニウムが調製され得ることを示す。
【０１１１】
【表８】
2006199586.tif 000026
【０１１２】
【表９】
2006199586.tif 000027
【０１１３】
抵抗率を、ＨＩＰ処理の前後に測定した。意外にも、ＨＩＰ処理後に抵抗率が３桁まで有意に増大することをわれわれは見出した。空気中での１４００℃／６０分での熱焼きなましは、表８に要約したように、抵抗率を焼結の値に再現可能的に戻す。可逆的な抵抗率に関する本知見は、文献中には報告されていない。特許文献１１は、複合クロム酸塩ＡｘＢｙＣｒＯ３を用いて静電散逸セラミックを調製し得る、と報告している。さらに、当該物質を高密度にするためにＨＩＰ処理し得る、と記述している。しかしながら、このような物質の抵抗率がＨＩＰ処理に伴って劇的に変化すること、及び制御された加熱処理による抵抗率の調整の必要性は、開示されなかった。
【０１１４】
種々の量のＹ２Ｏ３を有するバッチ：２Ｙ、２．５Ｙ及び３Ｙ（モル％）を、ＨＳＹ３．０及びＤＫ−１（０％Ｙ２Ｏ３−ＺｒＯ２、Ｚｉｒｃｏｎｉａ  Ｓａｌｅｓ  ｏｆ  Ａｍｅｒｉｃａ）の混合物を用いて調製して、ジルコニアの最適安定化を確定した。これらの組成物の破壊靱性を、表９に列挙する。この表９は、２Ｙ−ＴＺＰ含有複合材料が、８．９ＭＰａ・ｍ１／２までの比較的大きいＫＩＣを有することを示している。
【０１１５】
実施例５  「炭化ジルコニウム（ＺｒＣ）」
同様に、ＺｒＣをＹ−ＴＺＰと混合して、表１０に列挙したような高密度の半絶縁性ＥＳＤ散逸セラミックを調製し得る。Ｙ−ＹＺＰ（ＨＳＹ３．０）中に１０〜２０容量％のＺｒＣを混合することにより、半絶縁性組成物を調製した。ＺｒＣは、黒鉛ダイを用いたアルゴン中における１５５０℃／２０ＭＰａでの加熱プレス中に、ＺｒＯ２と反応しない。熱加圧されたＺｒＣの色は黒色であった。その結果生じた複合材料は、ＺｒＯ２より剛性で硬い。したがって、Ｙ−ＴＺＰよりわずかに剛性で且つ硬いＺｒＣを含有する半絶縁性物質は、ＺｒＣを用いて調製され得る。
【０１１６】
【表１０】
2006199586.tif 000028
【０１１７】
実施例６  「窒化アルミニウム（ＡｌＮ）」
本実施例は、静電散逸に適するよう加熱処理され得る別のセラミック材料である窒化アルミニウムを示す。１２×１２×１ｍｍ正方形の窒化アルミニウムを、ＳＧＣＰ（カーボランダム）から得た。表面抵抗を測定すると、１０１０Ｏｈｍよりも大きかった。これは大きすぎて、電荷を有効に散逸できない。次に試料をアルゴン中で１９００℃で２０分間加熱処理して、１０℃／分より大きい速度で室温に急冷した。表面抵抗を、両面で再び測定した。測定された表面抵抗は約２×１０９Ｏｈｍであり、静電気を散逸するのに適した範囲である。
【０１１８】
実施例７  「複合酸化物−ＢａＯ・６Ｆｅ２Ｏ３」
複合酸化物化合物、例えばバリウムヘキサフェライト（ＢａＯ・６Ｆｅ２Ｏ３）も、高密度半絶縁性ＥＳＤ散逸セラミックを調製するために、Ｙ−ＴＺＰ（ＹＺ１１０）と混合され得る。Ｙ−ＹＺＰ（ＹＺ１１０）に２５容量％のＢａＯ・６Ｆｅ２Ｏ３（ＢａＦｅ１２Ｏ１９）を混合することにより、半絶縁性組成物を調製した。組成物を１３００〜１４００℃で１時間、空気中で焼結して、９８％Ｔ．Ｄ．よりも高密化することができる。焼結円板の体積抵抗率は２×１０７Ｏｈｍ−ｃｍであった。バリウムヘキサフェライトは、強磁性物質として既知である。焼結複合材料は永久磁石により容易にひきつけられた。これは、微細ジルコニウムマトリクス中のＢａＯ・６Ｆｅ２Ｏ３相の良好な保持能力を示す。要するに、潜在的な用途のために、強磁性ＥＳＤ散逸ジルコニアセラミックも調製し得る。
【０１１９】
実施例８  「導電率への摂動の作用」
ＺｒＯ２−２．６％Ｙ２Ｏ３及びＺｎＯの粉末を混合し、前記実施例の場合と同様に、それらを一緒に微粉砕し、焼結し、そして次に熱間静水圧圧縮成型することによって、組成物ＺｒＯ２−２０％ＺｎＯの５０ｍｍ×４ｍｍ×３ｍｍ棒状体を調製した。
【０１２０】
図３は、ここで用いた試験装置を示す。棒状体を空気中において６００〜７００℃の範囲で加熱処理すると、棒状体の表面抵抗率は、ＰＲＦ−９１２プローブ（ＰｒｏＳｔａｔ  Ｃｏｒｐｏｒａｔｉｏｎ，  Ｂｅｎｓｏｎｖｉｌｌｅ，  ＩＬ）で測定した場合、１００ＭΩ超であることが判明した。棒状体の一側を研削した。これは、同一プローブを用いて測定した場合、表面抵抗率を１ＭΩより低い値に下げた。次に電極を、棒状体の長さに沿って約７ｍｍ離れた棒状体の研削面上の２つの位置に、銀塗料を用いて取り付けた。
【０１２１】
電極を有する棒状体を、圧縮側の電極とともに、標準４点曲げ具（引張側で４０ｍｍ、圧縮側で２０ｍｍ離れた支持体を有する）に載せた。
【０１２２】
負荷を棒状体に適用し、電極間の抵抗を測定した。圧縮歪みｅへの抵抗Ｒの依存性は、方程式δｌｎＲ／δｅ＝１００に従うことが判明した。この値は、非常に大きい。尚、ほとんどの導体に関してδｌｎＲ／δｅは５未満である。本発明は理論により限定されないが、この挙動は、絶縁性ジルコニアセラミックを導電性にするのにちょうど十分な導体だけが、絶縁性ジルコニウムセラミックに付加されたという事実、及び当該物質に対する小摂動が、導電率に非常に大きな影響を及ぼすという事実に起因すると考えられる。
【０１２３】
いくつかの用途は、それ自体を示唆する。この分類の物質から作製される部品の抵抗の監視は、当該物質の応力の指標を提供する。重度負荷部品に関しては、これは初期故障の早期検出をもたらし得る。当該物質における振動は、導電率の発振を生じ、したがって便利に検出され得る。
【０１２４】
本実施例では、非均一な導電率を有するように試料を慎重に加工した。これは、電流が、試料の最も高度に応力を受ける領域を強制的に通るようにし、それにより応答を最大限にするので、有益であった。その他の状況、例えば純張力下の棒状体では、応力はより均一であるので、導電率を不均一にする必要はない。
【０１２５】
本実施例では、試料表面の研削を用いて、局所的な領域における試料の導電率を促進した。これは、化学的手段、例えば原子水素により導電性相を局所的に還元することによって、又は導電性相の導電率を促進する添加剤（例えば酸化亜鉛中のアルミナ）を拡散させることによって、又は導電率阻害剤の濃度を局所的に下げる（酸化亜鉛中の酸化リチウムは導電率を低減し、そしてリチウム添加試料中のリチウム濃度は、ＨＣｌ雰囲気中での加熱処理により低減され得る）ことによっても、成し遂げられ得る。
【０１２６】
導電率に影響する別の因子は、検体の温度である。これが変化する場合、２つの位置（１つは応力下、他方は非応力下）での検体の抵抗を測定し、非応力下領域からの結果を用いて、温度の影響に関して補正するのが有益であり得る（図２参照）。屈曲状態の梁の場合は、わずかに異なるアプローチを可能にする。
【０１２７】
すなわち、梁の対向する面の材料の導電率を局所的に増大することによって、２つの抵抗センサーを作る。２つの抵抗センサーが同一である場合には、それらの抵抗の比は温度とは無関係であり、梁の曲げ応力に比例する。
【０１２８】
実施例９  「低温劣化（ＬＴＤ）耐性ＥＳＤ安全セラミック」
Ｙ−ＴＺＰは、ほとんどのその他のセラミックより靱性で、より強いとして、長い間既知であった。しかしながらその低温劣化（ＬＴＤ）挙動は、低温状態（１５０〜３００℃）でのいくつかの磨耗耐性用途に関して、有意の制限を行う。正方晶系ジルコニア多結晶（ＴＺＰ）は、単斜晶系ジルコニア多結晶に転化して、低温状態で体積膨張及び微小亀裂を生じる。このような転化は、水分の存在下、特に平衡蒸気圧下では最悪である。加速試験は、米国特許第６，０６９，１０３号（この記載内容は、参照により本明細書中に含まれる）に記載されているように、Ｙ−ＴＺＰのＬＴＤ挙動を測定するために用いられてきた。
【０１２９】
ＭＯＲ（Ｍｏｄｕｌｕｓ  Ｏｆ  Ｒｕｐｔｕｒｅ：曲げ強さ）評価のための棒状体を、オートクレーブ中で平衡蒸気圧下において２００〜２５０℃で４８時間にわたって、オートクレーブ処理し、その後、４点曲げ強さを測定した。表１１は、オートクレーブ処理後の２０容量％ＺｎＯ／ＹＺ１１０の曲げ強さを示す。結果は、２０ＺｎＯ／ＹＺ１１０のＬＴＤに対する耐性が、典型的なＹ−ＴＺＰ（ＴＺ−３Ｙ、Ｔｏｓｏｈ，  Ｊａｐａｎ）より有意に良好である、ということを示す。劣化環境においてＥＳＤ散逸ジルコニアセラミックを用いる場合、Ｙ−ＴＺＰを上回る改良されたＬＴＤ耐性が望ましい。
【０１３０】
【表１１】
2006199586.tif 000029
【０１３１】
実施例１０  「低粒子生成」
ＥＳＤ安全セラミックはしばしば、磁気ヘッド、半導体部品及びＩＣ製造のクリーンルーム加工環境において用いられる。ＥＳＤ安全セラミックがそれらの使用中に粒子を落とした場合、敏感な電子部品は損傷され得る。さらにそれらの夾雑粒子は清浄化しなければならず、従って高価な加工設備の無駄なダウン時間を生じさせる。さらに夾雑粒子は完成品の潜在的又は遅発性損傷に関与し、高くつく保証修理に関与する。したがって粒子生成を劇的に低減させる物質を開発することは、非常に望ましい。さらにこのような物質の表面仕上げ過程の改良は、低粒子生成のために非常に望ましい。
【０１３２】
１０面ミル中で７２時間にわたって、石英又は炭化ケイ素媒体を用いてローリングすることにより、円板及び方形の２０ＺｎＯ／ＹＺ１１０試料を、タンブラー磨き仕上げした。いくつかの試料をラップ仕上げ又は研磨して、より平滑な表面仕上げをし、粒子生成に及ぼす表面仕上げの影響を測定した。白色光干渉顕微鏡Ｚｙｇｏ  Ｎｅｗ  Ｖｉｅｗ  １００を用いて、このタンブラー磨き仕上げ処理後の表面粗さ（Ｒａ）を測定した。
【０１３３】
種々の表面仕上げをされた２０ＺｎＯ／ＹＺ１１０の試料を、液体粒子計数器（ＬＰＣ）を用いて試験した。３×４×２５ｍｍの寸法（ＭＯＲ（Ｍｏｄｕｌｕｓ  Ｏｆ  Ｒｕｐｔｕｒｅ：曲げ強さ）評価のための機械加工した棒状体）及び３８００Åの表面仕上げの試料を、基準として用いた。磁気ディスク媒体に関する艶出し／滑動ヘッドを清浄化するために用いられる標準的な手法を用いて、試料を清浄化した。Ｃｒｅｓｔ超音波浴を用いて、試料からの粒子を水中に移動させた（６８ｋＨｚで３０秒間）。ＬＳ−２００  ＰＭＳを用いて、この水の液体粒子計数を行った。試験試料の表面積により結果を標準化し、粒子／ｃｍ２の値として報告した。
【０１３４】
３０００Åより大きいＲａを有する基準試料は、約６００粒子／ｃｍ２より大きい値を示した。処理試料は、表１２に示したように、表面仕上げの関数としての粒子数を有意に低減した。表面及び用いた物質の研磨性のために、滑り摩擦又は物理的衝撃用途において、表面が粗いほど、典型的にはより多くの粒子を生成する。タンブラー磨き仕上げ、微細研削、ラップ仕上げ又は研磨により２０ＺｎＯ／ＹＺ１１０の表面の粗さが低減すると、その粒子生成の可能性は低減する。
【０１３５】
【表１２】
2006199586.tif 000030
【０１３６】
タンブラー磨きは、凸凹やバリをきれいにするための低価格の工業的方法である。セラミックスレッドガイドは、１００ÅのＲａにタンブラー磨き仕上げされる。本結果は、ＨＩＰ処理及び最適表面仕上げにより、ＥＳＤ散逸セラミックが極低ＬＰＣに調製され得る、ということを示す。例えばＥＳＤ散逸セラミックピンセットの先端は、低ＬＰＣにタンブラー磨き仕上げされる。
【０１３７】
実施例１１  「色測定」
２つの別個の方法を用いて、色測定を実行した。第一に、白色から黒色までの範囲の１６段階グレースケールで、色の明度を判定した。ハンターラブミニスキャン（Ｈｕｎｔｅｒｌａｂ  Ｍｉｎｉｓｃａｎ）ＸＬＥ測色計（Ｈｕｎｔｅｒ  Ａｓｓｏｃｉａｔｅｓ  Ｌａｂｏｒａｔｏｒｙ，  Ｒｅｓｔｏｎ、ＶＡ）でも、測定を行なった。当該計器で、対象試料を拡散照明で照らして、４００〜７００ｎｍの範囲の分光測光器を用いて８°の角度で反射光を観察する。測色計からの出力は、ＣＩＥ１９７６Ｌ＊ａ＊ｂ＊スケールで表された：
Ｌ＊  ：明度を測定。０〜１００で変化する（１００は白色／１は黒色）；
ａ＊  ：正の値である場合は赤色度を、ゼロの場合は灰色を、そして負の値の場合は緑色度を測定する；
ｂ＊  ：正の値である場合は黄色度を、ゼロの場合は灰色を、そして負の値の場合は青色度を測定する。
グレースケールでの５０％点は、５０より高いＬ＊値に対応することに留意したい。
【０１３８】
【表１３】
2006199586.tif 000031
【０１３９】
最初の２つの試料（Ａ及びＢ）はＨＳＹ３．０ジルコニア源から、そして試料ＣはＹＺ１１０から作製した。京セラの試料は、市販試料であった。
【０１４０】
参考文献：
以下の参考文献は、背景情報として本明細書中に引用されている。本発明を十分に理解するのに必要な程度に、これらの参考文献の記載内容は、参照により本明細書中に含まれる。
【０１４１】
１．  Ａ．Ｊ．  Ｗａｌｌａｓｈの“Ｅｌｅｃｔｒｏｓｔａｔｉｃ  Ｄｉｓｃｈａｒｇｅ  （ＥＳＤ）  ｉｎ  Ｍａｇｎｅｔｉｃ  Ｒｅｃｏｒｄｉｎｇ：  Ｐａｓｔ，  Ｐｒｅｓｅｎｔ  ａｎｄ  Ｆｕｔｕｒｅ，”、Ｐｒｏｃ．  Ｏｆ  Ｕｎｄｅｒｓｔａｎｄｉｎｇ  ＥＳＤ  ｉｎ  Ｍａｇｎｅｔｉｃ  Ｒｅｃｏｒｄｉｎｇ、ＩＤＥＭＡ、ｐｐ．３〜２０、２０００年。
２．  Ａ．Ｊ．  Ｗａｌｌａｓｈ、Ｔ．Ｓ．  Ｈｕｇｈｂａｍｋｓ及びＳ．Ｈ．  Ｖｏｌｄｍａｎの“ＥＳＤ  Ｆａｉｌｕｒｅ  Ｍｅｃｈａｎｉｓｍｓ  ｏｆ  Ｉｎｄｕｃｔｉｖｅ  ａｎｄ  Ｍａｇｎｉｔｏｒｅｓｉｓｔｉｖｅ  Ｒｅｃｏｒｄｉｎｇ  Ｈｅａｄｓ，”、ＥＯＤ／ＥＳＤ  Ｓｙｍｐｏｓｉｕｍ  ９５、３２２〜３３０  （１９９５年）。
３．  Ｊ．  Ｅｌｓｔｏｎ；  Ｚ．  Ｍｉｈａｉｌｏｖｉｃ、Ｍ．  Ｒｏｕｘの“Ｓｔｕｄｙ  ｏｆ  Ｈｉｇｈ−ｔｅｍｐｅｒａｔｕｒｅ  Ｅｌｅｃｔｒｉｃａｌ  Ｐｒｏｐｅｒｔｉｅｓ  ｏｆ  Ｚｉｒｃｏｎｉａ  ａｎｄ  Ｌａｎｔｈａｎｕｍ  Ｃｈｒｏｍｉｔｅ  Ｓｉｎｔｅｒｓ，”Ｐｒｏｃｅｅｄｉｎｇｓ  ｏｆ  ａ  Ｓｙｍｐｏｓｉｕｍ  ｏｎ  Ｍａｇｎｅｔｏｈｙｄｒｏｄｙｎａｍｉｃ  Ｅｌｅｃｔｒｉｃａｌ  Ｐｏｗｅｒ  Ｇｅｎｅｒａｔｉｏｎ、ｐ．１０６１、３８９〜４０３、１９６６年。
４．  Ｐｏｐｐ；  Ｖ．  Ｗｕｅｒｔｔｅｎｂｅの“Ｔｗｅｅｚｅｒｓ  ｐｒｏｔｅｃｔｉｎｇ  ｃｏｍｐｏｎｅｎｔｓ  ａｇａｉｎｓｔ  ｅｌｅｃｔｒｏｓｔａｔｉｃ  ｄｉｓｃｈａｒｇｅ−ｈａｓ  ｈａｎｄｌｉｎｇ  ｓｕｒｆａｃｅｓ  ｏｆ  ｎｏｎ−ｃｈａｆｉｎｇ  ｃｅｒａｍｉｃ  ｏｆ  ｈｉｇｈ  ｓｐｅｃｉｆｉｃ  ｓｕｒｆａｃｅ  ｒｅｓｉｓｔａｎｃｅ”、ＤＥ  ３７４３６３０  Ｃ、１９８９年３月１６日。
５．  “Ｔａｐｅ  Ｇｕｉｄｅｓ  ａｎｄ  Ｍｅｔｈｏｄ  ｏｆ  Ｍａｎｕｆａｃｔｕｒｉｎｇ”、特開平３−５３６３、１９９９年１月１１日、京セラ。
６．  Ｎ．  Ｓｈｉｎｏｈａｒａ及びＯ．  Ｋｉｔａの“Ｅｌｅｃｔｒｉｆｉｃａｔｉｏｎ  Ｒｅｍｏｖｉｎｇ  Ｃｏｍｐｏｎｅｎｔｓ”、米国特許第５，６１２，１４４号、１９９７年３月１８日。
７．  Ｋ．  Ｓｈｉｋａｄａ等、“Ａｌｕｍｉｎａ  Ｓｉｎｔｅｒｅｄ  Ｐｒｏｄｕｃｔ”、米国特許第５，８３０，８１９号、１９９８年１１月３日。
８．  Ｈ．  Ａｉｄａ、Ｙ．  Ｉｔｏ、Ｔ．  Ｆｕｋｕｔｏｍｅ及びＫ．  Ｍｉｋａｍｉの“Ｓｅｍｉ−ｉｎｓｕｌａｔｉｎｇ  Ａｌｕｍｉｎｕｍ  Ｎｉｔｒｉｄｅ  Ｓｉｎｔｅｒｅｄ  Ｂｏｄｙ”、米国特許第５，９５８，８１３号、１９９９年９月２８日、京セラ。
９．  Ｃ．  Ｌａｍの“Ｃｈａｒａｃｔｅｒｉｚａｔｉｏｎ  ｏｆ  ＥＳＤ  Ｔｗｅｅｚｅｒｓ  ｆｏｒ  Ｕｓｅ  ｗｉｔｈ  Ｍａｇｎｅｔｏｒｅｓｉｓｔｉｖｅ  Ｒｅｃｏｒｄｉｎｇ  Ｈｅａｄｓ，”、ＥＯＳ／ＥＳＤ  Ｓｙｍｐｏｓｉｕｍ−１９９６、１４〜２１（１９９６年）。
１０．  Ｋ．Ｊ．  Ｋｉｍ等の“Ａｄｖａｎｃｅｍｅｎｔｓ  ｉｎ  Ｉｎｈｅｒｅｎｔｌｙ  Ｄｉｓｓｉｐａｔｉｖｅ  Ｐｏｌｙｍｅｒ  （ＩＤＰ）  Ａｌｌｏｙｓ  Ｐｒｏｖｉｄｅ  Ｎｅｗ  Ｌｅｖｅｌｓ  ｏｆ  Ｃｌｅａｎ，  Ｃｏｎｓｉｓｔｅｎｔ  ＥＳＤ  Ｐｒｏｔｅｃｔｉｏｎ，”、ＥＯＳ／ＥＳＤ  Ｓｙｍｐｏｓｉｕｍ  ２０００、ｐｐ．１３２〜３８、２０００年。
１１．  Ｒ．Ｖ．  Ｗｉｌｈｅｌｍ、Ｄ．Ｓ．  Ｈｏｗａｒｔｈの“Ｉｒｏｎ  Ｏｘｉｄｅ−ｄｏｐｅｄ  Ｙｔｔｒｉａ−Ｓｔａｂｉｌｉｚｅｄ  Ｚｉｒｃｏｎｉａ  Ｃｅｒａｍｉｃ：  Ｉｒｏｎ  Ｓｏｌｕｂｉｌｉｔｙ  ａｎｄ  Ｅｌｅｃｔｒｉｃａｌ  Ｃｏｎｄｕｃｔｉｖｉｔｙ，”、Ａｍ．  Ｃｅｒａｍ．  Ｓｏｃ．  Ｂｕｌｌ、５８  （２）  ２２８〜３２（１９７９年）。
１２．  Ｎ．Ａ．  Ｐｒａｔｔｅｎの“Ｒｅｖｉｅｗ，  Ｔｈｅ  Ｐｒｅｃｉｓｅ  Ｍｅａｓｕｒｅｍｅｎｔ  ｏｆ  ｔｈｅ  Ｄｅｎｓｉｔｙ  ｏｆ  Ｓｍａｌｌ  Ｓａｍｐｌｅｓ，”、Ｊ．  Ｍａｔｅｒ．  Ｓｃｉ、１６、１９３７〜４７（１９８１年）。
１３．  ＡＳＴＭ：  Ｄ２５７−９３、“Ｓｔａｎｄａｒｄ  Ｔｅｓｔ  Ｍｅｔｈｏｄ  ｆｏｒ  ＤＣ  Ｒｅｓｉｓｔａｎｃｅ  ｏｒ  Ｃｏｎｄｕｃｔａｎｃｅ  ｏｆ  Ｉｎｓｕｌａｔｉｎｇ  Ｍａｔｅｒｉａｌｓ”。
１４．  ＦＥＤ．  Ｔｅｓｔ  Ｍｅｔｈｏｄ  Ｓｔｄ．  Ｎｏ．  １０１、“Ｅｌｅｃｔｒｏｓｔａｔｉｃ  Ｐｒｏｐｅｒｔｉｅｓ  ｏｆ  Ｍａｔｅｒｉａｌｓ，”、Ｒｅｖ．  Ｂ、Ｍｅｔｈｏｄ  ４０４６、１９６９年１月；Ｒｅｖ．  Ｃ，  Ｍｅｔｈｏｄ  ４０４６．１、１９８２年１０月、Ｃｈａｎｇｅ  Ｎｏｔｉｃｅ  １。
１５．  Ｎ．  Ｊｏｎａｓｓｅｎの“Ｓｔａｔｉｃ−Ｅｌｅｃｔｒｉｃ  Ｃｈａｒａｃｔｅｒｉｚａｔｉｏｎ  ｏｆ  Ｓｅｍｉ−ｉｎｓｕｌａｔｉｎｇ  Ｍａｔｅｒｉａｌｓ，”、ＥＯＳ／ＥＳＤ  Ｓｙｍｐｏｓｉｕｍ  ＥＯＳ−６、１９８４年。
１６．  Ｇ．  Ｂａｕｍｇａｒｔｎｅｒの“Ｅｌｅｃｔｒｏｓｔａｔｉｃ  Ｄｅｃａｙ  Ｍｅａｓｕｒｅｍｅｎｔ，  Ｔｈｅｏｒｙ  ａｎｄ  Ａｐｐｌｉｃａｔｉｏｎｓ，”、ＥＯＳ／ＥＳＤ  Ｓｙｍｐｏｓｉｕｍ  ９５、ｐｐ．２６５〜７２、１９９５年。
１７．  Ｃ．Ｆ．  Ｌａｍ、Ｃ．  Ｃｈａｎｇの“Ｄｅｃａｙ−Ｔｉｍｅ  Ｃｈａｒａｃｔｅｒｉｚａｔｉｏｎ  ｏｆ  ＥＳＤ  Ｍａｔｅｒｉａｌｓ  ｆｏｒ  Ｕｓｅ  ｗｉｔｈ  Ｍａｇｎｅｔｏｒｅｓｉｓｔｉｖｅ  Ｒｅｃｏｒｄｉｎｇ  Ｈｅａｄｓ，”、ＥＯＳ／ＥＳＤ  Ｓｙｍｐｏｓｉｕｍ  ９７、ｐｐ．３７３〜８１、１９９７年。
１８．  Ｅ．Ａ．  Ｂｕｓｈの米国特許第３，５０２，５９７号、１９７０年３月２４日、“Ｍｅｔｈｏｄ  ｏｆ  Ｉｍｐｒｏｖｉｎｇ  ｔｈｅ  Ｅｌｅｃｔｒｉｃａｌ  Ｃｏｎｄｕｃｔｉｖｉｔｙ  ｏｆ  Ｓｉｎｔｅｒｅｄ  Ｔｉｎ  Ｏｘｉｄｅ  Ｅｌｅｃｔｒｏｄｅｓ”。
１９．  Ｍ．Ｊ．  ＤｅＢａｒｒ等の“Ｃｏｎｄｕｃｔｉｏｎ  Ｍｅｃｈａｎｉｓｍ  ｉｎ  ｔｈｅ  Ｌａ  （Ａｌ，  Ｍｎ）３  Ｓｙｓｔｅｍ，”、Ｐｏｉｎｔ  Ｄｅｆｅｃｔｓ  ａｎｄ  Ｒｅｌａｔｅｄ  Ｐｒｏｐｅｒｔｉｅｓ  ｏｆ  Ｃｅｒａｍｉｃｓ、Ｔ．Ｏ．  Ｍａｓｏｎ等編、Ｃｅｒａｍｉｃ  Ｔｒａｎｓ．  Ｖｏｌ  ２４、Ａｍ．  Ｃｅｒａｍ．  Ｓｏｃ、ｐｐ．２２９〜２３８、１９９１年。
２０．  Ｍ．Ｓ．  Ｉｓｌａｍ、Ｍ．  Ｃｈｅｒｒｙ及びＬ．Ｊ．  Ｗｉｎｃｈの“Ｄｅｆｅｃｔ  Ｃｈｅｍｉｓｔｒｙ  ｏｆ  ＬａＢＯ３  （Ｂ＝Ｌａ，  Ｍｎ  ｏｒ  Ｃｏ）  Ｐｅｒｏｖｓｋｉｔｅ−ｔｙｐｅ  Ｏｘｉｄｅｓ，”、Ｊ．  Ｃｈｅｍ．  Ｓｏｃ、Ｆａｒａｄａｙ  Ｔｒａｎｓ、９２９３０  ４７９〜４８２（１９９６年）。
【０１４２】
その好ましい実施態様を含めて、本発明を詳細に記載してきた。しかしながら、当業者は、本発明の開示を考察すれば、本発明に関する修飾及び／又は改良をなし得るし、そしてそれらは以下の特許請求の範囲に記述されるように本発明の範囲及び本質に含まれると理解される。
【０１４３】
尚、本発明の態様としては下記の態様を例示することができる：
（１）正方晶ジルコニア多結晶（ＴＺＰ）及び１又はそれよりも多くの抵抗率改質剤を含む混合物を、理論的密度の少なくとも９９％を達成するのに十分な時間及び十分な温度で焼結することにより生成されるＥＳＤ散逸セラミックであって、
前記抵抗率改質剤が、前記混合物の約５容量％〜６０容量％を構成し、且つ導電性材料、半導電性材料及びそれらの混合物からなる群より選択され；且つ
前記ＥＳＤ散逸セラミックが以下の物性：
（ａ）１０３〜１０１１Ｏｈｍ−ｃｍの範囲の体積抵抗率；
（ｂ）少なくとも５００ＭＰａの曲げ強さ；
（ｃ）５００ｍｓ未満の電圧減衰時間；
を有する、
ＥＳＤ散逸セラミック。
（２）前記ＴＺＰが、イットリア安定化ＴＺＰ（Ｙ−ＴＺＰ）を含み、このイットリアが約２．５〜４．５モル％で存在する、前記（１）項に記載のＥＳＤ散逸セラミック。
（３）前記Ｙ−ＴＺＰが２．６モル％のイットリアを含む、前記（２）項に記載のＥＳＤ散逸セラミック。
（４）前記Ｙ−ＴＺＰが２．８モル％のイットリアを含む、前記（２）項に記載のＥＳＤ散逸セラミック。
（５）前記Ｙ−ＴＺＰが３モル％のイットリアを含む、前記（２）項に記載のＥＳＤ散逸セラミック。
（６）前記抵抗率改質剤が、前記混合物の約１０容量％〜５０容量％を構成する、前記（１）項に記載のＥＳＤ散逸セラミック。
（７）前記抵抗率改質剤が、前記混合物の約２０容量％〜４０容量％を構成する、前記（１）項に記載のＥＳＤ散逸セラミック。
（８）前記抵抗率改質剤が、前記混合物の約２５容量％〜３０容量％を構成する、前記（１）項に記載のＥＳＤ散逸セラミック。
（９）前記抵抗率改質剤が、酸化物、炭化物、窒化物、酸炭化物、酸窒化物及び酸炭窒化物からなる群より選択される、前記（１）項に記載のＥＳＤ散逸セラミック。
（１０）曲げ強さが少なくとも６００ＭＰａである、前記（１）項に記載のＥＳＤ散逸セラミック。
（１１）曲げ強さが少なくとも７００ＭＰａである、前記（１）項に記載のＥＳＤ散逸セラミック。
（１２）曲げ強さが少なくとも８００ＭＰａである、前記（１）項に記載のＥＳＤ散逸セラミック。
（１３）曲げ強さが少なくとも９００ＭＰａである、前記（１）項に記載のＥＳＤ散逸セラミック。
（１４）曲げ強さが少なくとも１０００ＭＰａである、前記（１）項に記載のＥＳＤ散逸セラミック。
（１５）粒子生成試験において６００粒子／ｃｍ２未満を有し、３０００Å未満のＲａを有する、前記（１）項に記載のセラミックから作製されるＥＳＤ散逸物品。
（１６）表面仕上げがタンブラー磨きによりもたらされる、前記（１５）項に記載のＥＳＤ散逸物品。
（１７）セラミックの色が明るい、前記（１５）項に記載のＥＳＤ散逸物品。
（１８）セラミックの色が暗い、前記（１５）項に記載のＥＳＤ散逸物品。
（１９）正方晶ジルコニア多結晶（ＴＺＰ）及び１又はそれよりも多くの抵抗率改質剤を含む混合物を、理論的密度の少なくとも９９．５％を達成するのに十分な時間及び十分な温度で焼結することにより生成されるＥＳＤ散逸セラミックであって、
前記抵抗率改質剤が、前記混合物の約５容量％〜６０容量％を構成し、且つ導電性材料、半導電性材料及びそれらの混合物からなる群より選択され；且つ
ＥＳＤ散逸セラミックが以下の物性：
（ａ）１０５〜１０９Ｏｈｍ−ｃｍの範囲の体積抵抗率；
（ｂ）少なくとも５００ＭＰａの曲げ強さ；
（ｃ）５００ｍｓ未満の電圧減衰時間；
を有する、
ＥＳＤ散逸セラミック。
（２０）前記ＴＺＰがイットリア安定化ＴＺＰ（Ｙ−ＴＺＰ）を含み、このイットリアが約２．５〜４．５モル％で存在する、前記（１９）項に記載のＥＳＤ散逸セラミック。
（２１）前記Ｙ−ＴＺＰが２．６モル％のイットリアを含む、前記（２０）項に記載のＥＳＤ散逸セラミック。
（２２）前記Ｙ−ＴＺＰが２．８モル％のイットリアを含む、前記（２０）項に記載のＥＳＤ散逸セラミック。
（２３）前記Ｙ−ＴＺＰが３モル％のイットリアを含む、前記（２０）項に記載のＥＳＤ散逸セラミック。
（２４）前記抵抗率改質剤が、前記混合物の約１０容量％〜５０容量％を構成する、前記（１９）項に記載のＥＳＤ散逸セラミック。
（２５）前記抵抗率改質剤が、前記混合物の約２０容量％〜４０容量％を構成する、前記（１９）項に記載のＥＳＤ散逸セラミック。
（２６）前記抵抗率改質剤が、前記混合物の約２５容量％〜３０容量％を構成する、前記（１９）項に記載のＥＳＤ散逸セラミック。
（２７）前記抵抗率改質剤が酸化物、炭化物、窒化物、酸炭化物、酸窒化物及び酸炭窒化物からなる群より選択される、前記（１９）項に記載のＥＳＤ散逸セラミック。
（２８）曲げ強さが少なくとも６００ＭＰａである、前記（１９）項に記載のＥＳＤ散逸セラミック。
（２９）曲げ強さが少なくとも７００ＭＰａである、前記（１９）項に記載のＥＳＤ散逸セラミック。
（３０）曲げ強さが少なくとも８００ＭＰａである、前記（１９）項に記載のＥＳＤ散逸セラミック。
（３１）曲げ強さが少なくとも９００ＭＰａである、前記（１９）項に記載のＥＳＤ散逸セラミック。
（３２）曲げ強さが少なくとも１０００ＭＰａである、前記（１９）項に記載のＥＳＤ散逸セラミック。
（３３）粒子生成試験において６００粒子／ｃｍ２未満を有し、３０００Å未満のＲａを有する、前記（１９）項に記載のセラミックから作製されるＥＳＤ散逸物品。
（３４）表面仕上げがタンブラー磨きによりもたらされた、前記（３３）項に記載のＥＳＤ散逸物品。
（３５）セラミックの色が明るい、前記（３３）項に記載のＥＳＤ散逸物品。
（３６）セラミックの色が暗い、前記（３３）項に記載のＥＳＤ散逸物品。
（３７）一次熱処理として焼結することにより理論的密度の少なくとも９５％に密度を高められており、且つ約８５〜６０容量％のＹ−ＴＺＰ及び約１５〜４０容量％ＺｎＯを含む、ＥＳＤ散逸セラミック。
（３８）二次熱処理が、密度を理論的密度の９９％より上に増大するために用いられた、前記（３７）項に記載のＥＳＤ散逸セラミック。
（３９）ＬＫＥ比色計でのＣＩＥ１９７６Ｌ＊ａ＊ｂ＊スケールで、少なくとも５０のＬ＊色測定値を有する、前記（３７）項に記載のＥＳＤ散逸セラミック。
（４０）一次熱処理として焼結することにより理論的密度の少なくとも９５％に密度を高められており、且つ約９０〜５０容量％のＹ−ＴＺＰ及び約１０〜５０容量％の半導電性ＳｎＯ２を含む、ＥＳＤ散逸セラミック。
（４１）ＬＫＥ比色計でのＣＩＥ１９７６Ｌ＊ａ＊ｂ＊スケールで、少なくとも５０のＬ＊色測定値を有する、前記（４０）項に記載のＥＳＤ散逸セラミック。
（４２）一次熱処理として焼結することにより理論的密度の少なくとも９５％に密度を高められており、且つ約８０〜７０容量％のＹ−ＴＺＰ及び約２０〜３０容量％のＬａＭｎＯ３を含む、ＥＳＤ散逸セラミック。
（４３）一次熱処理として焼結し、その後で二次加熱処理として熱間静水圧圧縮成型することにより理論的密度の少なくとも９９％に密度を高められており、且つ約９０〜６０容量％のＹ−ＴＺＰ及び約１０〜４０容量％のＬａＣｒＯ３を含む、ＥＳＤ散逸セラミック。
（４４）一次熱処理として焼結し、その後で二次熱処理として熱間静水圧圧縮成型することにより理論的密度の少なくとも９５％に密度を高められており、且つ約９０〜７５容量％のＹ−ＴＺＰ及び約１０〜２５容量％のＺｒＣを含む、ＥＳＤ散逸セラミック。
（４５）一次熱処理として焼結し、その後で二次熱処理として熱間静水圧圧縮成型することにより理論的密度の少なくとも９５％に密度を高められており、且つ約７５容量％のＹ−ＴＺＰ及び約２５容量％のＢａＯ−６Ｆｅ２Ｏ３を含む、ＥＳＤ散逸セラミック。
（４６）アルゴン中において１９００℃で加熱処理され、その後で１０℃／分より大きい速度で室温に急冷されたＡｌＮを含む、ＥＳＤ散逸セラミック。
（４７）ＺｒＯ２及び半導電性ＳｎＯ２を含むＥＳＤ散逸セラミックであって、前記ＥＳＤ散逸セラミックが以下の物性：
（ａ）所定遅延時間；
（ｂ）１０ＧＰａより大きいビッカーズ硬度；及び
（ｃ）理論値の少なくとも９９％の密度；
を有する、ＥＳＤ散逸セラミック。
（４８）正方晶ジルコニア多結晶（ＴＺＰ）及び１又はそれよりも多くの抵抗率改質剤を含む混合物を焼結することにより生成される、ＥＳＤ散逸セラミックであって、
前記抵抗率改質剤が、前記混合物の約５容量％〜６０容量％を構成し、且つ導電性材料、半導電性材料及びそれらの混合物からなる群より選択され；且つ
前記ＥＳＤ散逸セラミックが以下の物性：
（ａ）１０６〜１０９Ｏｈｍ−ｃｍの範囲の体積抵抗率；
（ｂ）少なくとも４００ＭＰａの曲げ強さ；
（ｃ）５００ｍｓ未満の電圧減衰時間；
を有する、
ＥＳＤ散逸セラミック。
（４９）前記焼結が空気中で実行される、前記（４８）項に記載のＥＳＤ散逸セラミック。
（５０）二次熱処理過程が熱間静水圧圧縮成型を含む、前記（４９）項に記載のＥＳＤ散逸セラミック。
（５１）ＺｒＯ２及び半導電性材料ＳｎＯ２を含むＥＳＤ散逸セラミックであって、前記ＥＳＤ散逸セラミックが以下の物性：
（ａ）所定遅延時間；
（ｂ）１０ＧＰａより大きいビッカーズ硬度；及び
（ｃ）ＬＫＥ比色計でのＣＩＥ１９７６Ｌ＊ａ＊ｂ＊スケールで、少なくとも５０のＬ＊色測定値：
を有する、ＥＳＤ散逸セラミック。
（５２）ＳｎＯ２が初期試薬の２０〜８０容量％の範囲で存在する、前記（５１）項に記載のＥＳＤ散逸セラミック。
（５３）（ａ）１回又はそれよりも多くの熱処理により２種又はそれよりも多くの粉末を最終密度に圧縮し、そして
（ｂ）最終熱処理を用いて、得られるセラミックの抵抗率を少なくとも２５％変化させる、
ことを含む、ＥＳＤ散逸セラミックの加工処理方法。
（５４）最終熱処理が、焼結温度の９０％未満の温度において空気中で実行される、前記（５３）項に記載の方法。
（５５）最終熱処理が、大気酸素よりも低い分圧で酸素中で実行される、前記（５３）項に記載の方法。
（５６）最終熱処理が、得られるセラミックの抵抗率を増大させる、前記（５３）項に記載の方法。
（５７）最終熱処理が、得られるセラミックの抵抗率を低減させる、前記（５３）項に記載の方法。
（５８）最終熱処理が１０６〜１０９ｏｈｍ−ｃｍの範囲に体積抵抗率を変動させる、前記（５３）項に記載の方法。
（５９）（ａ）約８５〜６０容量％のＹ−ＴＺＰ及び約１５〜４０容量％のＺｎＯを含む混合物を生成し、そして
（ｂ）一次熱処理により理論的密度の少なくとも９５％に混合物の密度を高めること、
を含む、明色ＥＳＤ散逸セラミックの生成方法。
（６０）二次熱処理過程を用いて、密度を理論的密度の９９％より大きく増大させることをさらに含む、前記（５９）項に記載の方法。
（６１）（ａ）約９０〜５０容量％のＹ−ＴＺＰ及び約１０〜５０容量％の半導電性ＳｎＯ２を含む混合物を生成し；そして
（ｂ）一次熱処理により理論的密度の少なくとも９５％に混合物の密度を高めること、
を含む、明色ＥＳＤ散逸セラミックの生成方法。
（６２）二次熱処理工程を用いて、密度を理論的密度の９９％より大きく増大させることをさらに含む、前記（６１）項に記載の方法。
（６３）熱及び雰囲気の制御条件下で、前記セラミックを熱間静水圧圧縮成型することを含む、ＥＳＤ散逸セラミックの抵抗率を変更する方法。
（６４）（ａ）ＥＳＤ散逸セラミックを生成し；
（ｂ）前記セラミックに所望の表面仕上げを行い；そして
（ｃ）前記ＥＳＤ散逸セラミックから、部品の全部又は一部分を形成すること、
を含む、ＥＳＤ散逸目的のためのセラミックに基づく部品の形成方法。
（６５）表面仕上げをタンブラー磨きにより行う、前記（６４）項に記載の方法。
（６６）部品全体をＥＳＤ散逸セラミックから形成する、前記（６４）項に記載の方法。
（６７）部品の一部分だけをＥＳＤ散逸セラミックから形成する、前記（６４）項に記載の方法。
（６８）ＭＲ（磁気抵抗）ヘッド支持体、磁気ヘッド製造のための移送具、ＨＧＡ（ヘッドジンバルアセンブリー）、ＨＳＡ（ヘッドスタックアセンブリー）、ＨＤＤ（ハードディスクドライブ）アセンブリー用の工具、取付具及び容器、ウェハー取扱い、加工処理及び清浄用の工具、取付具及び容器、ワイヤ結合、トリミング、切断用の工具、取付具及び容器、ＩＣチップ取扱い用のピックアンドプレースノズル、接着剤及びはんだ分配用のノズル、ウェハー取扱い取付具、エンドエフェクター、真空チャック、ＩＣ取扱い及び試験用取付具、ＥＳＤ感受性デバイス用の工具、取付具及び容器、ＩＣ及び磁気ヘッド用のアセンブリー取付具、ピンセット、ねじ回し、鋏、刃、ロボット指用部品、電気光学的コーティングプロセス用の工具、取付具及び容器、レチクル（フォトマスク）用の工具、取付具及び容器から成る群から選択される、前記（６４）項に記載の方法により形成されるＥＳＤ散逸物品。
（６９）少なくとも４００ＭＰａの強度を有するジルコニアに基づく構造用セラミックから少なくとも一部分形成された電気的センサー素子であって、前記セラミックが少なくとも１０容量％のＺｒＯ２をさらに含み、セラミックの導電性が非ジルコニウム相添加剤により提供される、電気的センサー素子。
（７０）室温に適合され又は室温で作用する、前記（６９）項に記載のセンサー素子。
（７１）温度、力又は温度と力の両方を測定するために適合されている、前記（６９）又は（７０）項に記載のセンサー素子。
（７２）非ジルコニア相添加剤がＺｎＯを含む、前記（６９）又は（７０）項に記載のセンサー素子。
（７３）感知領域（単数又は複数）が全体の単に一部分であるよう、セラミックの導電率が調整される、前記（６９）又は（７０）項に記載のセンサー素子。
（７４）２つ又はそれよりも多くの感知領域からの応答が別々に検出される、前記（６９）又は（７０）項に記載のセンサー素子。
（７５）正方晶ジルコニア多結晶（ＴＺＰ）及び１又はそれよりも多くの非磁性抵抗率改質剤を含む混合物を焼結することにより生成される非磁性ＥＳＤ散逸セラミックであって、
前記抵抗率改質剤が、前記混合物の約５容量％〜６０容量％を構成し；且つ
前記ＥＳＤ散逸セラミックが以下の物理的特性：
（ａ）１０６〜１０９Ｏｈｍ−ｃｍの範囲の体積抵抗率；
（ｂ）少なくとも４００ＭＰａの曲げ強さ；
（ｃ）約１０ガウス以下の残留束密度；
を有する、
ＥＳＤ散逸セラミック。
（７６）前記抵抗率改質剤が１０−３ｍｌ／ｍｏｌのモル磁化率を有する、前記（７５）項に記載の非磁性ＥＳＤ散逸セラミック。
（７７）前記抵抗率改質剤が、ＺｎＯ、ＳｎＯ２、ＺｒＯ２、Ｙ２Ｏ３、Ａｌ２Ｏ３、ＺｒＣ及びそれらの混合物からなる群より選択される、前記（７６）項に記載の非磁性ＥＳＤ散逸セラミック。
【図面の簡単な説明】
【０１４４】
【図１】図１は、試料材料の過渡電流の測定値を得るために、実施例で用いられる装置を示す。
【図２】図２は、２つの位置（即ち、１つは応力下そして１つは非応力下）での試料材料の抵抗を測定するために、実施例で用いられる装置を示す。
【図３】図３は、試料材料の導電率に及ぼす摂動の作用を測定するために、実施例で用いられる装置を示す。
【外国語明細書】
2006199586000001.pdf